(57)【要約】【課題】良好な特性を有する液晶配向膜の形成にも用いることができる、新規な樹脂組成物、及びそれに係る液晶配向膜、液晶表示素子、並びに新規化合物を提供する。【解決手段】分子中にアミノ基及び側鎖を具備する高分子、並びに溶剤を含有する組成物により課題を解決する。該組成物は、良好な特性を有し、様々な用途に用いる可能性を秘めている。また、マレイミド系高分子のうち、特定のものは新規マレイミド系高分子であり、新たな用途へ展開できる可能性を秘めている。【選択図】なし【特許請求の範囲】
【請求項１】
分子中にアミノ基及び側鎖を具備する高分子であって、以下の（Ａ）又は（Ｂ）の構成を有する高分子。
（Ａ）：ビスマレイミドの少なくとも１種及びジアミンの少なくとも１種を用いて重合させて得られる高分子であって、ビスマレイミド及びジアミンの少なくとも１種に分子中に側鎖を有するものを用いることにより側鎖を導入した高分子。
（Ｂ）：分子中に１級又は２級アミノ基を有する高分子の少なくとも１種を中間体として用い、該中間体の１級又は２級アミノ基に不飽和結合を有する化合物を反応させて側鎖を導入した高分子。
【請求項２】
前記分子中にアミノ基及び側鎖を具備する高分子が、前記（Ａ）の構成を有する高分子である、請求項１に記載の高分子。
【請求項３】
前記分子中にアミノ基及び側鎖を具備する高分子が、分子中に側鎖を有するビスマレイミドの少なくとも１種を用いて重合させて得られる高分子（Ａ−１）である、請求項２に記載の高分子。
【請求項４】
側鎖を有するビスマレイミドが、下記一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン又はその誘導体と無水マレイン酸を縮合させたものである、請求項３に記載の高分子。
【化１】
2012180483.tif 000103
（一般式（Ｖ−２）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、及び（ＶＩＩＩ−４）中、ベンゼン環は独立してピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環
、ベンゾフラン環、クロメン環、イソクロメン環、９Ｈ−キサンテン環、ナフタレン環、アントラセン環、フェナントレン環、又はフルオレン環等で置き換えられてよく、
ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環上の−Ｈは、独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、これらの環上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、これらの環上の−Ｈがフェニルで置き換えられた場合、フェニル上の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよく、
−ＮＨ2と、ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環との間の単結合は、炭素数１〜１２のアルキレンで置き換えられてよく、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＶＩ−２）、（ＶＩ−３）、（ＶＩ−１２）、（ＶＩＩ−３）、（ＶＩＩ−１２）、（ＶＩＩＩ−２）、（ＶＩＩＩ−３）、及び（ＶＩＩＩ−４）中、Ｘ6は独立して単結合、−Ｏ−、−Ｓ−、−Ｓ−Ｓ−、−ＳＯ2−、−ＣＯ−、−ＣＯＮＨ−、−ＣＯＯ−、−ＮＨ−、−Ｎ（ＣＨ3）−（ＣＨ2）m−Ｎ（ＣＨ3）−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−（ｍは１〜６の整数を表す）、−ＣＯＣＨ＝ＣＨ−、−Ｎ＝Ｎ−、又は−Ｃ≡Ｃ−を表す。
一般式（ＶＩＩＩ−２）中、Ｘ8は単結合又は炭素数１〜３のアルキレンを表し、Ｘ9は単結合、１，４−フェニレン又は１，４−シクロヘキシレンを表す。
一般式（Ｖ−２）、及び（ＶＩ−３）中、Ｘ10は単結合、−Ｏ−、−ＣＯＯ−、−ＯＣＯ−、−ＣＯ−、−ＣＯＮＨ−、−（ＣＨ2）m−（ｍは１〜６の整数を表す）、−ＣＨＹ2−、−Ｃ（Ｙ2）2−、又は−ＮＹ2−を表す。Ｙ2は独立して−Ｈ、炭素数１〜３０のアルキル、又は炭素数２〜３０のアルケニルを表す。
一般式（ＩＩ−２）中、Ｘ11は−Ｘ12−Ｙ11を置換基として有する炭素数１〜１２のアルキレンを表し、（Ｖ−３）中、Ｘ11は独立して炭素数１〜１２のアルキレンを表し、一般式（ＩＩ−２）及び（Ｖ−３）のＸ11において、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して炭素数１〜１０のアルキルで置き換えられてよい。
一般式（ＩＩ−２）中、Ｘ12は単結合又は２価の有機基を表す。
一般式（Ｖ−３）において、Ｘ13は独立して単結合、または炭素数１〜３０のアルキレンを表し、Ｘ13がアルキレンである場合、アルキレン中の−ＣＨ2−は独立して−Ｏ−、−ＮＨ−、−ＣＯ−、−ＣＨＹ2−、−Ｃ（Ｙ2）2−、−ＮＹ2−、−Ｓ−、−ＳＯ−、−ＳＯ2−、又は−Ｓｉ（Ｙ22）2−で置き換えられてよく、Ｙ2は独立して−Ｈ、炭素数１〜３０のアルキル、又は炭素数２〜３０のアルケニルを表し、Ｙ22は独立して−Ｈ、炭素数１〜２０のアルキル、炭素数１〜２０のアルケニル、又はフェニルを表し、Ｘ13のアルキレン中の−ＣＨ2ＣＨ2−は独立して−ＣＨ＝ＣＨ−、−Ｃ≡Ｃ−、又は−Ｎ＝Ｎ−で置き換えられてよく、Ｘ13のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよい。
一般式（Ｖ−１１）、（ＶＩ−２）、（ＶＩ−３）、（ＶＩ−１２）、（ＶＩ−２１）、（ＶＩＩ−３）、（ＶＩＩ−１２）、（ＶＩＩＩ−２）、（ＶＩＩＩ−３）、及び（ＶＩＩＩ−４）中、ａは独立して結合先の構造に応じて０〜４の整数を表す。
一般式（Ｖ−３）、（ＶＩＩ−３）、（ＶＩＩ−１３）、及び（ＶＩＩＩ−４）中、Ｙ2は独立して−Ｈ、炭素数１〜３０のアルキル、又は炭素数２〜３０のアルケニルを表す。
一般式（ＶＩ−２）、（ＶＩ−３）、（ＶＩ−１２）、（ＶＩＩ−１２）、（ＶＩＩＩ−２）、及び（ＶＩＩＩ−３）中、Ｙ3は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜２０のアルキルを表し、Ｙ3がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、Ｙ3が複数存在するときは、互いに結合して環を形成してもよい。
一般式（ＶＩ−２）中、Ｙ7は独立して炭素数１〜３０のアルキル、シクロヘキシル、又はビシクロヘキシルを表し、Ｙ7がシクロヘキシル又はビシクロヘキシルである場合、シクロヘキシル又はビシクロヘキシル上の−Ｈは独立して炭素数１〜３０のアルキルで置換されてもよい。
一般式（ＶＩＩＩ−２）中、Ｙ8は−Ｈ又は炭素数１〜３０のアルキルを表し、Ｙ8がアルキルである場合、アルキル中の−ＣＨ2−は独立して−Ｏ−、−ＮＨ−、又は−ＣＯ−
で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＶＩＩＩ−３）中、Ｙ9は炭素数６〜３０のアルキルを表し、Ｙ10は炭素数１〜３０のアルキルを表す。
一般式（ＩＩ−２）、（Ｖ−２）、及び（ＶＩ−３）中、Ｙ11はステロイド骨格、サクシニミド骨格、若しくはフタルイミド骨格を有する基、又は下記一般式（ＸＸＩＩＩ）で表される基である。
【化２】
2012180483.tif 000104
（一般式（ＸＸＩＩＩ）中、環Ｓは独立してシクロペンタン環、シクロヘキサン環、１，３−ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ−フロ［３．２−ｂ］フラン環、サクシニミド環、グルタルイミド環、フタルイミド環、スピロ［４．５］デカン環、又はステロイド環を有する基を表し、環Ｓ上の−Ｈは独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、環Ｓ上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、環Ｓ上の−Ｈがフェニルで置き換えられた場合、フェニル上の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよい。Ａ4は独立して、単結合、又は炭素数１〜１２のアルキレンを表し、Ａ4がアルキレンである場合、アルキレン中の−ＣＨ2−は独立して−Ｏ−、−ＮＨ−、又は−ＣＯ−で置き換えられてよく、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。Ｙ12は独立して、−Ｆ、−ＣＨ3、又はサクシニミド環を有する基を表す。Ｙ13は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜３０のアルキルを表し、Ｙ13がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。ｂは独立して０〜１の整数を表し、ｃ、ｄ、及びｅは独立して０〜３の整数を表し、ｆは独立して０〜４の整数を表し、ｃ＋ｄ＋ｅ≧１でかつ６≧ｂ＋ｃ＋ｄ＋ｅである。）
一般式（Ｖ−１１）、（ＶＩ−１２）、（ＶＩ−２１）、（ＶＩ−２２）、及び（ＶＩＩ−１２）中、Ｙ14は独立して下記一般式（ＸＸＩ）で表される基であり、（Ｙ14）aにおけるａはゼロではなく、かつ、Ｙ14が複数存在する場合には、複数のＹ14の少なくとも１つは−ＣＯＣＨ＝ＣＨ−、−Ｎ＝Ｎ−、及び−Ｃ≡Ｃ−から選ばれる基を有する。
【化３】
2012180483.tif 000105
（一般式（ＸＸＩ）中、Ａ1は独立して単結合、直鎖若しくは分岐の炭素数１〜３０のアルキレン、又は骨格を構成する炭素、窒素、酸素、硫黄、及びケイ素数の和が３〜３０である環を有する二価の基を表し、Ａ1がアルキレンである場合、アルキレン中の−ＣＨ2−は独立して−Ｏ−、−ＮＨ−、−ＣＯ−、又は−ＮＹ2−で置き換えられてよく、Ｙ2は独立して−Ｈ、炭素数１〜３０のアルキル、又は炭素数２〜３０のアルケニルを表し、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は下記一般式（ＸＸＩＩ）で置き換えられてよく、Ａ1が環である場合、環上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、−Ｎ（Ｙ2）2、又は下記一般式（ＸＸＩＩ）で置き換えられてよく、Ｙ2は独立して−Ｈ、炭素数１〜３０のアルキル、又は炭素数２〜３０のアルケニルを表す。Ａ2は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は直鎖若しくは分岐の炭素数１〜４０のアルキルを表し、Ａ2がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。）
【化４】
2012180483.tif 000106
（一般式（ＸＸＩＩ）中、Ａ3は独立して単結合、直鎖若しくは分岐の炭素数１〜３０のアルキレン、又は骨格を構成する炭素、窒素、酸素、硫黄、及びケイ素数の和が３〜３０である環を有する二価の基を表し、Ａ3がアルキレンである場合、アルキレン中の−ＣＨ2−は独立して−Ｏ−、−ＮＨ−、−ＣＯ−、又は−ＮＹ2−で置き換えられてよく、Ｙ2は独立して−Ｈ、炭素数１〜３０のアルキル、又は炭素数２〜３０のアルケニルを表し、Ａ3のアルキレン中の−ＣＨ2ＣＨ2−は独立して−ＣＨ＝ＣＨ−、−Ｃ≡Ｃ−、又は−Ｎ＝Ｎ−で置き換えられてよく、Ａ3のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよく、Ａ3が環である場合、環上の−Ｈは独立して−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、−ＰＯ3Ｈ2、又は−Ｎ（Ｙ2）2で置き換えられてよい。Ａ2は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は直鎖若しくは分岐の炭素数１〜４０のアルキルを表し、Ａ2がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。））
【請求項５】
前記ビスマレイミドが、下記一般式（ＩＩ−２−１）〜（ＩＩ−２−４）、（Ｖ−２−１）〜（Ｖ−２−１７）、（Ｖ−２−２４）〜（Ｖ−２−３９）、（Ｖ−２−４８）、（Ｖ−２−５０）〜（Ｖ−２−５３）、（Ｖ−３−１）、（Ｖ−１１−１）〜（Ｖ−１１−１９）、（Ｖ−１１−２１）、（Ｖ−１１−２３）、（Ｖ−１１−３１）、（Ｖ−１１−
３４）〜（Ｖ−１１−３６）、（Ｖ−１１−３８）〜（Ｖ−１１−３９）、（Ｖ−１１−４１）、（Ｖ−１１−４３）、（Ｖ−１１−４５）〜（Ｖ−１１−５２）、（Ｖ−１１−５４）〜（Ｖ−１１−５５）、（ＶＩ−２−１）〜（ＶＩ−２−８）、（ＶＩ−３−１）〜（ＶＩ−３−２）、（ＶＩ−２１−１）〜（ＶＩ−２１−６）、及び（ＶＩＩＩ−２−１）〜（ＶＩＩＩ−２−８）で表されるジアミン又はその誘導体の群から選択した少なくとも１種と無水マレイン酸を縮合させたものである、請求項４に記載の高分子。
【化５】
2012180483.tif 000107
【化６】
2012180483.tif 000108
【化７】
2012180483.tif 000109
【化８】
2012180483.tif 000110
（一般式（Ｖ−２−１）〜（Ｖ−２−２）、（Ｖ−２−９）〜（Ｖ−２−１０）、（Ｖ−２−１４）〜（Ｖ−２−１７）、（Ｖ−２−２４）、（Ｖ−２−２８）、（Ｖ−２−３１）、（Ｖ−２−３６）〜（Ｖ−２−３７）、及び（Ｖ−２−３９）中、Ｙ2は独立して炭素数６〜３０のアルキル、又は炭素数６〜３０のアルケニルを表す。一般式（Ｖ−２−３）〜（Ｖ−２−８）、（Ｖ−２−１１）〜（Ｖ−２−１３）、（Ｖ−２−２５）〜（Ｖ−２−２７）、（Ｖ−２−２９）〜（Ｖ−２−３０）、（Ｖ−２−３２）〜（Ｖ−２−３５）、及び（Ｖ−２−３８）中、Ｙ2は独立して炭素数２〜３０のアルキル、又は炭素数２〜３０のアルケニルを表す。一般式（Ｖ−２−４８）、及び（Ｖ−２−５０）〜（Ｖ−２−５２）中、Ｙ16は独立して炭素数６〜３０のアルキル、炭素数６〜２９のアルコキシ、又は炭素数６〜３０のアルケニルを表す。一般式（Ｖ−２−５３）中、Ｙ18は−Ｆ、−ＣＦ3、又は−ＯＣＦ3を表す。）
【化９】
2012180483.tif 000111
【化１０】
2012180483.tif 000112
【化１１】
2012180483.tif 000113
【化１２】
2012180483.tif 000114
【化１３】
2012180483.tif 000115
【化１４】
2012180483.tif 000116
【化１５】
2012180483.tif 000117
（一般式（Ｖ−１１−６）、（Ｖ−１１−９）〜（Ｖ−１１−１１）、（Ｖ−１１−４８）、及び（Ｖ−１１−５１）中、Ｘ5は独立して、単結合、−ＣＯＣＨ＝ＣＨ−、−Ｎ＝Ｎ−、又は−Ｃ≡Ｃ−を表し、一般式（Ｖ−１１−１）〜（Ｖ−１１−７）、（Ｖ−１１−９）〜（Ｖ−１１−１５）、（Ｖ−１１−１９）、（Ｖ−１１−２１）、（Ｖ−１１−３１）、（Ｖ−１１−３４）〜（Ｖ−１１−３６）、（Ｖ−１１−３９）、（Ｖ−１１−４１）、（Ｖ−１１−４３）、（Ｖ−１１−４５）〜（Ｖ−１１−４９）、（Ｖ−１１−５１）、（Ｖ−１１−５２）、（Ｖ−１１−５４）、及び（Ｖ−１１−５５）中、Ｙ19は独立して−Ｈ、−Ｆ、炭素数１〜２０のアルキル、炭素数１〜２０のフルオロアルキル、炭素数１〜２０のアルコキシ、炭素数１〜２０のフルオロアルコキシ、炭素数２〜２０のアルケニル、又は炭素数２〜２０のフルオロアルケニルを表す。）
【化１６】
2012180483.tif 000118
（一般式（ＶＩ−２−１）〜（ＶＩ−２−４）中、Ｙ15は独立して炭素数６〜３０のアルキル、炭素数６〜２９のアルコキシ、又は炭素数６〜３０のアルケニルを表す。一般式（ＶＩ−２−５）〜（ＶＩ−２−６）中、Ｙ16は独立して炭素数６〜３０のアルキル、炭素数６〜２９のアルコキシ、又は炭素数６〜３０のアルケニルを表す。一般式（ＶＩ−２−７）〜（ＶＩ−２−８）中、Ｙ16は独立して炭素数３〜３０のアルキル、炭素数３〜２９のアルコキシ、又は炭素数３〜３０のアルケニルを表す。）
【化１７】
2012180483.tif 000119
（一般式（ＶＩ−３−１）中、Ｙ15は独立して炭素数６〜３０のアルキル、炭素数６〜２９のアルコキシ、又は炭素数６〜３０のアルケニルを表す。一般式（ＶＩ−３−２）中、Ｙ16は独立して炭素数６〜３０のアルキル、炭素数６〜２９のアルコキシ、又は炭素数６〜３０のアルケニルを表す。）
【化１８】
2012180483.tif 000120
【化１９】
2012180483.tif 000121
（一般式（ＶＩ−２１−４）及び（ＶＩ−２１−６）中、Ｘ5は独立して−ＣＯＣＨ＝ＣＨ−、−Ｎ＝Ｎ−、又は−Ｃ≡Ｃ−を表し、一般式（ＶＩ−２１−１）〜（ＶＩ−２１−６）中、Ｙ19は独立して−Ｈ、−Ｆ、炭素数１〜２０のアルキル、炭素数１〜２０のフルオロアルキル、炭素数１〜２０のアルコキシ、炭素数１〜２０のフルオロアルコキシ、炭素数２〜２０のアルケニル、又は炭素数２〜２０のフルオロアルケニルを表し、ベンゼン環又はシクロヘキサン環上の水素原子が、メトキシに置き換えられてもよい。）
【化２０】
2012180483.tif 000122
（一般式（ＶＩＩＩ−２−１）〜（ＶＩＩＩ−２−８）中、Ｙ16は独立して炭素数３〜３０のアルキル、炭素数３〜２９のアルコキシ、又は炭素数３〜３０のアルケニルを表す。）
【請求項６】
前記分子中にアミノ基及び側鎖を具備する高分子が、脂肪族ジアミンの少なくとも１種を用いて重合させて得られる高分子である、請求項１〜５の何れか１項に記載の高分子。
【請求項７】
前記分子中にアミノ基及び側鎖を具備する高分子が、一般式（ＩＩ−１）、（ＩＩ−２）、（ＩＩＩ−１）、（ＩＶ−１）、（Ｖ−１−２０）〜（Ｖ−１−２２）、（Ｖ−３）、（ＶＩ−１−４０）、及び（ＩＸ−１）で表される脂肪族ジアミンからなる群から選択
された少なくとも１種を用いて重合させて得られる高分子である、請求項６に記載の高分子。
【化２１】
2012180483.tif 000123
（一般式（ＩＶ−１）中、Ｘ6は独立して単結合、−Ｏ−、−Ｓ−、−Ｓ−Ｓ−、−ＳＯ2−、−ＣＯ−、−ＣＯＮＨ−、−ＣＯＯ−、−ＮＨ−、−Ｎ（ＣＨ3）−（ＣＨ2）m−Ｎ（ＣＨ3）−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−（ｍは１〜６の整数を表す）、−ＣＯＣＨ＝ＣＨ−、−Ｎ＝Ｎ−、又は−Ｃ≡Ｃ−を表す。
一般式（ＩＸ−１）中、Ｘ7は独立して炭素数１〜６のアルキレン又はフェニレンを表し、Ｘ7がフェニレンである場合はフェニレン上の−Ｈは独立して炭素数１〜３０のアルキルで置き換えられていてもよい。
一般式（ＩＩ−１）中、Ｘ11は０〜４個の−Ｙ3を置換基として有する炭素数１〜１２のアルキレンを表し、（ＩＩ−２）中、Ｘ11は−Ｘ12−Ｙ11を置換基として有する炭素数１〜１２のアルキレンを表し、（Ｖ−３）中、Ｘ11は独立して炭素数１〜１２のアルキレンを表し、一般式（ＩＩ−１）、（ＩＩ−２）、及び（Ｖ−３）のＸ11において、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き
換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して炭素数１〜１０のアルキルで置き換えられてよく、
一般式（ＩＩ−１）中、Ｙ21は独立して−Ｈ、炭素数１〜２０のアルキル、又は炭素数１〜２０のアルキレンを表し、前記アルキル又はアルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、アルキル又はアルキレン中の−ＣＨ2ＣＨ2−は独立して−ＣＨ＝ＣＨ−、又は−Ｃ≡Ｃ−で置き換えられてよく、アルキル又はアルキレン中の−ＮＨ−と隣接しない−ＣＨ2−は独立して−Ｏ−、又は−ＣＯ−で置き換えられてよく、アルキル又はアルキレン中の−ＮＨ−と隣接しない−ＣＨ2ＣＨ2−は独立して−Ｎ＝Ｎ−で置き換えられてよく、このアルキル若しくはアルキレン、又は置き換えられたアルキル若しくは置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2、で置き換えられてよく、Ｙ21が前記の炭素数１〜２０のアルキレンである場合は、Ｙ21は、他方のアミノ基のＹ21に、又は独立してＹ3に結合して環を形成する。
一般式（ＩＩ−１）中、Ｙ2は独立して−Ｈ、炭素数１〜２０のアルキル、又は炭素数２〜２０のアルケニルを表す。
一般式（ＩＩ−２）中、Ｘ12は単結合又は２価の有機基を表す。
一般式（Ｖ−３）中、Ｘ13は独立して単結合、または炭素数１〜３０のアルキレンを表し、Ｘ13がアルキレンである場合、アルキレン中の−ＣＨ2−は独立して−Ｏ−、−ＮＨ−、−ＣＯ−、−ＣＨＹ2−、−Ｃ（Ｙ2）2−、−ＮＹ2−、−Ｓ−、−ＳＯ−、−ＳＯ2−、又は−Ｓｉ（Ｙ22）2−で置き換えられてよく、Ｙ2は独立して−Ｈ、炭素数１〜３０のアルキル、又は炭素数２〜３０のアルケニルを表し、Ｙ22は独立して−Ｈ、炭素数１〜２０のアルキル、炭素数１〜２０のアルケニル、又はフェニルを表し、Ｘ13のアルキレン中の−ＣＨ2ＣＨ2−は独立して−ＣＨ＝ＣＨ−、−Ｃ≡Ｃ−、又は−Ｎ＝Ｎ−で置き換えられてよく、Ｘ13のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよい。
一般式（Ｖ−３）中、Ｙ2は独立して−Ｈ、炭素数１〜２０のアルキル、又は炭素数２〜２０のアルケニルを表す。
一般式（ＩＩ−１）、（ＩＩＩ−１）、及び（ＩＶ−１）中、Ｙ3は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜２のアルキルを表し、Ｙ3がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、Ｙ3が複数存在するときは、互いに結合して環を形成してもよく、（Ｙ3）aのａは独立して結合先の構造に応じて０〜４の整数を表し、一般式（ＩＸ−１）において、ｌは１〜１０の整数を表す。
一般式（ＩＸ−１）中、Ｙ6は独立して炭素数１〜３のアルキル又はフェニルを表す。
一般式（ＩＩ−２）中、Ｙ11はステロイド骨格、サクシニミド骨格、若しくはフタルイミド骨格を有する基、又は下記一般式（ＸＸＩＩＩ）で表される基である。
【化２２】
2012180483.tif 000124
（上記一般式（ＸＸＩＩＩ）中、環Ｓは独立してシクロペンタン環、シクロヘキサン環、１，３−ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ−フロ［３．２−ｂ］フラン環、サクシニミド環、グルタルイミド環、フタルイミド環、スピロ［４．５］デカン環、又はステロイド環を有する基を表し、環Ｓ中の−Ｈは独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、環Ｓ中の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、環Ｓ上の−Ｈがフェニルで置き換えられた場合、フェニル中の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよい。
一般式（ＸＸＩＩＩ）中、Ａ4は独立して、単結合、又は炭素数１〜１２のアルキレンを表し、Ａ4がアルキレンである場合、アルキレン中の−ＣＨ2−は独立して−Ｏ−、−ＮＨ−、又は−ＣＯ−で置き換えられてよく、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＸＸＩＩＩ）中、Ｙ12は独立して、−Ｆ、−ＣＨ3、又はサクシニミド環を有する基を表す。
一般式（ＸＸＩＩＩ）中、Ｙ13は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜３０のアルキルを表し、Ｙ13がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＸＸＩＩＩ）中、ｂは独立して０〜１の整数を表し、ｃ、ｄ、及びｅは独立して０〜３の整数を表し、ｆは独立して０〜４の整数を表し、ｃ＋ｄ＋ｅ≧１でかつ６≧ｂ＋ｃ＋ｄ＋ｅである。））
【請求項８】
前記分子中にアミノ基及び側鎖を具備する高分子が、側鎖を有するジアミンの少なくとも１種を用いて重合させて得られる高分子（Ａ−２）である、請求項２に記載の高分子。
【請求項９】
前記側鎖を有するジアミンが、下記一般式（ＩＩ−２）、又は（Ｖ−３）で表されるジアミンである、請求項８に記載の高分子。
【化２３】
2012180483.tif 000125
（上記一般式（ＩＩ−２）中、Ｘ11は−Ｘ12−Ｙ11を置換基として有する炭素数１〜１２のアルキレンを表し、（Ｖ−３）中、Ｘ11は独立して炭素数１〜１２のアルキレンを表し、一般式（ＩＩ−２）及び（Ｖ−３）のＸ11において、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して炭素数１〜１０のアルキルで置き換えられてよく、
一般式（ＩＩ−２）中、Ｘ12は単結合又は２価の有機基を表す。
一般式（ＩＩ−２）中、Ｙ11はステロイド骨格、サクシニミド骨格、若しくはフタルイミド骨格を有する基、又は下記一般式（ＸＸＩＩＩ）で表される基である。
【化２４】
2012180483.tif 000126
（上記一般式（ＸＸＩＩＩ）中、環Ｓは独立してシクロペンタン環、シクロヘキサン環、１，３−ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ−フロ［３．２−ｂ］フラン環、サクシニミド環、グルタルイミド環、フタルイミド環、スピロ［４．５］デカン環、又はステロイド環を有する基を表し、環Ｓ上の−Ｈは独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、環Ｓ上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、環Ｓ上の−Ｈがフェニルで置き換えられた場合、フェニル上の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよい。
一般式（ＸＸＩＩＩ）中、Ａ4は独立して、単結合、又は炭素数１〜１２のアルキレンを表し、Ａ4がアルキレンである場合、アルキレン中の−ＣＨ2−は独立して−Ｏ−、−ＮＨ−、又は−ＣＯ−で置き換えられてよく、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＸＸＩＩＩ）中、Ｙ12は独立して、−Ｆ、−ＣＨ3、又はサクシニミド環を有する基を表す。
一般式（ＸＸＩＩＩ）中、Ｙ13は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜３０のアルキルを表し、Ｙ13がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＸＸＩＩＩ）中、ｂは独立して０〜１の整数を表し、ｃ、ｄ、及びｅは独立して０〜３の整数を表し、ｆは独立して０〜４の整数を表し、ｃ＋ｄ＋ｅ≧１でかつ６≧ｂ＋ｃ＋ｄ＋ｅである。
一般式（Ｖ−３）中、Ｘ13は独立して単結合、または炭素数１〜３０のアルキレンを表し、
Ｘ13がアルキレンである場合、アルキレン中の−ＣＨ2−は独立して−Ｏ−、−ＮＨ−、−ＣＯ−、−ＣＨＹ2−、−Ｃ（Ｙ2）2−、−ＮＹ2−、−Ｓ−、−ＳＯ−、−ＳＯ2−、又は−Ｓｉ（Ｙ22）2−で置き換えられてよく、Ｙ2は独立して−Ｈ、炭素数１〜３０のアルキル、又は炭素数２〜３０のアルケニルを表し、Ｙ22は独立して−Ｈ、炭素数１〜２０のアルキル、炭素数１〜２０のアルケニル、又はフェニルを表し、Ｘ13のアルキレン中の−ＣＨ2ＣＨ2−は独立して−ＣＨ＝ＣＨ−、−Ｃ≡Ｃ−、又は−Ｎ＝Ｎ−で置き換えられてよく、Ｘ13のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよい。
一般式（Ｖ−３）中、Ｙ2は独立して−Ｈ、炭素数１〜２０のアルキル、又は炭素数２〜２０のアルケニルを表す。））
【請求項１０】
前記側鎖を有するジアミンが、下記一般式（ＩＩ−２−１）〜（ＩＩ−２−４）、及び（Ｖ−３−１）で表されるジアミンの群から選択した少なくとも１種である、請求項９に記載の高分子。
【化２５】
2012180483.tif 000127
【請求項１１】
前記高分子が、水酸基を有する有機溶剤及びプロトン性アミド系溶剤からなる群から選択されるいずれか１種以上を含む溶剤中で重合させたものである、請求項１〜１０のいずれか１項に記載の高分子。
【請求項１２】
前記水酸基を有する有機溶剤が、アルコール性水酸基を有する溶剤、又はフェノール性水酸基を有する溶剤である、請求項１１に記載の高分子。
【請求項１３】
前記水酸基を有する有機溶剤が、メタノール、エタノール、１−プロパノール、２−プロパノール、１−ブタノール、２−ブタノール、ｔ−ブチルアルコール、１−ペンタノール、１−ヘキサノール、２−エチルヘキサノール、ベンジルアルコール、（ｏ−、ｍ−、又はｐ−）メチルベンジルアルコール、（ｏ−、ｍ−、又はｐ−）メトキシベンジルアルコール、１−フェニルエチルアルコール、２−フェニルエチルアルコール、エチレングリコール、グリセロール、３−メチル−３−メトキシブタノール、エチレングリコールモノメチルエーテル、エチレングリコールモノエチルエーテル、エチレングリコールモノ−ｎ−ブチルエーテル、ジエチレングリコールモノエチルエーテル、トリエチレングリコールモノアルキルエーテル、プロピレングリコールモノブチルエーテル、ジプロピレングリコールモノメチルエーテル、フェノール、（ｏ−、ｍ−、又はｐ−）クレゾール、（ｏ−、ｍ−、又はｐ−）クロロフェノール、及び１）アルコール性水酸基、並びに２）アミド、エステル、及び環状エーテルからなる群から選択されるいずれか１種以上の基を有する高極性アルコールからなる群から選択されるいずれか１種以上を含む、請求項１１に記載の高分子。
【請求項１４】
前記高極性アルコールが、乳酸メチル、乳酸エチル、乳酸プロピル、乳酸ブチル、２−ヒドロキシ酪酸メチル、２−ヒドロキシ酪酸エチル、２−ヒドロキシイソ酪酸メチル、２−ヒドロキシイソ酪酸エチル、２−ヒドロキシ−３−ブテン酸メチル、リンゴ酸ジメチル、リンゴ酸ジエチル、リンゴ酸ジプロピル、リンゴ酸ジブチル、二酢酸グリセロール、及び下記式（１）〜（２１）で表されるいずれか１種以上を含み、前記プロトン性アミド系溶剤が下記式（２２）〜（２６）で表されるいずれか１種以上を含む、請求項１３に記載の高分子。
【化２６】
2012180483.tif 000128
【請求項１５】
前記分子中にアミノ基及び側鎖を具備する高分子が、前記（Ｂ）の構成を有する請求項１に記載の高分子。
【請求項１６】
前記分子中にアミノ基及び側鎖を具備する高分子は、請求項１に記載の中間体がビスマレイミド及びジアミンを重合させて得られたものであり、かつ該ジアミンの少なくとも１種は１級アミノ基を有するジアミンであり、前記アミノ基及び側鎖を具備する高分子が該中間体に不飽和結合を有する化合物を反応させて側鎖を導入した高分子（Ｂ−１）である、請求項１５に記載の高分子。
【請求項１７】
前記中間体が、脂肪族ジアミンの少なくとも１種を用いた高分子である、請求項１６に記載の高分子。
【請求項１８】
前記中間体が、一般式（ＩＩ−１−１）〜（ＩＩ−１−１４）、（ＩＩ−１−２９）、（ＩＩ−２−１）〜（ＩＩ−２−４）、（ＩＩＩ−１−１）〜（ＩＩＩ−１−５）、（ＩＶ−１−１）〜（ＩＶ−１−４）、（Ｖ−１−２０）〜（Ｖ−１−２２）、（Ｖ−３−１）、（ＶＩ−１−４０）、及び（ＩＸ−１−１）で表される脂肪族ジアミンからなる群から選択された少なくとも１種を用いた高分子である、請求項１７に記載の高分子。
【化２７】
2012180483.tif 000129
【化２８】
2012180483.tif 000130
【化２９】
2012180483.tif 000131
【請求項１９】
前記中間体が、水酸基を有する有機溶剤及びプロトン性アミド系溶剤からなる群から選択されるいずれか１種以上を含む溶剤中で重合させたものである、請求項１５〜１８のいずれか１項に記載の高分子。
【請求項２０】
前記水酸基を有する有機溶剤が、アルコール性水酸基を有する溶剤、又はフェノール性水酸基を有する溶剤である、請求項１９に記載の高分子。
【請求項２１】
前記水酸基を有する有機溶剤が、メタノール、エタノール、１−プロパノール、２−プロパノール、１−ブタノール、２−ブタノール、ｔ−ブチルアルコール、１−ペンタノール、１−ヘキサノール、２−エチルヘキサノール、ベンジルアルコール、エチレングリコール、グリセロール、３−メチル−３−メトキシブタノール、エチレングリコールモノメチルエーテル、エチレングリコールモノエチルエーテル、エチレングリコールモノ−ｎ−ブチルエーテル、ジエチレングリコールモノエチルエーテル、トリエチレングリコールモノアルキルエーテル、プロピレングリコールモノブチルエーテル、ジプロピレングリコールモノメチルエーテル、フェノール、（ｏ−、ｍ−、又はｐ−）クレゾール、（ｏ−、ｍ−、又はｐ−）クロロフェノール、及び１）アルコール性水酸基、並びに２）アミド、エステル、及び環状エーテルからなる群から選択されるいずれか１種以上の基を有する高極性アルコールからなる群から選択されるいずれか１種以上を含む、請求項１９に記載の高分子。
【請求項２２】
前記高極性アルコールが、乳酸メチル、乳酸エチル、乳酸プロピル、乳酸ブチル、２−ヒドロキシ酪酸メチル、２−ヒドロキシ酪酸エチル、２−ヒドロキシイソ酪酸メチル、２−ヒドロキシイソ酪酸エチル、２−ヒドロキシ−３−ブテン酸メチル、リンゴ酸ジメチル、リンゴ酸ジエチル、リンゴ酸ジプロピル、リンゴ酸ジブチル、二酢酸グリセロール、及び下記式（１）〜（２１）で表されるいずれか１種以上を含み、前記プロトン性アミド系溶剤が下記式（２２）〜（２６）で表されるいずれか１種以上を含む、請求項２１に記載の高分子。
【化３０】
2012180483.tif 000132
【請求項２３】
前記分子中にアミノ基及び側鎖を具備する高分子は、請求項１に記載の中間体が分子中に少なくとも１種の１級又は２級アミノ基、及び１つの不飽和基を具備する化合物を用いてラジカル重合されたものであって、前記アミノ基及び側鎖を具備する高分子が該中間体に不飽和結合を有する化合物を反応させて側鎖を導入した高分子（Ｂ−２）である、請求項１５に記載の高分子。
【請求項２４】
前記中間体が、ポリアリルアミンである、請求項２３に記載の高分子。
【請求項２５】
前記分子中にアミノ基及び側鎖を具備する高分子は、請求項１に記載の中間体がアジリジン環を有する化合物を用いて重合されたものであって、前記アミノ基及び側鎖を具備する高分子が該中間体に不飽和結合を有する化合物を反応させて側鎖を導入した高分子（Ｂ
−３）である、請求項１５に記載の高分子。
【請求項２６】
前記中間体がポリエチレンイミンである、請求項２５に記載の高分子。
【請求項２７】
前記分子中にアミノ基及び側鎖を具備する高分子は、請求項１に記載の中間体の前駆体が官能基を有する高分子であり、該官能基に１級又は２級アミノ基導入したものであって、前記アミノ基及び側鎖を具備する高分子が該中間体に不飽和結合を有する化合物を反応させて側鎖を導入した高分子（Ｂ−４）である、請求項１５に記載の高分子。
【請求項２８】
前記中間体は、（メタ）アクリル酸をモノマーとして重合した高分子である前駆体に、エチレンイミンを反応させてなる高分子である、請求項２７に記載の高分子。
【請求項２９】
前記分子中にアミノ基及び側鎖を具備する高分子は、請求項１に記載の中間体がポリリジン、又はアミノ基変性ポリシロキサンであって、前記アミノ基及び側鎖を具備する高分子が該中間体に不飽和結合を有する化合物を反応させて側鎖を導入した高分子（Ｂ−５）である、請求項１５に記載の高分子。
【請求項３０】
請求項１〜２９の何れか１項に記載したアミノ基及び側鎖を具備する高分子、並びに溶剤を含有する組成物。
【請求項３１】
前記溶剤が水酸基を有する有機溶剤及びプロトン性アミド系溶剤からなる群から選択された何れか１種以上を含有する、請求項３０に記載の組成物。
【請求項３２】
前記高分子は、重合後に溶剤置換する工程を含まない方法で製造された、請求項３０または３１に記載の組成物。
【請求項３３】
前記溶剤は水酸基を有する有機溶剤又はプロトン性アミド系溶剤を含有し、溶剤全量に対して前記水酸基を有する有機溶剤又はプロトン性アミド系溶剤を２０重量％以上含有する、請求項３０〜３２のいずれか１項に記載の組成物。
【請求項３４】
請求項３０〜３３のいずれか１項に記載の組成物を含有する被覆材料。
【請求項３５】
請求項３０〜３３のいずれか１項に記載の組成物を含有する絶縁材料。
【請求項３６】
請求項３０〜３３のいずれか１項に記載の組成物を含有する接着剤。
【請求項３７】
請求項３０〜３３のいずれか１項に記載の組成物を含有する封止材。
【請求項３８】
請求項３０〜３３のいずれか１項に記載の組成物を含有するプリント配線基板用材料。
【請求項３９】
請求項３０〜３３のいずれか１項に記載の組成物を含有する成形材料。
【請求項４０】
請求項３０〜３３のいずれか１項に記載の組成物を含有する液晶配向剤。
【請求項４１】
請求項４０に記載の液晶配向剤から形成された液晶配向膜。
【請求項４２】
請求項４１に記載の液晶配向膜を有する液晶表示素子。
【請求項４３】
請求項３０〜３３のいずれか１項に記載の組成物から形成したガス分離材用材料。
【請求項４４】
請求項３０〜３３のいずれか１項に記載の組成物から形成した線材用材料。
【請求項４５】
下記一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン又はその誘導体と無水マレイン酸を縮合させたビスマレイミド。
【化３１】
2012180483.tif 000133
（一般式（Ｖ−２）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）
、（ＶＩＩＩ−３）、及び（ＶＩＩＩ−４）中、ベンゼン環は独立してピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環等で置き換えられてよく、
ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環上の−Ｈは、独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、これらの環上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、これらの環上の−Ｈがフェニルで置き換えられた場合、フェニル上の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよく、
−ＮＨ2と、ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環との間の単結合は、炭素数１〜１２のアルキレンで置き換えられてよく、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＶＩ−２）、（ＶＩ−３）、（ＶＩ−１２）、（ＶＩＩ−３）、（ＶＩＩ−１
２）、（ＶＩＩＩ−２）、（ＶＩＩＩ−３）、及び（ＶＩＩＩ−４）中、Ｘ6は独立して単結合、−Ｏ−、−Ｓ−、−Ｓ−Ｓ−、−ＳＯ2−、−ＣＯ−、−ＣＯＮＨ−、−ＣＯＯ−、−ＮＨ−、−Ｎ（ＣＨ3）−（ＣＨ2）m−Ｎ（ＣＨ3）−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−（ｍは１〜６の整数を表す）、−ＣＯＣＨ＝ＣＨ−、−Ｎ＝Ｎ−、又は−Ｃ≡Ｃ−を表す。
一般式（ＶＩＩＩ−２）中、Ｘ8は単結合又は炭素数１〜３のアルキレンを表し、Ｘ9は単結合、１，４−フェニレン又は１，４−シクロヘキシレンを表す。
一般式（Ｖ−２）、及び（ＶＩ−３）中、Ｘ10は単結合、−Ｏ−、−ＣＯＯ−、−ＯＣＯ−、−ＣＯ−、−ＣＯＮＨ−、−（ＣＨ2）m−（ｍは１〜６の整数を表す）、−ＣＨＹ2−、−Ｃ（Ｙ2）2−、又は−ＮＹ2−を表し、Ｙ2は独立して−Ｈ、炭素数１〜３０のアルキル、又は炭素数２〜３０のアルケニルを表す。
一般式（ＩＩ−２）中、Ｘ11は−Ｘ12−Ｙ11を置換基として有する炭素数１〜１２のアルキレンを表し、（Ｖ−３）中、Ｘ11は独立して炭素数１〜１２のアルキレンを表し、一般式（ＩＩ−２）及び（Ｖ−３）のＸ11において、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して炭素数１〜１０のアルキルで置き換えられてよい。
一般式（ＩＩ−２）中、Ｘ12は単結合又は２価の有機基を表す。
一般式（Ｖ−３）において、Ｘ13は独立して単結合、または炭素数１〜３０のアルキレンを表し、Ｘ13がアルキレンである場合、アルキレン中の−ＣＨ2−は独立して−Ｏ−、−ＮＨ−、−ＣＯ−、−ＣＨＹ2−、−Ｃ（Ｙ2）2−、−ＮＹ2−、−Ｓ−、−ＳＯ−、−ＳＯ2−、又は−Ｓｉ（Ｙ22）2−で置き換えられてよく、Ｙ2は独立して−Ｈ、炭素数１〜３０のアルキル、又は炭素数２〜３０のアルケニルを表し、Ｙ22は独立して−Ｈ、炭素数１〜２０のアルキル、炭素数１〜２０のアルケニル、又はフェニルを表し、Ｘ13のアルキレン中の−ＣＨ2ＣＨ2−は独立して−ＣＨ＝ＣＨ−、−Ｃ≡Ｃ−、又は−Ｎ＝Ｎ−で置き換えられてよく、Ｘ13のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよい。
一般式（Ｖ−１１）、（ＶＩ−２）、（ＶＩ−３）、（ＶＩ−１２）、（ＶＩ−２１）、（ＶＩＩ−３）、（ＶＩＩ−１２）、（ＶＩＩＩ−２）、（ＶＩＩＩ−３）、及び（ＶＩＩＩ−４）中、ａは独立して結合先の構造に応じて０〜４の整数を表す。
一般式（Ｖ−３）、（ＶＩＩ−３）、（ＶＩＩ−１３）、及び（ＶＩＩＩ−４）中、Ｙ2は独立して−Ｈ、炭素数１〜３０のアルキル、又は炭素数２〜３０のアルケニルを表す。
一般式（ＶＩ−２）、（ＶＩ−３）、（ＶＩ−１２）、（ＶＩＩ−１２）、（ＶＩＩＩ−２）、及び（ＶＩＩＩ−３）中、Ｙ3は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜２０のアルキルを表し、Ｙ3がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、Ｙ3が複数存在するときは、互いに結合し
て環を形成してもよい。
一般式（ＶＩ−２）中、Ｙ7は独立して炭素数１〜３０のアルキル、シクロヘキシル、又はビシクロヘキシルを表し、Ｙ7がシクロヘキシル又はビシクロヘキシルである場合、シクロヘキシル又はビシクロヘキシル上の−Ｈは独立して炭素数１〜３０のアルキルで置換されてもよい。
一般式（ＶＩＩＩ−２）中、Ｙ8は−Ｈ又は炭素数１〜３０のアルキルを表し、Ｙ8がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
一般式（ＶＩＩＩ−３）中、Ｙ9は炭素数６〜３０のアルキルを表し、Ｙ10は炭素数１〜３０のアルキルを表す。
一般式（ＩＩ−２）、（Ｖ−２）、及び（ＶＩ−３）中、Ｙ11はステロイド骨格、サクシニミド骨格、若しくはフタルイミド骨格を有する基、又は下記一般式（ＸＸＩＩＩ）で表される基である。
【化３２】
2012180483.tif 000134
（一般式（ＸＸＩＩＩ）中、環Ｓは独立してシクロペンタン環、シクロヘキサン環、１，３−ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ−フロ［３．２−ｂ］フラン環、サクシニミド環、グルタルイミド環、フタルイミド環、スピロ［４．５］デカン環、又はステロイド環を有する基を表し、環Ｓ上の−Ｈは独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、環Ｓ上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、環Ｓ上の−Ｈがフェニルで置き換えられた場合、フェニル上の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよい。
一般式（ＸＸＩＩＩ）中、Ａ4は独立して、単結合、又は炭素数１〜１２のアルキレンを表し、Ａ4がアルキレンである場合、アルキレン中の−ＣＨ2−は独立して−Ｏ−、−ＮＨ−、又は−ＣＯ−で置き換えられてよく、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。Ｙ12は独立して、−Ｆ、−ＣＨ3、又はサクシニミド環を有する基を表す。Ｙ13は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜３０のアルキルを表し、Ｙ13がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−で
置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。ｂは独立して０〜１の整数を表し、ｃ、ｄ、及びｅは独立して０〜３の整数を表し、ｆは独立して０〜４の整数を表し、ｃ＋ｄ＋ｅ≧１でかつ６≧ｂ＋ｃ＋ｄ＋ｅである。）
一般式（Ｖ−１１）、（ＶＩ−１２）、（ＶＩ−２１）、（ＶＩ−２２）、及び（ＶＩＩ−１２）中、Ｙ14は独立して下記一般式（ＸＸＩ）で表される基であり、（Ｙ14）aにおけるａはゼロではなく、かつ、Ｙ14が複数存在する場合には、複数のＹ14の少なくとも１つは−ＣＯＣＨ＝ＣＨ−、−Ｎ＝Ｎ−、又は−Ｃ≡Ｃ−から選ばれる基を有する。
【化３３】
2012180483.tif 000135
（一般式（ＸＸＩ）中、Ａ1は独立して単結合、直鎖若しくは分岐の炭素数１〜３０のアルキレン、又は骨格を構成する炭素、窒素、酸素、硫黄、及びケイ素数の和が３〜３０である環を有する二価の基を表し、Ａ1がアルキレンである場合、アルキレン中の−ＣＨ2−は独立して−Ｏ−、−ＮＨ−、−ＣＯ−、又は−ＮＹ2−で置き換えられてよく、Ｙ2は独立して−Ｈ、炭素数１〜３０のアルキル、又は炭素数２〜３０のアルケニルを表し、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は下記一般式（ＸＸＩＩ）で置き換えられてよく、Ａ1が環である場合、環上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、−Ｎ（Ｙ2）2、又は下記一般式（ＸＸＩＩ）で置き換えられてよく、Ｙ2は独立して−Ｈ、炭素数１〜３０のアルキル、又は炭素数２〜３０のアルケニルを表す。Ａ2は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は直鎖若しくは分岐の炭素数１〜４０のアルキルを表し、Ａ2がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。）
【化３４】
2012180483.tif 000136
（一般式（ＸＸＩＩ）中、Ａ3は独立して単結合、直鎖若しくは分岐の炭素数１〜３０のアルキレン、又は骨格を構成する炭素、窒素、酸素、硫黄、及びケイ素数の和が３〜３０である環を有する二価の基を表し、Ａ3がアルキレンである場合、アルキレン中の−ＣＨ2−は独立して−Ｏ−、−ＮＨ−、−ＣＯ−、又は−ＮＹ2−で置き換えられてよく、Ｙ2は独立して−Ｈ、炭素数１〜３０のアルキル、又は炭素数２〜３０のアルケニルを表し、Ａ3のアルキレン中の−ＣＨ2ＣＨ2−は独立して−ＣＨ＝ＣＨ−、−Ｃ≡Ｃ−、又は−Ｎ＝Ｎ−で置き換えられてよく、Ａ3のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよく、Ａ3が環である場合、環上の−Ｈは独立して−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、−ＰＯ3Ｈ2、又は−Ｎ（Ｙ2）2で置き換えられてよい。Ａ2は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は直鎖若しくは分岐の炭素数１〜４０のアルキルを表し、Ａ2がアルキルである場合、アルキル中の
−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。））
【発明の詳細な説明】
【技術分野】
【０００１】
本発明は、分子中にアミノ基及び側鎖を具備する高分子（例えばビスマレイミドとジアミンとを重合させて得られるマレイミド系高分子）及び溶剤とを含有する組成物、並びに新規物質（例えば側鎖を有するビスマレイミド又はこれを用いた高分子等）に関する。
【背景技術】
【０００２】
本発明の応用分野の一つには、液晶表示素子が挙げられる。
液晶表示素子は、ノートパソコンやデスクトップパソコンのモニターをはじめ、ビデオカメラのビューファインダー、投写型のディスプレイ等の様々な液晶表示装置に使われており、最近ではテレビとしても用いられるようになってきた。さらに液晶表示素子は、光プリンターヘッド、光フーリエ変換素子、ライトバルブ等のオプトエレクトロニクス関連素子としても利用されている。
【０００３】
液晶表示素子は、通常は、１）対向配置されている一対の基板、２）前記一対の基板それぞれの対向している面の一方又は両方に形成されている電極、３）前記一対の基板それぞれの対向している面に形成された液晶配向膜、及び４）前記一対の基板間に形成された液晶層、を有する。
【０００４】
液晶表示素子はネマチック液晶を用いた表示素子が主流であり、液晶表示素子としては、例えば、１）９０度ツイストしたＴＮ（Ｔｗｉｓｔｅｄ  Ｎｅｍａｔｉｃ）型液晶表示素子、２）通常１８０度以上ツイストしたＳＴＮ（Ｓｕｐｅｒ  Ｔｗｉｓｔｅｄ  Ｎｅｍａｔｉｃ）型液晶表示素子、３）薄膜トランジスタを使用したいわゆるＴＦＴ（Ｔｈｉｎ
Ｆｉｌｍ  Ｔｒａｎｓｉｓｔｏｒ）型液晶表示素子が知られている。また、これらの液晶表示素子における視野角の広さをさらに改良した液晶表示素子としては、例えば、４）光学補償フィルムを用いたＴＮ−ＴＦＴ型液晶表示素子、５）垂直配向と光学補償フィルムを用いたＶＡ（Ｖｅｒｔｉｃａｌ  Ａｌｉｇｎｍｅｎｔ）型液晶表示素子、６）垂直配向と突起構造物の技術を併用したＭＶＡ（Ｍｕｌｔｉ  Ｄｏｍａｉｎ  Ｖｅｒｔｉｃａｌ
Ａｌｉｇｎｍｅｎｔ）型液晶表示素子、７）横電界方式のＩＰＳ（Ｉｎ−Ｐｌａｎｅ  Ｓｗｉｔｃｈｉｎｇ）型液晶表示素子、８）ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型液晶表示素子、及び、９）光学補償ベンド（Ｏｐｔｉｃａｌｌｙ  Ｃｏｍｐｅｎｓａｔｅｄ  Ｂｅｎｄ又はＯｐｔｉｃａｌｌｙ
ｓｅｌｆ−Ｃｏｍｐｅｎｓａｔｅｄ  Ｂｉｒｅｆｒｉｎｇｅｎｃｅ：ＯＣＢ）型液晶表示素子が知られている。
【０００５】
液晶表示素子の技術の発展は、単にこれらの駆動方式や素子構造の改良のみならず、液晶表示素子に使用される構成部材の改良によっても達成されている。液晶表示素子に使用される構成部材のなかでも、特に液晶配向膜は、液晶表示素子の表示品位に係わる重要な要素の一つであり、液晶表示素子の高品質化に伴って液晶配向膜の役割が年々重要になってきている。
【０００６】
液晶配向膜は、液晶配向剤より形成される。従来より用いられてきた代表的な液晶配向剤としては、テトラカルボン酸無水物又はその誘導体と、ジアミン又はその誘導体とを反応させて得られる、ポリアミック酸又は可溶性のポリイミドを有機溶剤に溶解させた溶液が知られている。
【０００７】
一方、ポリイミド、すなわちポリアミック酸又は可溶性のポリイミド以外にも、ビスマ
レイミドとジアミンとを反応させて得られるマレイミド系高分子も、良好な電気光学特性を有する液晶配向膜を形成する液晶配向剤として使用できることが知られている（例えば、特許文献１参照。）。
【０００８】
前記ポリイミドは、焼成によって、フィルム、基板、繊維、及び粒子等の種々の形態の成形物を形成することができ、また必要に応じてさらに機能性を付加することによって、接着剤や、分離膜及び電解質膜等の機能膜を形成することができる。マレイミド系高分子についても、このような種々の用途への適用が期待されている。
特に、マレイミド系高分子及び不飽和化合物を用いて重合された高分子は前記ポリイミドとは異なり、成形物を形成する際に、イミド化させるための高温での焼成、所望のイミド化率を得るための焼成条件の厳密な制御、又は可溶性ポリイミドを得るための溶液中でのイミド化反応等の煩雑な工程が不要である。このため、例えばポリイミドに代えてマレイミド系高分子を使用することにより、工程の短縮、作業時間の短縮、作業の容易性の向上、又は品質の安定化等の改善が期待され、さらにそれらが改善された結果として、製造にかかるエネルギーの低減、又はコストの削減等の効果も期待されている。
【０００９】
さらに、ビスマレイミドを単独で液晶配向剤として使用できることが知られている（例えば、特許文献２参照。）。この方法の場合、ビスマレイミドをモノマーのままで使用するため、粘度の制御はモノマーの濃度を変えることによって調整することになり、良好な印刷性及び目的とする膜厚を両立させるためには高度な技術が必要であった。また組成によっては、配向剤の保存時、或いは配向膜の形成時に、モノマーの析出が生じやすい可能性があった。さらに、前記ＴＮ、ＳＴＮ、ＴＮ−ＴＦＴ、ＶＡ、ＭＶＡ、又はＯＣＢ等の、液晶がプレチルト角を有して配向するか又は垂直方向に配向する方式に対応させるには、必ずしも十分な性能を有するとは言えない点もあった。
【先行技術文献】
【特許文献】
【００１０】
【特許文献１】特開平０７−１１０４８３号公報
【特許文献２】特開２００２−２６５５４１号公報
【発明の概要】
【発明が解決しようとする課題】
【００１１】
本発明は、良好な特性を有する液晶配向膜の形成にも用いることができる、分子中にアミノ基及び側鎖を具備する高分子を含有する新規な組成物を提供する。また、新規なマレイミド及びマレイミド系高分子を提供する。
【課題を解決するための手段】
【００１２】
本発明者らは、前記課題を解決するべく鋭意研究を行った。その結果、分子中にアミノ基及び側鎖を具備する高分子を含む組成物を液晶配向剤として使用したときに、液晶の配向性を向上させることを見出し、本発明を完成させた。また、そのうちの特定の側鎖を有するビスマレイミドが新規化合物であった。本発明は以下の構成からなる。
【００１３】
［１］分子中にアミノ基及び側鎖を具備する高分子であって、以下の（Ａ）又は（Ｂ）の構成を有する高分子。
（Ａ）：ビスマレイミドの少なくとも１種及びジアミンの少なくとも１種を用いて重合させて得られる高分子であって、ビスマレイミド及びジアミンの少なくとも１種に分子中に側鎖を有するものを用いることにより側鎖を導入した高分子。
（Ｂ）：分子中に１級又は２級アミノ基を有する高分子の少なくとも１種を中間体として用い、該中間体の１級又は２級アミノ基に不飽和結合を有する化合物を反応させて側鎖を導入した高分子。
［２］前記分子中にアミノ基及び側鎖を具備する高分子が、前記（Ａ）の構成を有する高分子である、［１］に記載の高分子。
［３］前記分子中にアミノ基及び側鎖を具備する高分子が、分子中に側鎖を有するビスマレイミドの少なくとも１種を用いて重合させて得られる高分子（Ａ−１）である、［２］に記載の高分子。
［４］側鎖を有するビスマレイミドが、後述する一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン又はその誘導体と無水マレイン酸を縮合させたものである、［３］に記載の高分子。
［５］前記ビスマレイミドが、後述する一般式（ＩＩ−２−１）〜（ＩＩ−２−４）、（Ｖ−２−１）〜（Ｖ−２−１７）、（Ｖ−２−２４）〜（Ｖ−２−３９）、（Ｖ−２−４８）、（Ｖ−２−５０）〜（Ｖ−２−５３）、（Ｖ−３−１）、（Ｖ−１１−１）〜（Ｖ−１１−１９）、（Ｖ−１１−２１）、（Ｖ−１１−２３）、（Ｖ−１１−３１）、（Ｖ−１１−３４）〜（Ｖ−１１−３６）、（Ｖ−１１−３８）〜（Ｖ−１１−３９）、（Ｖ−１１−４１）、（Ｖ−１１−４３）、（Ｖ−１１−４５）〜（Ｖ−１１−５２）、（Ｖ−１１−５４）〜（Ｖ−１１−５５）、（ＶＩ−２−１）〜（ＶＩ−２−８）、（ＶＩ−３−１）〜（ＶＩ−３−２）、（ＶＩ−２１−１）〜、（ＶＩ−２１−６）、及び（ＶＩＩＩ−２−１）〜（ＶＩＩＩ−２−８）で表されるジアミン又はその誘導体の群から選択した少なくとも１種と無水マレイン酸を縮合させたものである、［４］に記載の高分子。［６］前記分子中にアミノ基及び側鎖を具備する高分子が、脂肪族ジアミンの少なくとも１種を用いて重合させて得られる高分子である、［１］〜［５］の何れか１つに記載の高分子。
［７］前記分子中にアミノ基及び側鎖を具備する高分子が、後述する一般式（ＩＩ−１）、（ＩＩ−２）、（ＩＩＩ−１）、（ＩＶ−１）、（Ｖ−１−２０）〜（Ｖ−１−２２）、（Ｖ−３）、（ＶＩ−１−４０）、及び（ＩＸ−１）で表される脂肪族ジアミンからなる群から選択された少なくとも１種を用いて重合させて得られる高分子である、［６］に記載の高分子。
［８］前記分子中にアミノ基及び側鎖を具備する高分子が、側鎖を有するジアミンの少なくとも１種を用いて重合させて得られる高分子（Ａ−２）である、［２］に記載の高分子。
［９］前記側鎖を有するジアミンが、後述する下記一般式（ＩＩ−２）、又は（Ｖ−３）で表されるジアミンである、［８］に記載の高分子。
［１０］前記側鎖を有するジアミンが、下記一般式（ＩＩ−２−１）〜（ＩＩ−２−４）、及び（Ｖ−３−１）で表されるジアミンの群から選択した少なくとも１種である、［９］に記載の高分子。
［１１］前記高分子が、水酸基を有する有機溶剤及びプロトン性アミド系溶剤からなる群から選択されるいずれか１種以上を含む溶剤中で重合させたものである、［１］〜［１０］のいずれか１つに記載の高分子。
［１２］前記水酸基を有する有機溶剤が、アルコール性水酸基を有する溶剤、又はフェノール性水酸基を有する溶剤である、［１１］に記載の高分子。
［１３］前記水酸基を有する有機溶剤が、メタノール、エタノール、１−プロパノール、２−プロパノール、１−ブタノール、２−ブタノール、ｔ−ブチルアルコール、１−ペンタノール、１−ヘキサノール、２−エチルヘキサノール、ベンジルアルコール、（ｏ−、ｍ−、又はｐ−）メチルベンジルアルコール、（ｏ−、ｍ−、又はｐ−）メトキシベンジルアルコール、１−フェニルエチルアルコール、２−フェニルエチルアルコール、エチレングリコール、グリセロール、３−メチル−３−メトキシブタノール、エチレングリコールモノメチルエーテル、エチレングリコールモノエチルエーテル、エチレングリコールモノ−ｎ−ブチルエーテル、ジエチレングリコールモノエチルエーテル、トリエチレングリコールモノアルキルエーテル、プロピレングリコールモノブチルエーテル、ジプロピレン
グリコールモノメチルエーテル、フェノール、（ｏ−、ｍ−、又はｐ−）クレゾール、（ｏ−、ｍ−、又はｐ−）クロロフェノール、及び１）アルコール性水酸基、並びに２）アミド、エステル、及び環状エーテルからなる群から選択されるいずれか１種以上の基を有する高極性アルコールからなる群から選択されるいずれか１種以上を含む、［１１］に記載の高分子。
［１４］前記高極性アルコールが、乳酸メチル、乳酸エチル、乳酸プロピル、乳酸ブチル、２−ヒドロキシ酪酸メチル、２−ヒドロキシ酪酸エチル、２−ヒドロキシイソ酪酸メチル、２−ヒドロキシイソ酪酸エチル、２−ヒドロキシ−３−ブテン酸メチル、リンゴ酸ジメチル、リンゴ酸ジエチル、リンゴ酸ジプロピル、リンゴ酸ジブチル乳酸アルキル、二酢酸グリセロール、及び後述する式（１）〜（２１）で表されるいずれか１種以上を含み、前記プロトン性アミド系溶剤が後述する式（２２）〜（２６）で表されるいずれか１種以上を含む、［１３］に記載の高分子。
［１５］前記分子中にアミノ基及び側鎖を具備する高分子が、前記（Ｂ）の構成を有する請求項１に記載の高分子。
［１６］前記分子中にアミノ基及び側鎖を具備する高分子は、［１］に記載の中間体がビスマレイミド及びジアミンを重合させて得られたものであり、かつ該ジアミンの少なくとも１種は１級アミノ基を有するジアミンであり、前記アミノ基及び側鎖を具備する高分子が該中間体に不飽和結合を有する化合物を反応させて側鎖を導入した高分子（Ｂ−１）である、［１５］に記載の高分子。
［１７］前記中間体が、脂肪族ジアミンの少なくとも１種を用いた高分子である、［１６］に記載の高分子。
［１８］前記中間体が、後述する一般式（ＩＩ−１−１）〜（ＩＩ−１−１４）、（ＩＩ−１−２９）、（ＩＩ−２−１）〜（ＩＩ−２−４）、（ＩＩＩ−１−１）〜（ＩＩＩ−１−５）、（ＩＶ−１−１）〜（ＩＶ−１−４）、（Ｖ−１−２０）〜（Ｖ−１−２２）、（Ｖ−３−１）、（ＶＩ−１−４０）、及び（ＩＸ−１−１）で表される脂肪族ジアミンからなる群から選択された少なくとも１種を用いた高分子である、［１７］に記載の高分子。
［１９］前記中間体が、水酸基を有する有機溶剤及びプロトン性アミド系溶剤からなる群から選択されるいずれか１種以上を含む溶剤中で重合させたものである、［１５］〜［１８］のいずれか１つに記載の高分子。
［２０］前記水酸基を有する有機溶剤が、アルコール性水酸基を有する溶剤、又はフェノール性水酸基を有する溶剤である、［１９］に記載の高分子。
［２１］前記水酸基を有する有機溶剤が、メタノール、エタノール、１−プロパノール、２−プロパノール、１−ブタノール、２−ブタノール、ｔ−ブチルアルコール、１−ペンタノール、１−ヘキサノール、２−エチルヘキサノール、ベンジルアルコール、エチレングリコール、グリセロール、３−メチル−３−メトキシブタノール、エチレングリコールモノメチルエーテル、エチレングリコールモノエチルエーテル、エチレングリコールモノ−ｎ−ブチルエーテル、ジエチレングリコールモノエチルエーテル、トリエチレングリコールモノアルキルエーテル、プロピレングリコールモノブチルエーテル、ジプロピレングリコールモノメチルエーテル、フェノール、（ｏ−、ｍ−、又はｐ−）クレゾール、（ｏ−、ｍ−、又はｐ−）クロロフェノール、及び１）アルコール性水酸基、並びに２）アミド、エステル、及び環状エーテルからなる群から選択されるいずれか１種以上の基を有する高極性アルコールからなる群から選択されるいずれか１種以上を含む、［１９］に記載の高分子。
［２２］前記高極性アルコールが、乳酸メチル、乳酸エチル、乳酸プロピル、乳酸ブチル、２−ヒドロキシ酪酸メチル、２−ヒドロキシ酪酸エチル、２−ヒドロキシイソ酪酸メチル、２−ヒドロキシイソ酪酸エチル、２−ヒドロキシ−３−ブテン酸メチル、リンゴ酸ジメチル、リンゴ酸ジエチル、リンゴ酸ジプロピル、リンゴ酸ジブチル、二酢酸グリセロール、及び後述する式（１）〜（２１）で表されるいずれか１種以上を含み、前記プロトン性アミド系溶剤が後述する式（２２）〜（２６）で表されるいずれか１種以上を含む、［
２１］に記載の高分子。
［２３］前記分子中にアミノ基及び側鎖を具備する高分子は、［１］に記載の中間体が分子中に少なくとも１種の１級又は２級アミノ基、及び１つの不飽和基を具備する化合物を用いてラジカル重合されたものであって、前記アミノ基及び側鎖を具備する高分子が該中間体に不飽和結合を有する化合物を反応させて側鎖を導入した高分子（Ｂ−２）である、［１５］に記載の高分子。
［２４］前記中間体が、ポリアリルアミンである、［２３］に記載の高分子。
［２５］前記分子中にアミノ基及び側鎖を具備する高分子は、［１］に記載の中間体がアジリジン環を有する化合物を用いて重合されたものであって、前記アミノ基及び側鎖を具備する高分子が該中間体に不飽和結合を有する化合物を反応させて側鎖を導入した高分子（Ｂ−３）である、［１５］に記載の高分子。
［２６］前記中間体がポリエチレンイミンである、［２５］に記載の高分子。
［２７］前記分子中にアミノ基及び側鎖を具備する高分子は、［１］に記載の中間体の前駆体が官能基を有する高分子であり、該官能基に１級又は２級アミノ基導入したものであって、前記アミノ基及び側鎖を具備する高分子が該中間体に不飽和結合を有する化合物を反応させて側鎖を導入した高分子（Ｂ−４）である、［１５］に記載の高分子。
［２８］前記中間体は、（メタ）アクリル酸をモノマーとして重合した高分子である前駆体に、エチレンイミンを反応させてなる高分子である［２７］に記載の高分子。
［２９］前記分子中にアミノ基及び側鎖を具備する高分子は、［１］に記載の中間体がポリリジン、又はアミノ基変性ポリシロキサンであって、前記アミノ基及び側鎖を具備する高分子が該中間体に不飽和結合を有する化合物を反応させて側鎖を導入した高分子（Ｂ−５）である、［１５］に記載の高分子。
［３０］［１］〜［２９］の何れか１つに記載したアミノ基及び側鎖を具備する高分子、並びに溶剤を含有する組成物。
［３１］前記溶剤が水酸基を有する有機溶剤及びプロトン性アミド系溶剤からなる群から選択された何れか１種以上を含有する、［３０］に記載の組成物。
［３２］前記高分子は、重合後に溶剤置換する工程を含まない方法で製造された、［３０］または［３１］に記載の組成物。
［３３］前記溶剤は水酸基を有する有機溶剤又はプロトン性アミド系溶剤を含有し、溶剤全量に対して前記水酸基を有する有機溶剤又はプロトン性アミド系溶剤を２０重量％以上含有する、［３０］〜［３２］のいずれか１つに記載の組成物。
［３４］［３０］〜［３３］のいずれか１つに記載の組成物を含有する被覆材料。
［３５］［３０］〜［３３］のいずれか１つに記載の組成物を含有する絶縁材料。
［３６］［３０］〜［３３］のいずれか１つに記載の組成物を含有する接着剤。
［３７］［３０］〜［３３］のいずれか１つに記載の組成物を含有する封止材。
［３８］［３０］〜［３３］のいずれか１つに記載の組成物を含有するプリント配線基板用材料。
［３９］［３０］〜［３３］のいずれか１つに記載の組成物を含有する成形材料。
［４０］［３０］〜［３３］のいずれか１つに記載の組成物を含有する液晶配向剤。
［４１］［４０］に記載の液晶配向剤から形成された液晶配向膜。
［４２］［４１］に記載の液晶配向膜を有する液晶表示素子。
［４３］［３０］〜［３３］のいずれか１つに記載の組成物から形成したガス分離材用材料。
［４４］［３０］〜［３３］のいずれか１つに記載の組成物から形成した線材用材料。
［４５］後述する一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン又はその誘導体と無水マレイン酸を縮合させたビスマレイミド。
【発明の効果】
【００１４】
本発明によれば、分子中にアミノ基及び側鎖を具備する高分子、並びに溶剤を含有する組成物を用いることで、例えば液晶配向剤として使用したときの配向性を向上させることができる。また、本発明によれば、側鎖を有する新規なビスマレイミドを提供することができる。
【発明を実施するための形態】
【００１５】
本発明において「具備する」とは、必要な構成単位が化合物中に化学的に結合して備わっていることを意味する。
本発明において、アルキレン中の−ＣＨ2−が−Ｏ−、−ＮＨ−、−ＣＯ−、−ＣＨＹ2−、−Ｃ（Ｙ2）2−、−ＮＹ2−、−Ｓ−、−ＳＯ−、−ＳＯ2−、又は−Ｓｉ（Ｙ22）2−で置き換えられてもよく、アルキレン中の−ＣＨ2ＣＨ2−が−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−で置き換えられてもよく、と定義されている場合は、以下の態様を含む。
例えばアルキレンが−（ＣＨ2）4−である場合、１つ又は複数の−ＣＨ2−が−Ｏ−で置き換えられて−Ｏ−（ＣＨ2）3−若しくは−Ｏ−ＣＨ2−Ｏ−ＣＨ2−となってもよく、１つ又は複数の−ＣＨ2ＣＨ2−が−ＣＨ＝ＣＨ−で置き換えられて−ＣＨ＝ＣＨ−（ＣＨ2）2−若しくは−ＣＨ＝ＣＨ−ＣＨ＝ＣＨ−となってもよく、又は−ＣＨ2−及び−ＣＨ2ＣＨ2−が同時に−Ｏ−及び−ＣＨ＝ＣＨ−で置き換えられて−Ｏ−ＣＨ2−ＣＨ＝ＣＨ−となってもよい。
上記の例でアルキレンがアルキルである場合も同様であり、例えばアルキルが−（ＣＨ2）3ＣＨ3である場合、１つ又は複数の−ＣＨ2−が−Ｏ−で置き換えられて−Ｏ−（ＣＨ2）2ＣＨ3−若しくは−Ｏ−ＣＨ2−Ｏ−ＣＨ3となってもよく、１つ又は複数の−ＣＨ2ＣＨ2−が−ＣＨ＝ＣＨ−で置き換えられて−ＣＨ＝ＣＨ−ＣＨ2−ＣＨ3−若しくは−ＣＨ＝ＣＨ−ＣＨ＝ＣＨ2となってもよく、又は−ＣＨ2−及び−ＣＨ2ＣＨ2−が同時に−Ｏ−及び−ＣＨ＝ＣＨ−で置き換えられて−Ｏ−ＣＨ2−ＣＨ＝ＣＨ2となってもよい。
上記のアルキレン中の−ＣＨ2−若しくは−ＣＨ2ＣＨ2−が置き換えられてもよい場合、又はアルキル中の−ＣＨ2−若しくは−ＣＨ2ＣＨ2−が置き換えられてもよい場合において、各基によって置き換えられてもよい基の選択肢の数又は種類が異なる場合においても、同様に考えるものとする。
上記のアルキレン中の−ＣＨ2−又は−ＣＨ2ＣＨ2−が置き換えられた基を、本発明においては「置き換えられたアルキレン」と記載することがあり、上記のアルキル中の−ＣＨ2−又は−ＣＨ2ＣＨ2−が置き換えられた基を、本発明においては「置き換えられたアルキル」と記載することがある。
なお、本発明においては、連続する２つの−ＣＨ2−が−Ｏ−で置き換えられて、−Ｏ−Ｏ−のようになることは好ましくない。
【００１６】
本発明の第１の態様は組成物及びそれに使用する高分子である。本発明の組成物は、分子中にアミノ基及び側鎖を具備する高分子、並びに溶剤を含有する。
分子中にアミノ基及び側鎖を具備する高分子としては、ビスマレイミドの少なくとも１種及びジアミンの少なくとも１種を用いて重合させて得られる高分子であって、ビスマレイミド及びジアミンの少なくとも１種に分子中に側鎖を有するものを用いることにより側鎖を導入した高分子（Ａ）、又は分子中に１級又は２級アミノ基を有する高分子の少なくとも１種を中間体として用い、該中間体の１級又は２級アミノ基に不飽和結合を有する化合物を反応させて側鎖を導入した高分子（Ｂ）が挙げられる。
なお、本発明において「側鎖を有するモノマー」とは、「重合後に主鎖から分岐する置換基（側鎖）として働く基を有するモノマー」を意味する。
【００１７】
側鎖を有するモノマーを少なくとも１種使用して重合させることにより得られる高分子（Ａ）の例として、以下の（Ａ−１）及び（Ａ−２）が挙げられる。
（Ａ−１）：分子中に側鎖を有するビスマレイミドの少なくとも１種、及び側鎖を有す
るか又は有さないジアミンの少なくとも１種を用いたマレイミド系高分子。
（Ａ−２）：側鎖を有するか又は有さないビスマレイミドの少なくとも１種、及び分子中に側鎖を有するジアミンの少なくとも１種を用いたマレイミド系高分子。
【００１８】
分子中に１級又は２級アミノ基を有する高分子の少なくとも１種を中間体として用い、該中間体の１級又は２級アミノ基に不飽和結合を有する化合物を反応させて側鎖を導入した高分子（Ｂ）の例として、以下の（Ｂ−１）、（Ｂ−２）、（Ｂ−３）、（Ｂ−４）、及び（Ｂ−５）が挙げられる。
（Ｂ−１）：中間体がビスマレイミド及びジアミンを用いて重合された高分子であり、該ジアミンの少なくとも１種が１級アミノ基を有するジアミンであり、この中間体の２級アミノ基に不飽和結合を有する化合物を反応させて側鎖を導入した高分子。
（Ｂ−２）：中間体が１級又は２級アミノ基及び不飽和結合を有するモノマーを用いて重合された高分子であり、この中間体の１級又は２級アミノ基にさらに不飽和結合を有する化合物を反応させて側鎖を導入した高分子。
（Ｂ−３）：中間体がアジリジン環を有する化合物を用いて重合された高分子であり、この中間体の１級又は２級アミノ基に不飽和結合を有する化合物を反応させて側鎖を導入した高分子。
（Ｂ−４）：中間体の前駆体が官能基を有するアクリル系高分子であり、中間体はこの官能基をベースに１級又は２級アミノ基を導入したものであり、この中間体の１級又は２級アミノ基に不飽和結合を有する化合物を反応させて側鎖を導入した高分子。
（Ｂ−５）：中間体がポリリジン、又はアミノ基変性ポリシロキサンであり、この中間体の１級又は２級アミノ基に不飽和結合を有する化合物を反応させて側鎖を導入した高分子。
【００１９】
（Ａ−１）及び（Ａ−２）において、高分子を構成する化合物として、側鎖を有するビスマレイミド及び側鎖を有するジアミンの両方を同時に使用してもよく、側鎖を有するビスマレイミド及び側鎖を有さないビスマレイミドの両方を同時に使用してもよく、側鎖を有するジアミン及び側鎖を有さないジアミンの両方を同時に使用してもよい。
【００２０】
上記側鎖を有するビスマレイミドとは、２つのマレイミド環を結ぶ置換基を主鎖としたときに、主鎖から分岐する置換基（側鎖）を有するマレイミドを意味する。このような側鎖を有するビスマレイミドは、側鎖を有するジアミンと無水マレイン酸を反応させることで合成することができる。なお、上記側鎖を有するジアミンとは、２つのアミノ基を結ぶ置換基を主鎖としたときに、主鎖から分岐する置換基（側鎖）を有するジアミンを意味する。
上記側鎖を有さないビスマレイミドとは、２つのマレイミド環を結ぶ置換基を主鎖としたときに、主鎖から分岐する置換基（側鎖）を有さないマレイミドを意味する。このような側鎖を有さないビスマレイミドは、側鎖を有さないジアミンと無水マレイン酸を反応させることで合成することができる。なお、上記側鎖を有さないジアミンとは、２つのアミノ基を結ぶ置換基を主鎖としたときに、主鎖から分岐する、所望のプレチルト角を発現させることができる置換基（側鎖）を有さないジアミンを意味する。
【００２１】
（Ａ−１）及び（Ａ−２）において、本発明のマレイミド系高分子を構成するビスマレイミド及びジアミンの組合せとして、表１に示した組合せが挙げられる。
【００２２】
【表１】
2012180483.tif 000002
【００２３】
（Ｂ−１）において、中間体であるマレイミド系高分子を構成する原材料の組合せとして、表２に示した組合せが挙げられる。
【００２４】
【表２】
2012180483.tif 000003
【００２５】
前記（Ａ−１）、（Ａ−２）、及び（Ｂ−１）の態様に用いるジアミンは、上記ジアミンのうち、反応性の観点から、脂肪族ジアミンが好ましく用いられる。具体的には、下記一般式（ＩＩ−１）、（ＩＩ−２）、（ＩＩＩ−１）、（ＩＶ−１）、（Ｖ−１−２０）〜（Ｖ−１−２２）、（Ｖ−３）、（ＶＩ−１−４０）、及び（ＩＸ−１）で表される脂肪族ジアミンが挙げられる。
特にマレイミド系高分子を構成するモノマーとしてジアミンに脂肪族ジアミンを用いる場合には、反応時（重合時）に触媒、例えばプロトン供与体、三級アミン、又はそれらを組み合わせた成分を反応系内に使用しなくても、高重合度のマレイミド系高分子が得られるため、好ましい。また、反応時（重合時）に触媒を反応系内に添加しなくてもよいため、不純物の混入が少ない高分子を得ることができ、品質の点で好ましい。さらに、重合後に高分子を精製する工程が不要であり、重合後の反応液をそのまま所望の用途に使用することができるため、工数の点で好ましい。あるいは、高分子溶液を使用して被膜を形成する際に、臭気、毒性、又は腐食性のある蒸気の発生が抑制されるため、好ましい。
なお、前記プロトン供与体としては無機酸（例えば塩化水素、硫酸、燐酸、若しくは過塩素酸等）、カルボン酸（例えば蟻酸、酢酸、プロピオン酸、安息香酸、若しくはトリフルオロ酢酸等）、フェノール類（例えばフェノール、クレゾール類、クロロフェノール類、キシレノール類、若しくはヒドロキノン等）、又は塩類（例えば塩化アンモニウム、硫化アンモニウム、塩化トリブチルアンモニウム、三フッ化ホウ素モノエチルアミン、若しくは塩化アルミニウム等）等が挙げられ、三級アミン類としては例えばトリエチルアミン、ピリジン、ジメチルアミノピリジン、又はジアザビシクロウンデセン等が挙げられる。
側鎖を有する脂肪族ジアミンとしては、下記一般式（ＩＩ−２）、及び（Ｖ−３）で表されるジアミン等が挙げられる。
側鎖を有さない脂肪族ジアミンとしては、下記一般式（ＩＩ−１）、（ＩＩＩ−１）、（ＩＶ−１）、（Ｖ−１−２０）〜（Ｖ−１−２２）、（ＶＩ−１−４０）、及び（ＩＸ−１）で表されるジアミン等が挙げられる。
【００２６】
【化１】
2012180483.tif 000004
【００２７】
一般式（ＩＶ−１）中、Ｘ6は独立して単結合、−Ｏ−、−Ｓ−、−Ｓ−Ｓ−、−ＳＯ2−、−ＣＯ−、−ＣＯＮＨ−、−ＣＯＯ−、−ＮＨ−、−Ｎ（ＣＨ3）−（ＣＨ2）m−Ｎ（ＣＨ3）−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−（ｍは１〜６の整数を表す）、−ＣＯＣＨ＝ＣＨ−、−Ｎ＝Ｎ−、又は−Ｃ≡Ｃ−を表す。
一般式（ＩＸ−１）中、Ｘ7は独立して炭素数１〜６のアルキレン又は、フェニレンを表し、Ｘ7がフェニレンである場合はフェニレン上の−Ｈは独立して炭素数１〜３０のアルキルで置き換えられていてもよい。
一般式（ＩＩ−１）中、Ｘ11は０〜４個の−Ｙ3を置換基として有する炭素数１〜１２のアルキレンを表し、（ＩＩ−２）中、Ｘ11は−Ｘ12−Ｙ11を置換基として有する炭素数１〜１２のアルキレンを表し、（Ｖ−３）中、Ｘ11は独立して炭素数１〜１２のアルキレンを表し、一般式（ＩＩ−１）、（ＩＩ−２）、及び（Ｖ−３）のＸ11において、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き
換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して炭素数１〜１０のアルキルで置き換えられてよい。
一般式（ＩＩ−１）中、Ｙ21は独立して−Ｈ、炭素数１〜２０のアルキル、又は炭素数１〜２０のアルキレンを表し、前記アルキル又はアルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、アルキル又はアルキレン中の−ＣＨ2ＣＨ2−は独立して−ＣＨ＝ＣＨ−、又は−Ｃ≡Ｃ−で置き換えられてよく、アルキル又はアルキレン中の−ＮＨ−と隣接しない−ＣＨ2−は独立して−Ｏ−、又は−ＣＯ−で置き換えられてよく、アルキル又はアルキレン中の−ＮＨ−と隣接しない−ＣＨ2ＣＨ2−は独立して−Ｎ＝Ｎ−で置き換えられてよく、このアルキル若しくはアルキレン、又は置き換えられたアルキル、若しくは置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2、で置き換えられてよく、Ｙ21が前記の炭素数１〜２０のアルキレンである場合は、Ｙ21は、他方のアミノ基のＹ21に、又は独立してＹ3に結合して環を形成する。
一般式（ＩＩ−２）中、Ｘ12は単結合又は２価の有機基を表す。
一般式（Ｖ−３）中、Ｘ13は独立して単結合、または炭素数１〜３０のアルキレンを表し、Ｘ13がアルキレンである場合、アルキレン中の−ＣＨ2−は独立して−Ｏ−、−ＮＨ−、−ＣＯ−、−ＣＨＹ2−、−Ｃ（Ｙ2）2−、−ＮＹ2−、−Ｓ−、−ＳＯ−、−ＳＯ2−、又は−Ｓｉ（Ｙ22）2−で置き換えられてよく、Ｙ2は独立して−Ｈ、炭素数１〜３０のアルキル、又は炭素数２〜３０のアルケニルを表し、Ｙ22は独立して−Ｈ、炭素数１〜２０のアルキル、炭素数１〜２０のアルケニル、又はフェニルを表し、Ｘ13のアルキレン中の−ＣＨ2ＣＨ2−は独立して−ＣＨ＝ＣＨ−、−Ｃ≡Ｃ−、又は−Ｎ＝Ｎ−で置き換えられてよく、Ｘ13のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよい。
一般式（Ｖ−３）中、Ｙ2は独立して−Ｈ、炭素数１〜３０のアルキル、又は炭素数２〜３０のアルケニルを表す。
一般式（ＩＩ−１）、（ＩＩＩ−１）、及び（ＩＶ−１）中、Ｙ3は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜２のアルキルを表し、Ｙ3がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、Ｙ3が複数存在するときは、互いに結合して環を形成してもよく、（Ｙ3）aのａは独立して結合先の構造に応じて０〜４の整数を表し、一般式（ＩＸ−１）において、ｌは１〜１０の整数を表す。
一般式（ＩＸ−１）中、Ｙ6は独立して炭素数１〜３のアルキル又はフェニルを表す。
一般式（ＩＩ−２）中、Ｙ11はステロイド骨格、サクシニミド骨格、若しくはフタルイミド骨格を有する基、又は下記一般式（ＸＸＩＩＩ）で表される基である。
【００２８】
【化２】
2012180483.tif 000005
【００２９】
上記一般式（ＸＸＩＩＩ）中、環Ｓは独立してシクロペンタン環、シクロヘキサン環、１，３−ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ−フロ［３．２−ｂ］フラン環、サクシニミド環、グルタルイミド環、フタルイミド環、スピロ［４．５］デカン環、又はステロイド環を有する基を表し、環Ｓ上の−Ｈは独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、環Ｓ上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、環Ｓ上の−Ｈがフェニルで置き換えられた場合、フェニル中の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよい。
【００３０】
一般式（ＸＸＩＩＩ）中、Ａ4は独立して、単結合、又は炭素数１〜１２のアルキレンを表し、Ａ4がアルキレンである場合、アルキレン中の−ＣＨ2−は独立して−Ｏ−、−ＮＨ−、又は−ＣＯ−で置き換えられてよく、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【００３１】
一般式（ＸＸＩＩＩ）中、Ｙ12は独立して、−Ｆ、−ＣＨ3、又はサクシニミド環を有する基を表す。
【００３２】
一般式（ＸＸＩＩＩ）中、Ｙ13は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜３０のアルキルを表し、Ｙ13がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【００３３】
一般式（ＸＸＩＩＩ）中、ｂは独立して０〜１の整数を表し、ｃ、ｄ、及びｅは独立して０〜３の整数を表し、ｆは独立して０〜４の整数を表し、ｃ＋ｄ＋ｅ≧１でかつ６≧ｂ＋ｃ＋ｄ＋ｅである。
【００３４】
１級の脂肪族ジアミンとしては、下記一般式（ＩＩ−１−１）〜（ＩＩ−１−１４）で表されるジアミン等が挙げられる。
【００３５】
【化３】
2012180483.tif 000006
【００３６】
２級の脂肪族ジアミンとしては、下記一般式（ＩＩ−１−２１）、（ＩＩ−１−２２）、（ＩＩ−１−２４）〜（ＩＩ−１−２８）、（ＩＩ−１−３０）で表されるジアミン等が挙げられる。
【００３７】
【化４】
2012180483.tif 000007
【００３８】
本発明において、１級及び２級アミノ基を具備するジアミンを使用することもできる。１級アミノ基と２級アミノ基を具備するジアミンとしては、上記一般式（ＩＩ−１−２３）、（ＩＩ−１−２９）で表されるジアミン等が挙げられる。
【００３９】
（Ｂ−２）において、中間体である１級又は２級アミノ基を有するモノ不飽和化合物等を用いて重合させた高分子における、原材料の組合せとして、表３に示した組合せが挙げられる。
【００４０】
【表３】
2012180483.tif 000008
【００４１】
（Ｂ−３）において、アジリジン環を有する化合物等を用いて重合させた高分子における、原材料の組合せとして、表４に示した組合せが挙げられる。
【００４２】
【表４】
2012180483.tif 000009
【００４３】
（Ｂ−４）において、中間体の前駆体が官能基を有する（メタ）アクリル系高分子であり、中間体が該前駆体の官能基に１級又は２級アミノ基を導入したものである場合、中間体の前駆体を構成する原材料及び１級又は２級アミノ基を導入する際の反応資材の組合せとして、表５に示した組合せが挙げられる。
【００４４】
【表５】
2012180483.tif 000010
【００４５】
（Ｂ−５）において、中間体である１級又は２級アミノ基を有する高分子として、表６に示したものが挙げられる。
【００４６】
【表６】
2012180483.tif 000011
【００４７】
これらの組合せにおいて、使用するモノマーはそれぞれの化合物群から１種だけ使用しても、２種以上組み合わせて使用してもよい。例えば、組合せ番号８において、側鎖を有するビスマレイミド、側鎖を有するジアミン、側鎖を有さないビスマレイミド、及び側鎖を有さないジアミンからそれぞれ１種の計４種を組み合わせて使用してもよく、又は側鎖を有するビスマレイミドから２種、側鎖を有するジアミンから３種、側鎖を有さないビス
マレイミドから４種、及び側鎖を有さないジアミンから５種の計１４種を組み合わせて使用してもよい。
【００４８】
本発明の組成物に使用する高分子において、側鎖を有するモノマーの使用比率は、用途により任意に選択することができる。例えば、液晶配向剤に使用する際は、以下のように定義することができる。
本発明の組成物に使用する高分子が、側鎖を有するモノマーを少なくとも１種使用して重合させることにより得られる高分子である場合は、側鎖を有するモノマーの使用比率は以下の式で定義される。
側鎖を有するモノマーの使用比率（モル％）＝（側鎖を有するモノマーのモル数の合計／全モノマーのモル数の合計）×１００
側鎖を有するモノマーを少なくとも１種使用して重合させることにより得られる高分子において、側鎖を有するモノマーの使用比率は０．１モル％〜１００モル％であることが好ましく、０．５モル％〜１００モル％であることがより好ましく、１モル％〜１００モル％であることがさらに好ましく、３モル％〜１００モル％であることが特に好ましい。
【００４９】
本発明の組成物に使用する高分子が、分子中に１級又は２級アミノ基を有する高分子の少なくとも１種を中間体として用い、該中間体の１級又は２級アミノ基に不飽和結合を有する化合物を反応させて側鎖を導入した高分子である場合は、側鎖を有するモノマーの使用比率は以下の式で定義される。
側鎖の比率（モル％）＝（中間体と反応させる、不飽和結合を有する化合物のモル数の合計／中間体の１級又は２級アミノ基のモル数の合計）×１００
慣用的に１級又は２級アミノ基の活性水素当量が判明している場合は、以下の式で定義してもよい。
側鎖の比率（モル％）＝（中間体と反応させる、不飽和結合を有する化合物のモル数の合計／（中間体の重量／中間体の活性水素当量））×１００
分子中に１級又は２級アミノ基を有する高分子の少なくとも１種を中間体として用い、該中間体の１級又は２級アミノ基に不飽和結合を有する化合物を反応させて側鎖を導入した高分子において、不飽和結合を有する化合物の使用比率は０．１モル％〜１００モル％であることが好ましく、０．５モル％〜１００モル％であることがより好ましく、１モル％〜１００モル％であることがさらに好ましく、３モル％〜１００モル％であることが特に好ましい。
【００５０】
本発明の組成物における高分子の含有量は、高分子の溶剤に対する溶解度や前記組成物の用途に応じて０．０５〜８０重量％の範囲から決めることができる。例えば組成物が液晶配向剤である場合では、前記高分子の含有量は０．１〜４０重量％であることが好ましい。
【００５１】
上記組成物の粘度は、その用途や採用する作業手段、高分子の濃度、高分子の種類、溶剤の種類と割合等の諸条件によって適宜に決めることができる。例えば組成物の用途が液晶配向剤であって、印刷機によって塗膜を形成する場合は、塗膜の十分な膜厚を得る観点及び印刷ムラの発生の抑制の観点から、組成物の粘度は５〜１００ｍＰａ・ｓであることが好ましく、１０〜８０ｍＰａ・ｓであることがより好ましい。また、スピンコートによって塗膜を形成する場合は、組成物の粘度は５〜２００ｍＰａ・ｓであることが好ましく、１０〜１００ｍＰａ・ｓであることがより好ましい。
【００５２】
前記組成物の粘度は、回転粘度測定法により測定することができ、例えば回転粘度計（東機産業製ＴＶＥ−２０Ｌ型）を用いて２５℃の測定温度で測定することができる。
【００５３】
本発明の組成物に使用する高分子が前記マレイミド系高分子である場合は、ビスマレイ
ミドとジアミンとの反応生成物の構造であって、ビスマレイミドの不飽和結合へのジアミンのアミノ基の付加反応によって生じる重合体の構造を多く有するものが好ましい。本発明に使用するマレイミド系高分子は、二重結合同士の反応に起因する、高分子鎖の枝分かれ、架橋、又は着色が顕著な単位を多く有する高分子よりも、ビスマレイミドとジアミンとのマイケル付加反応による、直鎖状で着色の少ない単位を多く有する高分子であることが好ましい。
【００５４】
本発明の組成物に使用する溶剤は、通常溶剤として用いることができるものであれば、特段限定されない。
前記マレイミド系高分子をビスマレイミドとジアミンとの付加反応によって合成する場合には、反応時（重合時）における副反応（二重結合同士の反応による高分子鎖の枝分かれ若しくは架橋に起因する、反応液の固化若しくはゲル化、又は着色）を抑制する観点から、アルコール性又はフェノール性水酸基を有する溶剤、又はプロトン性アミド系溶剤を含む溶剤を、重合時に使用する溶剤として用いることが好ましい。
【００５５】
重合時に使用する溶剤に用いるアルコール性又はフェノール性水酸基を有する溶剤としては、メタノール、エタノール、１−プロパノール、２−プロパノール、１−ブタノール、２−ブタノール、ｔ−ブチルアルコール、１−ペンタノール、１−ヘキサノール、２−エチルヘキサノール等の脂肪族モノアルコール、ベンジルアルコール、（ｏ−、ｍ−、又はｐ−）メチルベンジルアルコール、（ｏ−、ｍ−、又はｐ−）メトキシベンジルアルコール、１−フェニルエチルアルコール、２−フェニルエチルアルコール等の芳香族アルコール、エチレングリコール、グリセロール等の脂肪族ポリオール、３−メチル−３−メトキシブタノール等のアルコキシモノアルコール、エチレングリコールモノメチルエーテル、エチレングリコールモノエチルエーテル、エチレングリコールモノ−ｎ−ブチルエーテル等のエチレングリコールモノアルキルエーテル、ジエチレングリコールモノエチルエーテル等のジエチレングリコールモノアルキルエーテル、トリエチレングリコールモノアルキルエーテル、プロピレングリコールモノブチルエーテル等のプロピレングリコールモノアルキルエーテル、ジプロピレングリコールモノメチルエーテル等のジプロピレングリコールモノアルキルエーテル、フェノール、（ｏ−、ｍ−、又はｐ−）クレゾール及びこれらの混合物、（ｏ−、ｍ−、又はｐ−）クロロフェノール及びこれらの混合物等のフェノール類；
１）アルコール性水酸基、並びに２）アミド、エステル、及び環状エーテルからなる群から選択されるいずれか１種以上の基を有する高極性アルコール、プロトン性アミド系溶剤、及びこれらの混合物；
から選択される１種以上を含有する溶剤等を用いることができる。高極性アルコールとして、具体的には、乳酸メチル、乳酸エチル、乳酸プロピル、乳酸ブチル、２−ヒドロキシ酪酸メチル、２−ヒドロキシ酪酸エチル、２−ヒドロキシイソ酪酸メチル、２−ヒドロキシイソ酪酸エチル、２−ヒドロキシ−３−ブテン酸メチル、リンゴ酸ジメチル、リンゴ酸ジエチル、リンゴ酸ジプロピル、リンゴ酸ジブチル、二酢酸グリセロール等の水酸基含有エステル、及び下記式（１）〜（２１）で示される化合物などが挙げられる。
【００５６】
【化５】
2012180483.tif 000012
【００５７】
上記プロトン性アミド系溶剤として、具体的には下記式（２２）〜（２６）で示される化合物等が挙げられる。
【００５８】
【化６】
2012180483.tif 000013
【００５９】
重合時に使用する溶剤に、前記アルコール性又はフェノール性水酸基を有する溶剤、又はプロトン性アミド系溶剤を用いる場合、その使用量は重合時に使用する溶剤の総和に対して１０〜１００重量％となる量であることが、反応時（重合時）における副反応（二重
結合同士の反応）による枝分かれ、架橋（反応液の固化若しくはゲル化）、又は着色を抑制する観点から好ましい。また、これらの溶剤は１種だけ使用しても、２種以上組み合わせて使用してもよい。なお、重合反応後に反応液を、前記アルコール性又はフェノール性水酸基を有する溶剤以外の溶剤で希釈し、その結果、溶液中の前記アルコール性又はフェノール性水酸基を有する溶剤が、溶剤の総和に対して１０重量％を下回ることになっても、何等問題は無い。
前記溶剤のうち、前記高極性アルコール又はフェノール性水酸基を含む溶剤を重合溶剤に用いることは、前記付加反応の過程における反応液の固化又はゲル化を抑制する観点から好ましい。
【００６０】
重合時に使用する溶剤に、前記アルコール性水酸基を有する溶剤、又はプロトン性アミド系溶剤を用いる場合、臭気が少ないために重合時に使用する溶剤を含んだまま樹脂組成物として使用できる、すなわち重合後に溶剤置換する工程を含まない方法で製造できるため、好ましい。重合時に使用する溶剤に、前記アルコール性水酸基を有する溶剤、又はプロトン性アミド系溶剤を用いる場合、反応時（重合時）における副反応（マレイミド基の開環）を抑制する観点から好ましい。
これらの溶剤を用いる場合、反応時（重合時）に触媒、例えばプロトン供与体、三級アミン、又はそれらを組み合わせた成分を反応系内に使用しなくても、高重合度のマレイミド系高分子が得られるため、好ましい。また、反応時（重合時）に触媒を反応系内に添加しなくてもよいため、不純物の混入が少ない高分子を得ることができ、品質の点で好ましい。さらに、重合後に高分子を精製する工程が不要であり、重合後の反応液をそのまま所望の用途に使用することができるため、工数の点で好ましい。なお、前記プロトン供与体としては無機酸（例えば塩化水素、硫酸、燐酸、若しくは過塩素酸等）、カルボン酸（例えば蟻酸、酢酸、プロピオン酸、安息香酸、若しくはトリフルオロ酢酸等）、フェノール類（例えばフェノール、クレゾール類、クロロフェノール類、キシレノール類、若しくはヒドロキノン等）、又は酸性の塩類（例えば塩化アンモニウム、硫化アンモニウム、塩化トリブチルアンモニウム、三フッ化ホウ素モノエチルアミン、若しくは塩化アルミニウム等）等が挙げられ、三級アミン類としては例えばトリエチルアミン、ピリジン、ジメチルアミノピリジン、又はジアザビシクロウンデセン等が挙げられる。
【００６１】
重合時に使用する溶剤に、前記高極性アルコールを含有する溶剤、又はプロトン性アミド系溶剤を用いる場合、高分子の溶解力が高いために樹脂組成物の保存安定性が良好であるため、好ましい。
【００６２】
重合時に使用する溶剤に、前記ベンジルアルコール等の芳香族アルコール、又はフェノール性水酸基を有する溶剤を用いる場合、剛直な構造（液晶性又はメソゲン性を有する構造）の比率が高い組成の高分子の溶解力が高く重合時の操作性及び樹脂組成物の保存安定性が良好であるため、このような組成を使用する際には好ましい。
なお、重合時に使用する溶剤にフェノール性水酸基を有する溶剤を用いる場合は、組成物を使用する際の溶剤の揮発に伴う毒性や臭気の問題を防止するため、重合した高分子溶液から高分子のみを再沈殿等の方法により回収して精製を行い、フェノール性水酸基を有する溶剤以外の溶剤に再度溶解させて本発明の組成物に使用することが好ましい。
【００６３】
前記重合溶剤に前記水酸基を有する溶剤、又はプロトン性アミド系溶剤を用いる場合、その使用量は、前記付加反応における原料であるビスマレイミド及びジアミンと前記溶剤との総和に対する前記原料の濃度が０．５〜７０重量％となる量であることが前記付加反応の過程における反応液の固化又はゲル化を抑制する観点から好ましく、１〜５０重量％となる量であることがより好ましい。
【００６４】
前記マレイミド系高分子を得る際の反応（重合）温度は、モノマーの反応性等に応じて
適宜変更してよい。好ましくは、−５０℃〜溶剤の沸点である。より好ましくは、−２０℃〜溶剤の沸点である。
反応時間は、モノマーの反応性等に応じて適宜変更してよい。好ましくは１〜２００時間である。より好ましくは、２〜１００時間である。また、重合時の圧力としては常圧であることが好ましい。
【００６５】
本発明のマレイミド系高分子は、上記ビスマレイミドと上記ジアミンとを等モル比で原料として用いることで、マレイミド系高分子を上記高分子として含有する組成物を得ることができる。
本発明でいう等モル比とは、原料中のビスマレイミドとジアミンのモル比が０．８：１．２〜１．２：０．８の割合で存在する原料を反応に供することで得ることが好ましく、原料のモル比が０．９：１．１〜１．１：０．９であることがより好ましい。
【００６６】
前記マレイミド系高分子の重量平均分子量は、使用時の取扱い性の観点から、３，０００〜５００，０００であることが好ましく、５，０００〜２５０，０００であることがより好ましく、１０，０００〜２００，０００であることがさらに好ましく、２０、０００〜１５０，０００であることが特に好ましい。
【００６７】
前記重量平均分子量は、測定機器にＡｌｌｉａｎｃｅ２６９５、ＷＡＴＥＲＳ社製を用い、展開溶剤に１％リン酸含有Ｎ，Ｎ−ジメチルホルムアミドを用い、標準試料として（ポリスチレン）を用い、カラムにＨＳＰｇｅｌ（登録商標） ＲＴＭＢ−Ｍ、ＷＡＴＥＲＳ社製を用いて液体クロマトグラフィー分析を行うことによって測定することができる。
【００６８】
なお、本願発明において、左右が非対称である基は、左右がどちらの方向を向いていてもよいものと定義する（例えば、−ＣＯＣＨ＝ＣＨ−は、「−ＣＯＣＨ＝ＣＨ−」又は「−ＣＨ＝ＣＨＣＯ−」の何れかを意味する）。アルキル又はアルキレン中の−ＣＨ2−が−Ｏ−で置き換えられる場合、−Ｏ−が連続することはない。アルキル又はアルキレンは、直鎖又は分岐のどちらでもよいものとする。
また、本願発明において、同一の記号が、同一の一般式又は異なる一般式に使用されているときは、それぞれの記号がその定義の範囲内で互いに独立した意味を有するものとする。
【００６９】
本発明に使用される高分子が、側鎖を有するモノマーを少なくとも１種使用して重合させることにより得られる高分子で、
（Ａ−１）：上記説明した側鎖を有するジアミン又はその誘導体から製造した側鎖を有するビスマレイミドの少なくとも１種、及び側鎖を有するか又は有さないジアミンの少なくとも１種を用いたマレイミド系高分子、若しくは
（Ａ−２）：側鎖を有するか又は有さないビスマレイミドの少なくとも１種、及び上記説明した側鎖を有するジアミン又はその誘導体の少なくとも１種を用いたマレイミド系高分子、の何れかの態様である場合、それぞれの態様で使用することができる側鎖を有するモノマーとして、以下のものが挙げられる。
【００７０】
上記側鎖を有するジアミンとは、前述のとおり、２つのアミノ基を結ぶ置換基を主鎖としたときに、主鎖から分岐する置換基（側鎖）を有するジアミンである。本発明のビスマレイミドは、特に以下の一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン、若しくはそれらの誘導体と無水マレイン酸を縮合させたものであることが好ましい。
【００７１】
【化７】
2012180483.tif 000014
【００７２】
上記一般式（Ｖ−２）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、及び（ＶＩＩＩ−４）中、ベンゼン環は独立してピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジ
ン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環等で置き換えられてよい。
【００７３】
ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環上の−Ｈは、独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、これらの環上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2でさらに置き換えられてよく、これらの環上の−Ｈがフェニルで置き換えられた場合、フェニル上の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよい。
【００７４】
−ＮＨ2と、ベンゼン環、又はベンゼン環が置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環との間の単結合は、炭素数１〜１２のアルキレンで置き換えられてよく、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、
一般式（Ｖ−２）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、及び（ＶＩＩＩ−４）中、Ｙ2は独立して−Ｈ、炭素数１〜３０の
アルキル、又は炭素数２〜３０のアルケニルを表す。
【００７５】
上記一般式（ＶＩ−２）、（ＶＩ−３）、（ＶＩ−１２）、（ＶＩＩ−３）、（ＶＩＩ−１２）、（ＶＩＩＩ−２）、（ＶＩＩＩ−３）、及び（ＶＩＩＩ−４）中、Ｘ6は独立して単結合、−Ｏ−、−Ｓ−、−Ｓ−Ｓ−、−ＳＯ2−、−ＣＯ−、−ＣＯＮＨ−、−ＣＯＯ−、−ＮＨ−、−Ｎ（ＣＨ3）−（ＣＨ2）m−Ｎ（ＣＨ3）−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−（ｍは１〜６の整数を表す）、−ＣＯＣＨ＝ＣＨ−、−Ｎ＝Ｎ−、又は−Ｃ≡Ｃ−を表す。
【００７６】
一般式（ＶＩＩＩ−２）中、Ｘ8は単結合又は炭素数１〜３のアルキレンを表し、Ｘ9は単結合、１，４−フェニレン又は１，４−シクロヘキシレンを表す。
【００７７】
一般式（Ｖ−２）、及び（ＶＩ−３）中、Ｘ10は単結合、−Ｏ−、−ＣＯＯ−、−ＯＣＯ−、−ＣＯ−、−ＣＯＮＨ−、−（ＣＨ2）m−（ｍは１〜６の整数を表す）、−ＣＨＹ2−、−Ｃ（Ｙ2）2−、又は−ＮＹ2−を表し、Ｙ2は独立して−Ｈ、炭素数１〜３０のアルキル、又は炭素数２〜３０のアルケニルを表す。
一般式（ＩＩ−２）中、Ｘ11は−Ｘ12−Ｙ11を置換基として有する炭素数１〜１２のアルキレンを表し、（Ｖ−３）中、Ｘ11は独立して炭素数１〜１２のアルキレンを表し、一般式（ＩＩ−２）及び（Ｖ−３）のＸ11において、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して炭素数１〜１０のアルキルで置き換えられてよい。
一般式（ＩＩ−２）中、Ｘ12は単結合又は２価の有機基を表す。
【００７８】
一般式（Ｖ−３）において、Ｘ13は独立して単結合、または炭素数１〜３０のアルキレンを表し、
Ｘ13がアルキレンである場合、アルキレン中の−ＣＨ2−は独立して−Ｏ−、−ＮＨ−、−ＣＯ−、−ＣＨＹ2−、−Ｃ（Ｙ2）2−、−ＮＹ2−、−Ｓ−、−ＳＯ−、−ＳＯ2−、又は−Ｓｉ（Ｙ22）2−で置き換えられてよく、Ｙ2は独立して−Ｈ、炭素数１〜３０のアルキル、又は炭素数２〜３０のアルケニルを表し、Ｙ22は独立して−Ｈ、炭素数１〜２０のアルキル、炭素数１〜２０のアルケニル、又はフェニルを表し、Ｘ13のアルキレン中の−ＣＨ2ＣＨ2−は独立して−ＣＨ＝ＣＨ−、−Ｃ≡Ｃ−、又は−Ｎ＝Ｎ−で置き換えられてよく、Ｘ13のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよい。
一般式（Ｖ−３）中、Ｙ2は独立して−Ｈ、炭素数１〜３０のアルキル、又は炭素数２〜３０のアルケニルを表す。
【００７９】
一般式（Ｖ−１１）、（ＶＩ−２）、（ＶＩ−３）、（ＶＩ−１２）、（ＶＩ−２１）、（ＶＩＩ−３）、（ＶＩＩ−１２）、（ＶＩＩＩ−２）、（ＶＩＩＩ−３）、及び（ＶＩＩＩ−４）中、ａは独立して結合先の構造に応じて０〜４の整数を表し、一般式（ＩＸ−１）において、ｌは１〜１０の整数を表す。
【００８０】
一般式（ＶＩ−２）、（ＶＩ−３）、（ＶＩ−１２）、（ＶＩＩ−１２）、（ＶＩＩＩ−２）、及び（ＶＩＩＩ−３）中、Ｙ3は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜２０のアルキルを表し、Ｙ3がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、Ｙ3が複数存在するときは、互いに結合して環を形成してもよい。なお、本発明において、アルキル中の−ＣＨ2−が−Ｏ−で置換される場合、−Ｏ−は連続しない。
【００８１】
一般式（ＶＩ−２）中、Ｙ7は独立して炭素数１〜３０のアルキル、シクロヘキシル、又はビシクロヘキシルを表し、Ｙ7がシクロヘキシル又はビシクロヘキシルである場合、シクロヘキシル又はビシクロヘキシル上の−Ｈは独立して炭素数１〜３０のアルキルで置換されてもよい。
【００８２】
一般式（ＶＩＩＩ−２）中、Ｙ8は−Ｈ又は炭素数１〜３０のアルキルを表し、Ｙ8がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【００８３】
一般式（ＶＩＩＩ−３）中、Ｙ9は炭素数６〜３０のアルキルを表し、Ｙ10は炭素数１〜３０のアルキルを表す。
【００８４】
一般式（ＩＩ−２）、（Ｖ−２）、及び（ＶＩ−３）中、Ｙ11はステロイド骨格、サクシニミド骨格、若しくはフタルイミド骨格を有する基、又は下記一般式（ＸＸＩＩＩ）で表される基である。
【００８５】
【化８】
2012180483.tif 000015
【００８６】
上記一般式（ＸＸＩＩＩ）中、環Ｓは独立してシクロペンタン環、シクロヘキサン環、１，３−ジオキサン環、ピペリジン環、ピペラジン環、ピロリジン環、フェニレン環、ピリジン環、ピラジン環、ピリダジン環、ピリミジン環、トリアジン環、ピロール環、フラン環、チオフェン環、イミダゾール環、オキサゾール環、チアゾール環、トリアゾール環、ナフタレン環、アントラセン環、インドール環、ステロイド環、ヘキサヒドロ−フロ［３．２−ｂ］フラン環、サクシニミド環、グルタルイミド環、フタルイミド環、スピロ［４．５］デカン環、又はステロイド環を有する基を表し、環Ｓ上の−Ｈは独立して−Ｆ、−Ｃｌ、−ＯＨ、−ＣＯＯＨ、−ＳＯ3Ｈ、−ＰＯ3Ｈ2、炭素数１〜３０のアルキル、又はフェニルで置き換えられてよく、環Ｓ上の−Ｈがアルキルで置き換えられた場合、アルキル中の−ＣＨ2−は独立して−Ｏ−、−ＮＨ−、又は−ＣＯ−でさらに置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−でさらに置き換えられてよく、アルキル又は置き換えられたアルキル上の−Ｈは独立して−Ｆ、−Ｃｌ、−Ｂｒ、−Ｃ≡Ｎ、−Ｏ
Ｈ、−ＣＯＯＨ、−ＳＯ3Ｈ、又は−ＰＯ3Ｈ2でさらに置き換えられてよく、環Ｓ上の−Ｈがフェニルで置き換えられた場合、フェニル上の−Ｈは独立して、−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、又は−ＰＯ3Ｈ2でさらに置き換えられていてもよい。
【００８７】
一般式（ＸＸＩＩＩ）中、Ａ4は独立して、単結合、又は炭素数１〜１２のアルキレンを表し、Ａ4がアルキレンである場合、アルキレン中の−ＣＨ2−は独立して−Ｏ−、−ＮＨ−、又は−ＣＯ−で置き換えられてよく、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【００８８】
一般式（ＸＸＩＩＩ）中、Ｙ12は独立して、−Ｆ、−ＣＨ3、又はサクシニミド環を有する基を表す。
【００８９】
一般式（ＸＸＩＩＩ）中、Ｙ13は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜３０のアルキルを表し、Ｙ13がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、−Ｓｉ（ＣＨ3）2−Ｏ−Ｓｉ（ＣＨ3）2−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【００９０】
一般式（ＸＸＩＩＩ）中、ｂは独立して０〜１の整数を表し、ｃ、ｄ、及びｅは独立して０〜３の整数を表し、ｆは独立して０〜４の整数を表し、ｃ＋ｄ＋ｅ≧１でかつ６≧ｂ＋ｃ＋ｄ＋ｅである。
【００９１】
一般式（Ｖ−１１）、（ＶＩ−１２）、（ＶＩ−２１）、（ＶＩ−２２）、及び（ＶＩＩ−１２）中、Ｙ14は独立して下記一般式（ＸＸＩ）で表される基であり、（Ｙ14）aにおけるａはゼロではなく、かつ、Ｙ14が複数存在する場合には、連続するＹ14の少なくとも１つは−ＣＯＣＨ＝ＣＨ−、−Ｎ＝Ｎ−、及び−Ｃ≡Ｃ−から選ばれる基を有する。
【００９２】
【化９】
2012180483.tif 000016
【００９３】
上記一般式（ＸＸＩ）中、Ａ1は独立して単結合、直鎖若しくは分岐の炭素数１〜３０のアルキレン、又は骨格を構成する炭素、窒素、酸素、硫黄、及びケイ素数の和が３〜３０である環を有する二価の基を表し、Ａ1がアルキレンである場合、アルキレン中の−ＣＨ2−は独立して−Ｏ−、−ＮＨ−、−ＣＯ−、又は−ＮＹ2−で置き換えられてよく、Ｙ2は独立して−Ｈ、炭素数１〜３０のアルキル、又は炭素数２〜３０のアルケニルを表し、アルキレン中の−ＣＨ2ＣＨ2−は独立して−ＣＨ＝ＣＨ−、−Ｃ≡Ｃ−、又は−Ｎ＝Ｎ−で置き換えられてよく、アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は下記一般式（ＸＸＩＩ）で置き換えられてよく、Ａ1が環である場合、環上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、−Ｎ（Ｙ2）2、又は下記一般式（ＸＸＩＩ）で置き換えられてよく、Ｙ2は独立して−Ｈ、炭素数１〜３０のアルキル、又は炭素数２〜３０のアルケニルを表す。
【００９４】
上記一般式（ＸＸＩ）中、Ａ2は−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は直鎖若しくは分岐の炭素数１〜４０のアルキルを表し、Ａ2がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【００９５】
【化１０】
2012180483.tif 000017
【００９６】
上記一般式（ＸＸＩＩ）中、Ａ3は独立して単結合、直鎖若しくは分岐の炭素数１〜３０のアルキレン、又は骨格を構成する炭素、窒素、酸素、硫黄、及びケイ素数の和が３〜３０である環を有する二価の基を表し、Ａ3がアルキレンである場合、アルキレン中の−ＣＨ2−は独立して−Ｏ−、−ＮＨ−、−ＣＯ−、又は−ＮＹ2−で置き換えられてよく、Ｙ2は独立して−Ｈ、炭素数１〜３０のアルキル、又は炭素数２〜３０のアルケニルを表し、Ａ3のアルキレン中の−ＣＨ2ＣＨ2−は独立して−ＣＨ＝ＣＨ−、−Ｃ≡Ｃ−、又は−Ｎ＝Ｎ−で置き換えられてよく、Ａ3のアルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、−ＰＯ3Ｈ2、炭素数１〜２０のアルキル、又は炭素数２〜２０のアルケニルで置き換えられてよく、Ａ3が環である場合、環上の−Ｈは独立して−Ｆ、−Ｃｌ、−Ｂｒ、−Ｃ≡Ｎ、−ＣＨ3、−ＯＣＨ3、−ＯＣＨ2Ｆ、−ＯＣＨＦ2、−ＯＣＦ3、−ＯＨ、−ＣＯＯＨ、−ＳＯ3Ｈ、−ＰＯ3Ｈ2、又は−Ｎ（Ｙ2）2で置き換えられてよい。
【００９７】
Ａ2は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は直鎖若しくは分岐の炭素数１〜４０のアルキルを表し、Ａ2がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【００９８】
なお、上記一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン又はその誘導体から製造したビスマレイミドは新規化合物である。
【００９９】
一般式（ＩＩ−２）で表されるジアミンとしては、例えば下記一般式（ＩＩ−２−１）〜（ＩＩ−２−４）で表されるジアミンが挙げられる。
【０１００】
【化１１】
2012180483.tif 000018
【０１０１】
上記一般式（Ｖ−２）で表されるジアミンとしては、以下に表す一般式（Ｖ−２−１）〜（Ｖ−２−３９）、及び（Ｖ−２−４１）〜（Ｖ−２−５４）が挙げられる。
【０１０２】
【化１２】
2012180483.tif 000019
【０１０３】
【化１３】
2012180483.tif 000020
【０１０４】
【化１４】
2012180483.tif 000021
【０１０５】
【化１５】
2012180483.tif 000022
【０１０６】
【化１６】
2012180483.tif 000023
【０１０７】
上記一般式（Ｖ−２−１）〜（Ｖ−２−３９）中、Ｙ2は独立して−Ｈ、炭素数１〜３０のアルキル、又は炭素数２〜３０のアルケニルを表す。
【０１０８】
上記一般式（Ｖ−２−４１）中、Ｙ5は炭素数１〜３０のアルキル、又は炭素数２〜３０のアルケニルを表す。
【０１０９】
上記一般式（Ｖ−２−４８）及び（Ｖ−２−５０）〜（Ｖ−２−５２）中、Ｙ16は独立して−Ｈ、炭素数１〜３０のアルキル、炭素数１〜２９のアルコキシ、又は炭素数２〜３０のアルケニルを表す。
【０１１０】
上記一般式（Ｖ−２−５３）中、Ｙ18は−Ｆ、−ＣＦ3、−ＯＣＦ3を表す。
【０１１１】
このうち、一般式（Ｖ−２−１）〜（Ｖ−２−２）、（Ｖ−２−９）〜（Ｖ−２−１０）、（Ｖ−２−１４）〜（Ｖ−２−１７）、（Ｖ−２−２４）、（Ｖ−２−２８）、（Ｖ−２−３１）、（Ｖ−２−３６）〜（Ｖ−２−３７）、および（Ｖ−２−３９）中、Ｙ2は独立して炭素数６〜３０のアルキル、又は炭素数６〜３０のアルケニルを表すことが好ましく、一般式（Ｖ−２−３）〜（Ｖ−２−８）、（Ｖ−２−１１）〜（Ｖ−２−１３）、（Ｖ−２−２５）〜（Ｖ−２−２７）、（Ｖ−２−２９）〜（Ｖ−２−３０）、（Ｖ−２−３２）〜（Ｖ−２−３５）、及び（Ｖ−２−３８）中、Ｙ2は独立して炭素数２〜３０のアルキル、又は炭素数２〜３０のアルケニルを表すことが好ましく、一般式（Ｖ−２−４８）、及び（Ｖ−２−５０）〜（Ｖ−２−５１）中、Ｙ16は独立して炭素数６〜３０のアルキル、炭素数６〜２９のアルコキシ、又は炭素数６〜３０のアルケニルを表すことが好ましい。
【０１１２】
更に具体的には、以下の化合物が挙げられる。
【０１１３】
【化１７】
2012180483.tif 000024
【０１１４】
【化１８】
2012180483.tif 000025
【０１１５】
【化１９】
2012180483.tif 000026
【０１１６】
【化２０】
2012180483.tif 000027
【０１１７】
一般式（Ｖ−３）で表されるジアミンとしては、例えば下記一般式（Ｖ−３−１）で表されるジアミンが挙げられる。
【０１１８】
【化２１】
2012180483.tif 000028
【０１１９】
上記一般式（Ｖ−１１）で表されるジアミンとしては、以下に表す一般式（Ｖ−１１−１）〜（Ｖ−１１−１９）、（Ｖ−１１−２１）、（Ｖ−１１−２３）、（Ｖ−１１−３１）、（Ｖ−１１−３４）〜（Ｖ−１１−３６）、（Ｖ−１１−３８）〜（Ｖ−１１−３９）、（Ｖ−１１−４１）、（Ｖ−１１−４３）、（Ｖ−１１−４５）〜（Ｖ−１１−５２）、（Ｖ−１１−５４）〜（Ｖ−１１−５５）が挙げられる。
【０１２０】
【化２２】
2012180483.tif 000029
【０１２１】
【化２３】
2012180483.tif 000030
【０１２２】
【化２４】
2012180483.tif 000031
【０１２３】
【化２５】
2012180483.tif 000032
【０１２４】
【化２６】
2012180483.tif 000033
【０１２５】
【化２７】
2012180483.tif 000034
【０１２６】
上記一般式（Ｖ−１１−６）、（Ｖ−１１−９）〜（Ｖ−１１−１１）、（Ｖ−１１−４８）、及び（Ｖ−１１−５１）中、Ｘ5は独立して−ＣＯＣＨ＝ＣＨ−、−Ｎ＝Ｎ−、又は−Ｃ≡Ｃ−を表す。
【０１２７】
上記一般式（Ｖ−１１−１）〜（Ｖ−１１−７）、（Ｖ−１１−９）〜（Ｖ−１１−１５）、（Ｖ−１１−１９）、（Ｖ−１１−２１）、（Ｖ−１１−３１）、（Ｖ−１１−３４）〜（Ｖ−１１−３６）、（Ｖ−１１−３９）、（Ｖ−１１−４１）、（Ｖ−１１−４３）、（Ｖ−１１−４５）〜（Ｖ−１１−４９）、及び（Ｖ−１１−５１）〜（Ｖ−１１−５５）中、Ｙ19は独立して−Ｈ、−Ｆ、炭素数１〜２０のアルキル、炭素数１〜２０のフルオロアルキル、炭素数１〜２０のアルコキシ、炭素数１〜２０のフルオロアルコキシ、炭素数２〜２０のアルケニル、又は炭素数２〜２０のフルオロアルケニルを表す。
【０１２８】
更に具体的には、以下の化合物が挙げられる。
【０１２９】
【化２８】
2012180483.tif 000035
【０１３０】
【化２９】
2012180483.tif 000036
【０１３１】
【化３０】
2012180483.tif 000037
【０１３２】
【化３１】
2012180483.tif 000038
【０１３３】
【化３２】
2012180483.tif 000039
【０１３４】
【化３３】
2012180483.tif 000040
【０１３５】
【化３４】
2012180483.tif 000041
【０１３６】
【化３５】
2012180483.tif 000042
【０１３７】
上記一般式（ＶＩ−２）で表されるジアミンとしては、以下に表す一般式（ＶＩ−２−１）〜（ＶＩ−２−８）が挙げられる。
【０１３８】
【化３６】
2012180483.tif 000043
【０１３９】
上記一般式（ＶＩ−２−１）〜（ＶＩ−２−４）中、Ｙ15は独立して炭素数３〜３０のアルキル、炭素数３〜２９のアルコキシ、又は炭素数３〜３０のアルケニルを表す。
【０１４０】
上記一般式（ＶＩ−２−５）〜（ＶＩ−２−８）中、Ｙ16は独立して−Ｈ、炭素数１〜３０のアルキル、炭素数１〜２９のアルコキシ、又は炭素数２〜３０のアルケニルを表す。
【０１４１】
このうち、一般式（ＶＩ−２−１）〜（ＶＩ−２−４）中、Ｙ15は独立して炭素数６〜３０のアルキル、炭素数６〜２９のアルコキシ、又は炭素数６〜３０のアルケニルを表すことが好ましい。一般式（ＶＩ−２−５）〜（ＶＩ−２−６）中、Ｙ16は独立して炭素数６〜３０のアルキル、炭素数６〜２９のアルコキシ、又は炭素数６〜３０のアルケニルを表すことが好ましい。一般式（ＶＩ−２−７）〜（ＶＩ−２−８）中、Ｙ16は独立して炭素数３〜３０のアルキル、炭素数３〜２９のアルコキシ、又は炭素数３〜３０のアルケニルを表すことが好ましい。
【０１４２】
更に具体的には、以下の化合物が挙げられる。
【０１４３】
【化３７】
2012180483.tif 000044
【０１４４】
上記一般式（ＶＩ−３）で表されるジアミンとしては、以下に表す一般式（ＶＩ−３−１）〜（ＶＩ−３−２）が挙げられる。
【０１４５】
【化３８】
2012180483.tif 000045
【０１４６】
上記一般式（ＶＩ−３−１）中、Ｙ15は独立して炭素数３〜３０のアルキル、炭素数３〜２９のアルコキシ、又は炭素数３〜３０のアルケニルを表す。
【０１４７】
上記一般式（ＶＩ−３−２）中、Ｙ16は独立して−Ｈ、炭素数１〜３０のアルキル、炭素数１〜２９のアルコキシ、又は炭素数２〜３０のアルケニルを表す。
【０１４８】
このうち、一般式（ＶＩ−３−１）中、Ｙ15は独立して炭素数６〜３０のアルキル、炭素数６〜２９のアルコキシ、又は炭素数６〜３０のアルケニルを表すことが好ましい。一般式（ＶＩ−３−２）中、Ｙ16は独立して炭素数６〜３０のアルキル、炭素数６〜２９のアルコキシ、又は炭素数６〜３０のアルケニルを表すことが好ましい。
【０１４９】
更に具体的には、以下の化合物が挙げられる。
【０１５０】
【化３９】
2012180483.tif 000046
【０１５１】
上記一般式（ＶＩ−１２）で表されるジアミンとしては、以下に表す式（ＶＩ−１２−１）が挙げられる。
【０１５２】
【化４０】
2012180483.tif 000047
【０１５３】
上記一般式（ＶＩ−２１）で表されるジアミンとしては、以下に表す一般式（ＶＩ−２１−１）〜（ＶＩ−２１−６）が挙げられる。
【０１５４】
【化４１】
2012180483.tif 000048
【０１５５】
【化４２】
2012180483.tif 000049
【０１５６】
上記一般式（ＶＩ−２１−４）、（ＶＩ−２１−６）中、Ｘ5は独立して−ＣＯＣＨ＝ＣＨ−、−Ｎ＝Ｎ−、又は−Ｃ≡Ｃ−を表す。
【０１５７】
上記一般式（ＶＩ−２１−１）〜（ＶＩ−２１−６）中、Ｙ19は独立して−Ｈ、−Ｆ、炭素数１〜２０のアルキル、炭素数１〜２０のフルオロアルキル、炭素数１〜２０のアルコキシ、炭素数１〜２０のフルオロアルコキシ、炭素数２〜２０のアルケニル、又は炭素数２〜２０のフルオロアルケニルを表し、ベンゼン環又はシクロヘキサン環中の水素原子が、メトキシに置き換えられてもよい。
【０１５８】
更に具体的には、以下の化合物が挙げられる。
【０１５９】
【化４３】
2012180483.tif 000050
【０１６０】
【化４４】
2012180483.tif 000051
【０１６１】
上記一般式（ＶＩ−２２）で表されるジアミンとしては、以下に表す一般式（ＶＩ−２２−１）〜（ＶＩ−２２−２）が挙げられる。
【０１６２】
【化４５】
2012180483.tif 000052
【０１６３】
上記一般式（ＶＩ−２２−１）〜（ＶＩ−２２−２）中、Ｙ19は独立して−Ｈ、−Ｆ、炭素数１〜２０のアルキル、炭素数１〜２０のフルオロアルキル、炭素数１〜２０のアルコキシ、炭素数１〜２０のフルオロアルコキシ、炭素数２〜２０のアルケニル、又は炭素数２〜２０のフルオロアルケニルを表す。
【０１６４】
更に具体的には、以下の化合物が挙げられる。
【０１６５】
【化４６】
2012180483.tif 000053
【０１６６】
上記一般式（ＶＩＩ−３）で表されるジアミンとしては、以下に表す式（ＶＩＩ−３−１）〜（ＶＩＩ−３−４）が挙げられる。
【０１６７】
【化４７】
2012180483.tif 000054
【０１６８】
上記一般式（ＶＩＩ−１２）で表されるジアミンとしては、以下に表す式（ＶＩＩ−１２−１）が挙げられる。
【０１６９】
【化４８】
2012180483.tif 000055
【０１７０】
上記一般式（ＶＩＩＩ−２）で表されるジアミンとしては、以下に表す一般式（ＶＩＩＩ−２−１）〜（ＶＩＩＩ−２−８）が挙げられる。
【０１７１】
【化４９】
2012180483.tif 000056
【０１７２】
上記一般式（ＶＩＩＩ−２−１）〜（ＶＩＩＩ−２−８）中、Ｙ16は独立して−Ｈ、炭素数１〜３０のアルキル、炭素数１〜２９のアルコキシ、又は炭素数２〜３０のアルケニルを表し、炭素数３〜３０のアルキル、炭素数３〜２９のアルコキシ、又は炭素数３〜３０のアルケニルを表すことが好ましい。
【０１７３】
更に具体的には、以下の化合物が挙げられる。
【０１７４】
【化５０】
2012180483.tif 000057
【０１７５】
上記一般式（ＶＩＩＩ−３）で表されるジアミンとしては、以下に表す一般式（ＶＩＩＩ−３−１）〜（ＶＩＩＩ−３−３）が挙げられる。
【０１７６】
【化５１】
2012180483.tif 000058
【０１７７】
上記一般式（ＶＩＩＩ−３−１）〜（ＶＩＩＩ−３−３）中、Ｙ9は独立して炭素数６〜３０のアルキルを表し、Ｙ16は独立して−Ｈ、炭素数１〜３０のアルキル、炭素数１〜２９のアルコキシ、又は炭素数２〜３０のアルケニルを表す。
【０１７８】
更に具体的には、以下の化合物が挙げられる。
【０１７９】
【化５２】
2012180483.tif 000059
【０１８０】
上記一般式（ＶＩＩＩ−４）で表されるジアミンとしては、以下に表す式（ＶＩＩＩ−４−１）〜（ＶＩＩＩ−４−８）が挙げられる。
【０１８１】
【化５３】
2012180483.tif 000060
【０１８２】
【化５４】
2012180483.tif 000061
【０１８３】
上記（Ａ−１）又は（Ａ−２）の態様に使用することができる側鎖を有するビスマレイミドは、一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン若しくはその誘導体と無水マレイン酸を縮合させたものが挙げられ、何れも好ましい。
上記（Ａ−１）又は（Ａ−２）の態様に使用することができる側鎖を有するジアミンは、一般式（ＩＩ−２）、（Ｖ−２）、（Ｖ−３）、（Ｖ−１１）、（ＶＩ−２）、（ＶＩ−３）、（ＶＩ−１２）、（ＶＩ−２１）、（ＶＩ−２２）、（ＶＩＩ−３）、（ＶＩＩ−１２）、（ＶＩＩＩ−２）、（ＶＩＩＩ−３）、又は（ＶＩＩＩ−４）で表されるジアミン若しくはその誘導体が挙げられる。ジアミンとビスマレイミドとの反応性の観点から、一般式（ＩＩ−２）又は（Ｖ−３）で表されるジアミン若しくはその誘導体が好ましい。
【０１８４】
本発明に使用することができる側鎖を有するビスマレイミドは、側鎖を有するジアミン又はその誘導体と無水マレイン酸を縮合させたものである。具体的には側鎖を有するジアミンと、このジアミンに対して２モル比以上の無水マレイン酸とを付加反応させ、次いで酸の存在下で脱水イミド化させる方法等、公知の方法（特開平０５−１４００９６等）に準じて製造することができる。
【０１８５】
本発明に使用される高分子が、側鎖を有するモノマーを少なくとも１種使用して重合させることにより得られる高分子で、
（Ａ−１）：上記説明した側鎖を有するジアミン又はその誘導体から製造した側鎖を有するビスマレイミドの少なくとも１種、及び側鎖を有するか又は有さないジアミンの少なくとも１種を用いたマレイミド系高分子、
（Ａ−２）：側鎖を有するか又は有さないビスマレイミドの少なくとも１種、及び上記説
明した側鎖を有するジアミン又はその誘導体の少なくとも１種を用いたマレイミド系高分子、若しくは本発明に使用される高分子が、分子中に１級又は２級アミノ基を有する高分子の少なくとも１種を中間体として用い、該中間体の１級又は２級アミノ基に不飽和結合を有する化合物を反応させて側鎖を導入した高分子、または
（Ｂ−１）中間体がビスマレイミド及びジアミンを用いて重合された高分子であり、該ジアミンの少なくとも１種が１級アミノ基を有するジアミンであり、この中間体の１級アミノ基に不飽和結合を有する化合物を反応させて側鎖を導入した高分子の何れかの態様である場合、それぞれの態様で使用することができる側鎖を有さないモノマーとして、以下のものが挙げられる。
上記側鎖を有さないジアミンとは、２つのアミノ基を結ぶ置換基を主鎖としたときに、主鎖から分岐する、所望のプレチルト角を発現させることができる置換基（側鎖）を有さないジアミンを意味する。前記側鎖構造を有さないジアミンには、一般式（ＩＩ−１）、（ＩＩＩ−１）、（ＩＶ−１）、（Ｖ−１）、（ＶＩ−１）、（ＶＩ−１１）、（ＶＩＩ−１）、（ＶＩＩ−２）、（ＶＩＩ−１１）、（ＶＩＩ−１３）、（ＶＩＩＩ−１）、（ＶＩＩＩ−１１）、及び（ＩＸ−１）で表される化合物が挙げられる。
【０１８６】
【化５５】
2012180483.tif 000062
【０１８７】
一般式（ＩＩＩ−１）、（ＩＶ−１）、（Ｖ−１）、（ＶＩ−１）、（ＶＩ−１１）、（ＶＩＩ−１）、（ＶＩＩ−２）、（ＶＩＩ−１１）、（ＶＩＩ−１３）、（ＶＩＩＩ−１）、（ＶＩＩＩ−１１）、及び（ＩＸ−１）において、
−ＮＨ2の１つの−Ｈは独立して炭素数１〜１２のアルキルで置き換えられてよく、
アルキル中の−ＣＨ2−は独立して−ＮＨ−、−ＣＨＹ2−、−Ｃ（Ｙ2）2−、又は−ＮＹ2−で置き換えられてよく、
アルキル中の−ＮＨ2と隣接しない−ＣＨ2−は独立して−Ｏ−、又は−ＣＯ−で置き換えられてよく、
アルキル中の−ＣＨ2ＣＨ2−は独立して−ＣＨ＝ＣＨ−、又は−Ｃ≡Ｃ−で置き換えられてよく、
アルキル中の−ＮＨ2と隣接しない−ＣＨ2ＣＨ2−は独立して−Ｎ＝Ｎ−で置き換えられてよく、
アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、
Ｙ2は独立して−Ｈ、炭素数１〜３０のアルキル、又は炭素数２〜３０のアルケニルを表し、
一般式（ＩＩＩ−１）、（ＩＶ−１）、（Ｖ−１）、（ＶＩ−１）、（ＶＩ−１１）、（ＶＩＩ−１）、（ＶＩＩ−２）、（ＶＩＩ−１１）、（ＶＩＩ−１３）、（ＶＩＩＩ−１）、及び（ＶＩＩＩ−１１）において、
−ＮＨ2と、シクロヘキサン環、ベンゼン環、又はこれらが置き換えられたピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環との間の単結合は、炭素数１〜１２のアルキレンで置き換えられてよく、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよい。
【０１８８】
一般式（ＩＩ−１）において、
Ｘ11は０〜４個の−Ｙ3を置換基として有する炭素数１〜１２のアルキレンを表し、
アルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、
アルキレン中の−ＣＨ2ＣＨ2−は独立して−ＣＨ＝ＣＨ−、又は−Ｃ≡Ｃ−で置き換えられてよく、
アルキレン中の−ＮＨ2と隣接しない−ＣＨ2−は独立して−Ｏ−、又は−ＣＯ−で置き換えられてよく、
アルキレン中の−ＮＨ2と隣接しない−ＣＨ2ＣＨ2−は独立して−Ｎ＝Ｎ−で置き換えられてよく、
アルキレン又は置き換えられたアルキレン上の−Ｈは独立して炭素数１〜１０のアルキルで置き換えられてよく、
Ｙ21は独立して−Ｈ、炭素数１〜２０のアルキル、又は炭素数１〜２０のアルキレンを表し、前記アルキル又はアルキレン中の−ＣＨ2−は独立して−ＮＨ−、−ＣＨＹ2−、−Ｃ（Ｙ2）2−、又は−ＮＹ2−で置き換えられてよく、Ｙ2は独立して−Ｈ、炭素数１〜３０のアルキル、又は炭素数２〜３０のアルケニルを表し、アルキル又はアルキレン中の−ＣＨ2ＣＨ2−は独立して−ＣＨ＝ＣＨ−、又は−Ｃ≡Ｃ−で置き換えられてよく、アルキル又はアルキレン中の−ＮＨ−と隣接しない−ＣＨ2−は独立して−Ｏ−、又は−ＣＯ−
で置き換えられてよく、アルキル又はアルキレン中の−ＮＨ−と隣接しない−ＣＨ2ＣＨ2−は独立して−Ｎ＝Ｎ−で置き換えられてよく、このアルキル若しくはアルキレン、又は置き換えられたアルキル若しくは置き換えられたアルキレン上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2、で置き換えられてよく、Ｙ21が前記の炭素数１〜２０のアルキレンである場合は、Ｙ21は、他方のアミノ基のＹ21に、又は独立してＹ3に結合して環を形成する。
一般式（ＶＩ−１１）、（ＶＩＩ−１１）、及び（ＶＩＩＩ−１１）において、Ｘ5は独立して−ＣＯＣＨ＝ＣＨ−、−Ｎ＝Ｎ−、又は−Ｃ≡Ｃ−を表す。
【０１８９】
一般式（ＩＶ−１）、（ＶＩ−１）、（ＶＩ−１１）、（ＶＩＩ−１）、（ＶＩＩ−１１）、（ＶＩＩＩ−１）、及び（ＶＩＩＩ−１１）において、
Ｘ6は独立して単結合、−Ｏ−、−Ｓ−、−Ｓ−Ｓ−、−ＳＯ2−、−ＣＯ−、−ＣＯＮＨ−、−ＣＯＯ−、−ＮＨ−、−Ｎ（ＣＨ3）−（ＣＨ2）m−Ｎ（ＣＨ3）−、−Ｃ（ＣＨ3）2−、−Ｃ（ＣＦ3）2−、−（ＣＨ2）m−、−Ｏ−（ＣＨ2）m−Ｏ−、−Ｓ−（ＣＨ2）m−Ｓ−（ｍは１〜６の整数を表す）、−ＣＯＣＨ＝ＣＨ−、−Ｎ＝Ｎ−、又は−Ｃ≡Ｃ−を表す。
【０１９０】
一般式（ＩＸ−１）において、
Ｘ7は独立して炭素数１〜６のアルキレン又はフェニレンを表し、Ｘ7がフェニレンである場合はフェニレン上の−Ｈは独立して炭素数１〜３０のアルキルで置き換えられていてもよい。
【０１９１】
一般式（ＩＩ−１）、（ＩＩＩ−１）、（ＩＶ−１）、（Ｖ−１）、（ＶＩ−１）、（ＶＩ−１１）、（ＶＩＩ−１）、（ＶＩＩ−２）、（ＶＩＩ−１１）、（ＶＩＩＩ−１）、及び（ＶＩＩＩ−１１）において、ａは独立して結合先の構造に応じて０〜４の整数を表し、一般式（ＩＸ−１）において、ｌは１〜１０の整数を表す。
【０１９２】
一般式（ＩＩ−１）、（ＩＩＩ−１）、（ＩＶ−１）、（ＶＩ−１）、（ＶＩ−１１）、（ＶＩＩ−１）、（ＶＩＩ−１１）、（ＶＩＩＩ−１）、及び（ＶＩＩＩ−１１）において、
Ｙ3は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜２のアルキルを表し、
Ｙ3がアルキルである場合、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で置き換えられてよく、
Ｙ3が複数存在するときは、互いに結合して環を形成してもよい。
【０１９３】
一般式（Ｖ−１）において、Ｙ4は独立してベンジル、−Ｈ、−Ｆ、−Ｃｌ、−ＯＨ、−ＣＯＯＨ、−ＳＯ3Ｈ、−ＰＯ3Ｈ2、−ＮＨＹ5、又は−Ｎ（Ｙ5）2を表し、
Ｙ5は独立して炭素数１〜３０のアルキル、又は炭素数２〜３０のアルケニルを表す。
一般式（ＩＸ−１）において、Ｙ6は独立して炭素数１〜３のアルキル又はフェニルを表す。
一般式（ＶＩＩ−２）において、Ｙ17は独立して−Ｈ、−Ｆ、−Ｃｌ、−Ｂｒ、−Ｃ≡Ｎ、−ＯＨ、−ＣＯＯＨ、−ＳＯ3Ｈ、−ＰＯ3Ｈ2、又は炭素数１〜２０のアルキルを表し、アルキル中の−ＣＨ2−は独立して−Ｏ−、−ＮＨ−、又は−ＣＯ−で置き換えられてよく、アルキル中の−ＣＨ2ＣＨ2−は独立して−ＣＨ＝ＣＨ−、−Ｃ≡Ｃ−、又は−Ｎ＝Ｎ−で置き換えられてよく、アルキル又は置き換えられたアルキル上の−Ｈは独立して−Ｆ、−Ｃｌ、−Ｂｒ、−Ｃ≡Ｎ、−ＯＨ、−ＣＯＯＨ、−ＳＯ3Ｈ、又は−ＰＯ3Ｈ2で
置き換えられてよい。
【０１９４】
一般式（ＩＩＩ−１）、（ＩＶ−１）、（Ｖ−１）、（ＶＩ−１）、（ＶＩ−１１）、（ＶＩＩ−１）、（ＶＩＩ−２）、（ＶＩＩ−１１）、（ＶＩＩＩ−１）、及び（ＶＩＩＩ−１１）において、
シクロヘキサン環又はベンゼン環は独立してピペラジン環、ピペリジン環、モルホリン環、ピロール環、フラン環、チオフェン環、イミダゾール環、オキサゾール環、チアゾール環、ピラゾール環、トリアゾール環、ピリジン環、ピラジン環、ピリダジン環、ピリミジン環、トリアジン環、ピロリジン環、１Ｈ−１−ピリンジン環、１Ｈ−２−ピリンジン環、インドリジン環、インドール環、イソインドール環、インダゾール環、ステロイド環、ビシクロ［２．２．１］ヘプタン環、ビシクロ［２．２．２］オクタン環、ヘキサヒドロ−フロ［３．２−ｂ］フラン環、キノリン環、イソキノリン環、ベンゾフラン環、クロメン環、イソクロメン環、９Ｈ−キサンテン環、ナフタレン環、アントラセン環、フェナントレン環、又はフルオレン環で置き換えられてよい。
【０１９５】
更に具体的には、下記一般式で表される化合物が挙げられる。
【０１９６】
一般式（ＩＩ−１）で表されるジアミンとしては、例えば下記一般式（ＩＩ−１−１）〜（ＩＩ−１−３０）で表されるジアミンが挙げられる。
【０１９７】
【化５６】
2012180483.tif 000063
【０１９８】
一般式（ＩＩＩ−１）で表されるジアミンとしては、例えば下記一般式（ＩＩＩ−１−１）〜（ＩＩＩ−１−５）で表されるジアミンが挙げられる。
【０１９９】
【化５７】
2012180483.tif 000064
【０２００】
一般式（ＩＶ−１）で表されるジアミンとしては、例えば下記一般式（ＩＶ−１−１）〜（ＩＶ−１−４）で表されるジアミンが挙げられる。
【０２０１】
【化５８】
2012180483.tif 000065
【０２０２】
一般式（Ｖ−１）で表されるジアミンとしては、例えば下記一般式（Ｖ−１−１）〜（Ｖ−１−２６）で表されるジアミンが挙げられる。
【０２０３】
【化５９】
2012180483.tif 000066
【０２０４】
前記一般式（Ｖ−１−２３）〜（Ｖ−１−２６）中、Ｙ2は独立して−Ｈ、炭素数１〜２０のアルキル、又は炭素数２〜２０のアルケニルを表し、
【０２０５】
一般式（ＶＩ−１）で表されるジアミンとしては、例えば下記一般式（ＶＩ−１−１）〜（ＶＩ−１−４０）で表されるジアミンが挙げられる。
【０２０６】
【化６０】
2012180483.tif 000067
【０２０７】
【化６１】
2012180483.tif 000068
【０２０８】
一般式（ＶＩ−１１）で表されるジアミンとしては、例えば下記一般式（ＶＩ−１１−１）〜（ＶＩ−１１−１６）で表されるジアミンが挙げられる。
【０２０９】
【化６２】
2012180483.tif 000069
【０２１０】
一般式（ＶＩＩ−１）で表されるジアミンとしては、例えば下記一般式（ＶＩＩ−１−１）〜（ＶＩＩ−１−６）で表されるジアミンが挙げられる。
【０２１１】
【化６３】
2012180483.tif 000070
【０２１２】
一般式（ＶＩＩ−２）で表されるジアミンとしては、例えば下記一般式（ＶＩＩ−２−１）〜（ＶＩＩ−２−１５）で表される化合物が挙げられる。
【０２１３】
【化６４】
2012180483.tif 000071
【０２１４】
一般式（ＶＩＩ−１１）で表されるジアミンとしては、例えば下記一般式（ＶＩＩ−１１−１）〜（ＶＩＩ−１１−６）で表されるジアミンが挙げられる。
【０２１５】
【化６５】
2012180483.tif 000072
【０２１６】
一般式（ＶＩＩＩ−１）で表されるジアミンとしては、例えば下記一般式（ＶＩＩＩ−１−１）〜（ＶＩＩＩ−１−１６）で表されるジアミンが挙げられる。
【０２１７】
【化６６】
2012180483.tif 000073
【０２１８】
一般式（ＩＸ−１）で表されるジアミンとしては、例えば下記一般式（ＩＸ−１−１）で表される化合物が挙げられる。
【０２１９】
【化６７】
2012180483.tif 000074
【０２２０】
本発明のマレイミド系高分子は、上記ビスマレイミドと上記ジアミンとを反応させて得ることができるが、ビスマレイミドの一部をビスビニルスルホン系化合物で、ジアミンの一部をビスチオール系化合物で置き換えてもよい。
【０２２１】
ビスビニルスルホン系化合物は、具体的には下記式（ＶＳ−１）及び（ＶＳ−２）で示された化合物が挙げられる。
【０２２２】
【化６８】
2012180483.tif 000075
【０２２３】
ビスビニルスルホン系化合物の添加量は、適切な分子量の高分子を得る観点から、ビスマレイミド／ビスビニルスルホン系化合物のモル比が１００／０〜１０／９０であることが好ましい。
【０２２４】
ビスチオール系化合物は、具体的には下記式（ＨＳ−１）及び（ＨＳ−２）で示された化合物が挙げられる。
【０２２５】
【化６９】
2012180483.tif 000076
【０２２６】
ビスチオール系化合物の添加量は、適切な分子量の高分子を得る観点から、ジアミン／ビスチオール系化合物のモル比が１００／０〜５０／５０であることが好ましい。
【０２２７】
上記（Ａ−１）、（Ａ−２）、及び（Ｂ−１）の態様に使用することができる側鎖を有さないビスマレイミドは、一般式（ＩＩ−１）、（ＩＩＩ−１）、（ＩＶ−１）、（Ｖ−１）、（ＶＩ−１）、（ＶＩ−１１）、（ＶＩＩ−１）、（ＶＩＩ−２）、（ＶＩＩ−１１）、（ＶＩＩ−１３）、（ＶＩＩＩ−１）、（ＶＩＩＩ−１１）、又は（ＩＸ−１）で表されるジアミン、ナフタレン構造を有するナフタレン系ジアミン又はフルオレン構造を有するフルオレン系ジアミン、若しくはその誘導体と無水マレイン酸を縮合させたものが挙げられ、何れも好ましい。
（Ａ−１）、（Ａ−２）、及び（Ｂ−１）の態様に使用することができる側鎖を有さないジアミン（は、一般式（ＩＩ−１）、（ＩＩＩ−１）、（ＩＶ−１）、（Ｖ−１）、（ＶＩ−１）、（ＶＩ−１１）、（ＶＩＩ−１）、（ＶＩＩ−２）、（ＶＩＩ−１１）、（ＶＩＩ−１３）、（ＶＩＩＩ−１）、（ＶＩＩＩ−１１）、又は（ＩＸ−１）で表されるジアミン、ナフタレン構造を有するナフタレン系ジアミン又はフルオレン構造を有するフルオレン系ジアミン、若しくはその誘導体が挙げられる。ジアミンとビスマレイミドとの反応性の観点から、一般式（ＩＩ−１）、（ＩＩＩ−１）、（ＩＶ−１）、（Ｖ−１−２０）〜（Ｖ−１−２２）、（ＶＩ−１−４０）、又は（ＩＸ−１）で表されるジアミン若
しくはその誘導体が好ましい。
本発明に使用することができる側鎖を有さないビスマレイミドは、側鎖を有さないジアミン又はその誘導体と無水マレイン酸を縮合させたものである。具体的には側鎖を有さないジアミンと、このジアミンに対して２モル比以上の無水マレイン酸とを付加反応させ、次いで酸の存在下で脱水イミド化させる方法等、公知の方法（特開平０５−１４００９６等）に準じて製造することができる。
【０２２８】
本発明の組成物に使用する高分子が、分子中に１級又は２級アミノ基を有する高分子の少なくとも１種を中間体として用い、該中間体の１級又は２級アミノ基に不飽和結合を有する化合物を反応させて側鎖を導入した高分子で、
（Ｂ−２）中間体が１級又は２級アミノ基及び不飽和結合を有するモノマーを用いて重合された高分子である場合、使用することができる１級又は２級アミノ基及び不飽和結合を有するモノマーとして、アリルアミン、Ｎ−アリルメチルアミン、Ｎ−アリルシクロペンチルアミン、Ｎ−アリルシクロヘキシルアミン、Ｎ−エチル−２−メチルアリルアミン、３−ブテニルアミン、１−アリルピペラジン、４−ビニルベンジルアミン、４−ビニルアニリン、２−アミノエチル  ビニルエーテル、及び３−アミノ−１−プロピル  ビニルエーテル等が挙げられる。
【０２２９】
本発明の組成物に使用する高分子が、分子中に１級又は２級アミノ基を有する高分子の少なくとも１種を中間体として用い、該中間体の１級又は２級アミノ基に不飽和結合を有する化合物を反応させて側鎖を導入した高分子で、
（Ｂ−３）中間体がアジリジン環を有する化合物を用いて重合された高分子である場合、中間体の原料に使用することができるアジリジン環を有する化合物として、アジリジン及び２−メチルアジリジン等が挙げられる。
【０２３０】
本発明の組成物に使用する高分子が、分子中に１級又は２級アミノ基を有する高分子の少なくとも１種を中間体として用い、該中間体の１級又は２級アミノ基に不飽和結合を有する化合物を反応させて側鎖を導入した高分子で、
（Ｂ−４）中間体の前駆体が官能基を有する高分子であり、中間体はこの前駆体の官能基に−ＮＨ−を導入したものである場合、該前駆体の官能基としては、カルボキシル基、オキシラン環等が挙げられる。
本発明の組成物に使用する高分子が、分子中に１級又は２級アミノ基を有する高分子の少なくとも１種を中間体として用い、該中間体の１級又は２級アミノ基に不飽和結合を有する化合物を反応させて側鎖を導入した高分子で、
（Ｂ−５）中間体が（Ｂ−１）〜（Ｂ−４）以外の構成を有する高分子としては、ポリリジン、又はアミノ基変性ポリシロキサン等が挙げられる。これらは市販されている高分子を使用することができる。
【０２３１】
本発明の組成物に使用する、分子中にアミノ基及び側鎖を具備する高分子は、分子中に存在する−ＮＨ−が１級又は２級アミノ基であり、高分子の主鎖又は側鎖に１級又は２級アミノ基を有する高分子である。
上記高分子の分子量は特段限定されないが、液晶配向膜等、成膜性を必要とする用途に使用する際には、１０００以上であることが好ましい。また、上記中間体として用いる高分子は市販のものを使用することができる。
【０２３２】
本発明に使用する、分子中に１級又は２級アミノ基を有する高分子の少なくとも１種を中間体として用い、該中間体の１級又は２級アミノ基に不飽和結合を有する化合物を反応させて側鎖を導入した高分子の製造に用いられる、不飽和結合を有する化合物として、不飽和結合がビニルケトン、マレイミド、アクリロキシ、メタクリロキシ、アクリルアミド、メタクリルアミド、ビニルエーテル、アリルエーテル、及びアリルナジイミド等の基で
ある化合物が挙げられる。好ましくは、ビニルケトン、マレイミド、アクリルオキシ、メタクロイルオキシ、アクリルアミド、及びメタクリルアミド等の基である化合物が挙げられる。
【０２３３】
不飽和結合を有する化合物の具体例としては、下記式（１０１）で表される化合物を挙げることができる。
【０２３４】
Ｒ−Ｙ101−（Ｊ−Ｙ102）n−Ｚ   ・・・（１０１）
（式中、Ｒは炭素数１〜４０の直鎖状または分岐鎖状アルキル基、または脂環式基であり、Ｊは炭素数１〜１０のアルキレン基、シクロヘキシレン基、ビシクロヘキシレン基、フェニレン基、ビフェニレン基、ターフェニレン基およびナフチレン基、および下記式から選ばれる２価の有機基であり、Ｙ101およびＹ102は、互に独立に、単結合、エーテル結合、エステル結合、アミド結合から選ばれる結合基であり、Ｚはエチレン性不飽和結合を含む重合性官能基でありそしてｎは０〜３の整数である。但し、Ｒの上記アルキル基は炭素数１〜１０のアルコキシル基、水酸基、ハロゲン原子またはフェニル基で置換されていてもよく、Ｒの上記脂環式基およびＪの２価の有機基は炭素数１〜１０のアルキル基、炭素数１〜１０のアルコキシル基、水酸基、ハロゲン原子またはフェニル基で置換されていてもよい。）
【０２３５】
【化７０】
2012180483.tif 000077
【０２３６】
Ｒとしては、炭素数４〜４０の直鎖状もしくは分岐鎖状アルキル基が好ましく、Ａとしてはシクロヘキシレン基、ビシクロヘキシレン基、フェニレン基、ビフェニレン基または上記式が好ましい。
【０２３７】
また、Ｙ101としては単結合またはエーテル結合またはエステル結合が好ましく、Ｙ102としてはエステル結合がより好ましい。さらに、Ｚとしてはエテニル基、１−メチルエテニル基が好ましい。Ｊ−Ｙ102−で表される基としては、特にアクリロイル基およびメタクリロイル基が好ましい。
【０２３８】
上記式（１０１）で表される特定化合物としては、例えば２−ブチルフェニル アクリレート、２−ペンチルフェニル アクリレート、２−ヘキシルフェニル アクリレート、２−ヘプチルフェニル アクリレート、２−オクチルフェニル アクリレート、２−ノニルフェニル アクリレート、２−デシルフェニル アクリレート、２−ドデシルフェニル アク
リレート、２−ヘキサデシルフェニル アクリレート、２−オクタデシルフェニル アクリレート、２−ブチルフェニル メタクリレート、２−ペンチルフェニル メタクリレート、２−ヘキシルフェニル メタクリレート、２−ヘプチルフェニル メタクリレート、２−オクチルフェニル メタクリレート、２−ノニルフェニル メタクリレート、２−デシルフェニル メタクリレート、２−ドデシルフェニル メタクリレート、２−ヘキサデシルフェニル メタクリレート、２−オクタデシルフェニル メタクリレート、２−ブチロキシフェニル アクリレート、２−ペンチロキシフェニル アクリレート、２−ヘキシロキシフェニル
アクリレート、２−ヘプチロキシフェニル アクリレート、２−オクチロキシフェニル アクリレート、２−ノニロキシフェニル アクリレート、２−デシロキシフェニル アクリレート、２−ドデシロキシフェニル アクリレート、２−ヘキサデシロキシフェニル アクリレート、２−オクタデシロキシフェニル アクリレート、２−ブチロキシフェニル メタクリレート、２−ペンチロキシフェニル メタクリレート、２−ヘキシロキシフェニル メタクリレート、２−ヘプチロキシフェニル メタクリレート、２−オクチロキシフェニル メタクリレート、２−ノニロキシフェニル メタクリレート、２−デシロキシフェニル メタクリレート、２−ドデシロキシフェニル メタクリレート、２−ヘキサデシロキシフェニル メタクリレート、２−オクタデシロキシフェニル メタクリレート、２−ブチルシクロヘキシル アクリレート、２−ペンチルシクロヘキシル アクリレート、２−ヘキシルシクロヘキシル アクリレート、２−ヘプチルシクロヘキシル アクリレート、２−オクチルシクロヘキシル アクリレート、２−ノニルシクロヘキシル アクリレート、２−デシルシクロヘキシル アクリレート、２−ドデシルシクロヘキシル アクリレート、２−ヘキサデシルシクロヘキシル アクリレート、２−オクタデシルシクロヘキシル アクリレート、２−ブチルシクロヘキシル メタクリレート、２−ペンチルシクロヘキシル メタクリレート、２−ヘキシルシクロヘキシル メタクリレート、２−ヘプチルシクロヘキシル メタクリレート、２−オクチルシクロヘキシル メタクリレート、２−ノニルシクロヘキシル メタクリレート、２−デシルシクロヘキシル メタクリレート、２−ドデシルシクロヘキシル メタクリレート、２−ヘキサデシルシクロヘキシル メタクリレート、２−オクタデシルシクロヘキシル メタクリレート、２−ブチロキシシクロヘキシル アクリレート、２−ペンチロキシシクロヘキシル アクリレート、２−ヘキシロキシシクロヘキシル アクリレート、２−ヘプチロキシシクロヘキシル アクリレート、２−オクチロキシシクロヘキシル アクリレート、２−ノニロキシシクロヘキシル アクリレート、２−デシロキシシクロヘキシル アクリレート、２−ドデシロキシシクロヘキシル アクリレート、２−ヘキサデシロキシシクロヘキシル アクリレート、２−オクタデシロキシシクロヘキシル アクリレート、２−ブチロキシシクロヘキシル メタクリレート、２−ペンチロキシシクロヘキシル メタクリレート、２−ヘキシロキシシクロヘキシル メタクリレート、２−ヘプチロキシシクロヘキシル メタクリレート、２−オクチロキシシクロヘキシル メタクリレート、２−ノニロキシシクロヘキシル メタクリレート、２−デシロキシシクロヘキシル メタクリレート、２−ドデシロキシシクロヘキシル メタクリレート、２−ヘキサデシロキシシクロヘキシル メタクリレート、２−オクタデシロキシシクロヘキシル メタクリレート、
【０２３９】
３−ブチルフェニル アクリレート、３−ペンチルフェニル アクリレート、３−ヘキシルフェニル アクリレート、３−ヘプチルフェニル アクリレート、３−オクチルフェニル
アクリレート、３−ノニルフェニル アクリレート、３−デシルフェニル アクリレート、３−ドデシルフェニル アクリレート、３−ヘキサデシルフェニル アクリレート、３−オクタデシルフェニル アクリレート、３−ブチルフェニル メタクリレート、３−ペンチルフェニル メタクリレート、３−ヘキシルフェニル メタクリレート、３−ヘプチルフェニル メタクリレート、３−オクチルフェニル メタクリレート、３−ノニルフェニル メタクリレート、３−デシルフェニル メタクリレート、３−ドデシルフェニル メタクリレート、３−ヘキサデシルフェニル メタクリレート、３−オクタデシルフェニル メタクリレート、３−ブチロキシフェニル アクリレート、３−ペンチロキシフェニル アクリレート、３−ヘキシロキシフェニル アクリレート、３−ヘプチロキシフェニル アクリレート
、３−オクチロキシフェニル アクリレート、３−ノニロキシフェニル アクリレート、３−デシロキシフェニル アクリレート、３−ドデシロキシフェニル アクリレート、３−ヘキサデシロキシフェニル アクリレート、３−オクタデシロキシフェニル アクリレート、３−ブチロキシフェニル メタクリレート、３−ペンチロキシフェニル メタクリレート、３−ヘキシロキシフェニル メタクリレート、３−ヘプチロキシフェニル メタクリレート、３−オクチロキシフェニル メタクリレート、３−ノニロキシフェニル メタクリレート、３−デシロキシフェニル メタクリレート、３−ドデシロキシフェニル メタクリレート、３−ヘキサデシロキシフェニル メタクリレート、３−オクタデシロキシフェニル メタクリレート、３−ブチルシクロヘキシル アクリレート、３−ペンチルシクロヘキシル アクリレート、３−ヘキシルシクロヘキシル アクリレート、３−ヘプチルシクロヘキシル アクリレート、３−オクチルシクロヘキシル アクリレート、３−ノニルシクロヘキシル アクリレート、３−デシルシクロヘキシル アクリレート、３−ドデシルシクロヘキシル アクリレート、３−ヘキサデシルシクロヘキシル アクリレート、３−オクタデシルシクロヘキシル アクリレート、３−ブチルシクロヘキシル メタクリレート、３−ペンチルシクロヘキシル メタクリレート、３−ヘキシルシクロヘキシル メタクリレート、３−ヘプチルシクロヘキシル メタクリレート、３−オクチルシクロヘキシル メタクリレート、３−ノニルシクロヘキシル メタクリレート、３−デシルシクロヘキシル メタクリレート、３−ドデシルシクロヘキシル メタクリレート、３−ヘキサデシルシクロヘキシル メタクリレート、３−オクタデシルシクロヘキシル メタクリレート、３−ブチロキシシクロヘキシル アクリレート、３−ペンチロキシシクロヘキシル アクリレート、３−ヘキシロキシシクロヘキシル アクリレート、３−ヘプチロキシシクロヘキシル アクリレート、３−オクチロキシシクロヘキシル アクリレート、３−ノニロキシシクロヘキシル アクリレート、３−デシロキシシクロヘキシル アクリレート、３−ドデシロキシシクロヘキシル アクリレート、３−ヘキサデシロキシシクロヘキシル アクリレート、３−オクタデシロキシシクロヘキシル アクリレート、３−ブチロキシシクロヘキシル メタクリレート、３−ペンチロキシシクロヘキシル メタクリレート、３−ヘキシロキシシクロヘキシル メタクリレート、３−ヘプチロキシシクロヘキシル メタクリレート、３−オクチロキシシクロヘキシル メタクリレート、３−ノニロキシシクロヘキシル メタクリレート、３−デシロキシシクロヘキシル メタクリレート、３−ドデシロキシシクロヘキシル メタクリレート、３−ヘキサデシロキシシクロヘキシル メタクリレート、３−オクタデシロキシシクロヘキシル メタクリレート、
【０２４０】
４−ブチルフェニル アクリレート、４−ペンチルフェニル アクリレート、４−ヘキシルフェニル アクリレート、４−ヘプチルフェニル アクリレート、４−オクチルフェニル
アクリレート、４−ノニルフェニル アクリレート、４−デシルフェニル アクリレート、４−ドデシルフェニル アクリレート、４−ヘキサデシルフェニル アクリレート、４−オクタデシルフェニル アクリレート、４−ブチルフェニル メタクリレート、４−ペンチルフェニル メタクリレート、４−ヘキシルフェニル メタクリレート、４−ヘプチルフェニル メタクリレート、４−オクチルフェニル メタクリレート、４−ノニルフェニル メタクリレート、４−デシルフェニル メタクリレート、４−ドデシルフェニル メタクリレート、４−ヘキサデシルフェニル メタクリレート、４−オクタデシルフェニル メタクリレート、４−ブチロキシフェニル アクリレート、４−ペンチロキシフェニル アクリレート、４−ヘキシロキシフェニル アクリレート、４−ヘプチロキシフェニル アクリレート、４−オクチロキシフェニル アクリレート、４−ノニロキシフェニル アクリレート、４−デシロキシフェニル アクリレート、４−ドデシロキシフェニル アクリレート、４−ヘキサデシロキシフェニル アクリレート、４−オクタデシロキシフェニル アクリレート、
【０２４１】
４−ブチロキシフェニル メタクリレート、４−ペンチロキシフェニル メタクリレート、４−ヘキシロキシフェニル メタクリレート、４−ヘプチロキシフェニル メタクリレート、４−オクチロキシフェニル メタクリレート、４−ノニロキシフェニル メタクリレー
ト、４−デシロキシフェニル メタクリレート、４−ドデシロキシフェニル メタクリレート、４−ヘキサデシロキシフェニル メタクリレート、４−オクタデシロキシフェニル メタクリレート、４−ブチルシクロヘキシル アクリレート、４−ペンチルシクロヘキシル アクリレート、４−ヘキシルシクロヘキシル アクリレート、４−ヘプチルシクロヘキシル アクリレート、４−オクチルシクロヘキシル アクリレート、４−ノニルシクロヘキシル アクリレート、４−デシルシクロヘキシル アクリレート、４−ドデシルシクロヘキシル アクリレート、４−ヘキサデシルシクロヘキシル アクリレート、４−オクタデシルシクロヘキシル アクリレート、４−ブチルシクロヘキシル メタクリレート、４−ペンチルシクロヘキシル メタクリレート、４−ヘキシルシクロヘキシル メタクリレート、４−ヘプチルシクロヘキシル メタクリレート、４−オクチルシクロヘキシル メタクリレート、４−ノニルシクロヘキシル メタクリレート、４−デシルシクロヘキシル メタクリレート、４−ドデシルシクロヘキシル メタクリレート、４−ヘキサデシルシクロヘキシル メタクリレート、４−オクタデシルシクロヘキシル メタクリレート、４−ブチロキシシクロヘキシル アクリレート、４−ペンチロキシシクロヘキシル アクリレート、４−ヘキシロキシシクロヘキシル アクリレート、４−ヘプチロキシシクロヘキシル アクリレート、４−オクチロキシシクロヘキシル アクリレート、４−ノニロキシシクロヘキシル アクリレート、４−デシロキシシクロヘキシル アクリレート、４−ドデシロキシシクロヘキシル アクリレート、４−ヘキサデシロキシシクロヘキシル アクリレート、４−オクタデシロキシシクロヘキシル アクリレート、４−ブチロキシシクロヘキシル メタクリレート、４−ペンチロキシシクロヘキシル メタクリレート、４−ヘキシロキシシクロヘキシル メタクリレート、４−ヘプチロキシシクロヘキシル メタクリレート、４−オクチロキシシクロヘキシル メタクリレート、４−ノニロキシシクロヘキシル メタクリレート、４−デシロキシシクロヘキシル メタクリレート、４−ドデシロキシシクロヘキシル メタクリレート、４−ヘキサデシロキシシクロヘキシル メタクリレート、４−オクタデシロキシシクロヘキシル メタクリレート、４−（４−ブチルシクロヘキシル）フェニル アクリレート、４−（４−ペンチルシクロヘキシル）フェニル アクリレート、４−（４−ヘキシルシクロヘキシル）フェニル アクリレート、４−（４−オクチルシクロヘキシル）フェニル アクリレート、４−（４−デシルシクロヘキシル）フェニル アクリレート、４−（４−ドデシルシクロヘキシル）フェニル アクリレート、４−（４−ヘキサデシルシクロヘキシル）フェニル アクリレート、４−（４−オクタデシルシクロヘキシル）フェニル アクリレート、４−（４−ブチルシクロヘキシル）フェニル メタクリレート、４−（４−ペンチルシクロヘキシル）フェニル メタクリレート、４−（４−ヘキシルシクロヘキシル）フェニル メタクリレート、４−（４−オクチルシクロヘキシル）フェニル メタクリレート、４−（４−デシルシクロヘキシル）フェニル メタクリレート、４−（４−ドデシルシクロヘキシル）フェニル メタクリレー��、４−（４−ヘキサデシルシクロヘキシル）フェニル メタクリレート、４−（４−オクタデシルシクロヘキシル）フェニル メタクリレート、
【０２４２】
４−（４−ブチルシクロヘキシル）シクロヘキシル アクリレート、４−（４−ペンチルシクロヘキシル）シクロヘキシル アクリレート、４−（４−ヘキシルシクロヘキシル）シクロヘキシル アクリレート、４−（４−オクチルシクロヘキシル）シクロヘキシル アクリレート、４−（４−デシルシクロヘキシル）シクロヘキシル アクリレート、４−（４−ドデシルシクロヘキシル）シクロヘキシル アクリレート、４−（４−ヘキサデシルシクロヘキシル）シクロヘキシル アクリレート、４−（４−オクタデシルシクロヘキシル）シクロヘキシル アクリレート、４−（４−ブチルシクロヘキシル）シクロヘキシル メタクリレート、４−（４−ペンチルシクロヘキシル）シクロヘキシル メタクリレート、４−（４−ヘキシルシクロヘキシル）シクロヘキシル メタクリレート、４−（４−オクチルシクロヘキシル）シクロヘキシル メタクリレート、４−（４−デシルシクロヘキシル）シクロヘキシル メタクリレート、４−（４−ドデシルシクロヘキシル）シクロヘキシル メタクリレート、４−（４−ヘキサデシルシクロヘキシル）シクロヘキシル メ
タクリレート、４−（４−オクタデシルシクロヘキシル）シクロヘキシル メタクリレート、
【０２４３】
コレステリル アクリレート、コレステリル メタクリレート、コレスタリル アクリレート、コレスタリル メタクリレート、３−デヒドロアビエチロキシ−２−ヒドロキシプロピル アクリレート、３−デヒドロアビエチロキシ−２−ヒドロキシプロピル メタクリレートを好ましい化合物として挙げることができる。
【０２４４】
また、上記以外にも下記の化合物を好ましい化合物として挙げることができる。
【０２４５】
【化７１】
2012180483.tif 000078
【０２４６】
【化７２】
2012180483.tif 000079
【０２４７】
【化７３】
2012180483.tif 000080
【０２４８】
【化７４】
2012180483.tif 000081
【０２４９】
【化７５】
2012180483.tif 000082
【０２５０】
【化７６】
2012180483.tif 000083
【０２５１】
【化７７】
2012180483.tif 000084
【０２５２】
【化７８】
2012180483.tif 000085
【０２５３】
【化７９】
2012180483.tif 000086
【０２５４】
【化８０】
2012180483.tif 000087
【０２５５】
【化８１】
2012180483.tif 000088
【０２５６】
【化８２】
2012180483.tif 000089
【０２５７】
上記不飽和結合を有する化合物は、特開２００４−００２３７３号公報、特開２００４−１６８８６３号公報、特開２００５−１７９５５７号公報、又は特開２００５−０２３０１９号公報等に記載された方法により得られる。
【０２５８】
本発明の組成物に使用する、分子中にアミノ基及び側鎖を具備する高分子であって、高分子が、側鎖を有するモノマーを少なくとも１種使用して重合させることにより得られる高分子であり、
（Ａ−１）上記説明した側鎖を有するジアミン又はその誘導体から製造した側鎖を有するビスマレイミドの少なくとも１種、及び側鎖を有するか又は有さないジアミンの少なくとも１種を用いたマレイミド系高分子である場合、及び（Ａ−２）側鎖を有するか又は有さないビスマレイミドの少なくとも１種、及び上記説明した側鎖を有するジアミン又はその誘導体の少なくとも１種を用いたマレイミド系高分子、の何れかの態様である場合は、以下の方法で製造できる。
マレイミド系高分子を製造する工程は、ビスマレイミドとジアミンとを混合し、付加反応させる。製造する工程の反応温度は、好ましくは、−５０℃〜溶剤の沸点であり、より好ましくは、−２０℃〜溶剤の沸点である。
【０２５９】
本発明の組成物に使用する、分子中にアミノ基及び側鎖を具備する高分子であって、高分子が、分子中に１級又は２級アミノ基を有する高分子の少なくとも１種を中間体として用い、該中間体の１級又は２級アミノ基に不飽和結合を有する化合物を反応させて側鎖を導入した高分子であり、（Ｂ−１）中間体がビスマレイミド及びジアミンを用いて重合された高分子であり、該ジアミンの少なくとも１種が１級アミノ基を有するジアミンであり、この中間体の１級アミノ基に不飽和結合を有する化合物を反応させて側鎖を導入した高分子の態様である場合は、以下の方法で製造できる。
第１段の中間体として１級アミノ基を有するマレイミド系高分子を製造する工程は、ビスマレイミドと１級アミノ基を有するジアミンを少なくとも１種含むジアミンとを混合し、付加反応させる。中間体を製造する工程の反応温度は、好ましくは、−５０℃〜溶剤の沸点であり、より好ましくは、−２０℃〜溶剤の沸点である。第２段の高分子に側鎖を導入する工程は、得られた中間体の１級アミノ基と不飽和結合を有する化合物とを混合し、反応させることで、マレイミド系高分子を得る。高分子に側鎖を導入する工程は、好ましくは、−５０℃〜溶剤の沸点であり、より好ましくは、−２０℃〜溶剤の沸点である。第２段の工程は、第１段の工程により得られた中間体を単離後に行っても、単離せずにそのまま行ってもよい。
【０２６０】
本発明の組成物に使用する、分子中にアミノ基及び側鎖を具備する高分子であって、高分子が、分子中に１級又は２級アミノ基を有する高分子の少なくとも１種を中間体として用い、該中間体の１級又は２級アミノ基に不飽和結合を有する化合物を反応させて側鎖を導入した高分子であり、（Ｂ−２）中間体が１級又は２級アミノ基及び不飽和結合を有するモノマーを用いて重合された高分子であり、この中間体の１級又は２級アミノ基にさらに不飽和結合を有する化合物を反応させて側鎖を導入した高分子の態様である場合は、以下の方法で製造できる。
第１段の中間体として、分子中に１級又は２級アミノ基を有する高分子を製造する工程は、１級又は２級アミノ基及び不飽和結合を有するモノマーの少なくとも１種、及び必要に応じてそれ以外の不飽和結合を有するモノマーとを、米国特許第３０６２７９８号明細書、ドイツ特許公開２９４６５５０号公報、特開平５８−２０１８１１号公報、特公平２−１４３６４号公報、特開２０００−６３４３５号公報、又は特開２００４−２７１６２号公報等、公知の方法によって重合させることにより得ることができる。また、市販されている高分子を使用することもできる。例えば、ＰＡＡ（登録商標、日東紡績（株）製）等が挙げられる。
第２段の高分子に側鎖を導入する工程は、得られた中間体と不飽和結合を有する化合物とを混合し、中間体の１級又は２級アミノ基と不飽和結合とを反応させることで、側鎖を有する高分子を得る。高分子に側鎖を導入する工程は、好ましくは、−５０℃〜溶剤の沸点であり、より好ましくは、−２０℃〜溶剤の沸点である。第２段の工程は、第１段の工程により得られた中間体を単離後に行っても、単離せずにそのまま行ってもよい。
【０２６１】
本発明の組成物に使用する、分子中にアミノ基及び側鎖を具備する高分子であって、高分子が、分子中に１級又は２級アミノ基を有する高分子の少なくとも１種を中間体として用い、該中間体の１級又は２級アミノ基に不飽和結合を有する化合物を反応させて側鎖を導入した高分子であり、（Ｂ−３）中間体がアジリジン環を有する化合物を用いて重合された高分子であり、この中間体の１級又は２級アミノ基に不飽和結合を有する化合物を反応させて側鎖を導入した高分子の態様である場合は、以下の方法で製造できる。
本発明に使用される、アジリジン環を有する化合物を用いて重合された高分子は、アジリジン環を有する化合物の少なくとも１種、及び必要に応じてオキシラン環を有する化合
物とを、特公昭４３−８８２８号、特公昭４９−３３１２０号各公報、又はY. Akiyama etal., Macromolecules, ２０００年、第３３巻、pp5841-5845等、公知の方法によって重合させることにより得ることができる。また、市販されている高分子を使用することもできる。例えば、ポリエチレンイミン（アルドリッチ社製）等が挙げられる。
第２段の高分子に側鎖を導入する工程は、得られた中間体と不飽和結合を有する化合物とを混合し、中間体の１級又は２級アミノ基と不飽和結合とを反応させることで、アミノ基及び側鎖を具備する高分子を得る。高分子に側鎖を導入する工程は、好ましくは、−５０℃〜溶剤の沸点であり、より好ましくは、−２０℃〜溶剤の沸点である。第２段の工程は、第１段の工程により得られた中間体を単離後に行っても、単離せずにそのまま行ってもよい。
【０２６２】
本発明の組成物に使用する、分子中にアミノ基及び側鎖を具備する高分子であって、高分子が、分子中に１級又は２級アミノ基を有する高分子の少なくとも１種を中間体として用い、該中間体の１級又は２級アミノ基に不飽和結合を有する化合物を反応させて側鎖を導入した高分子であり、（Ｂ−４）中間体の前駆体が官能基を有する高分子であり、中間体はこの官能基をベースに１級又は２級アミノ基を導入したものであり、この中間体の１級又は２級アミノ基に不飽和結合を有する化合物を反応させて側鎖を導入した高分子の態様である場合は、以下の方法で製造できる。
該中間体は、該前駆体及びアジリジン環を有する化合物とを特開２０００−１７２０６号公報等、公知の方法によって反応させることにより得ることができる。また、アミノエチル化アクリル系高分子として市販されている高分子を使用することもできる。例えば、ポリメントＮＫ−３５０（登録商標、日東紡績（株）製）等が挙げられる。
第２段の高分子に側鎖を導入する工程は、得られた中間体と不飽和結合を有する化合物とを混合し、中間体の１級又は２級アミノ基と不飽和結合とを反応させることで、アミノ基及び側鎖を具備する高分子を得る。高分子に側鎖を導入する工程は、好ましくは、−５０℃〜溶剤の沸点であり、より好ましくは、−２０℃〜溶剤の沸点である。第２段の工程は、第１段の工程により得られた中間体を単離後に行っても、単離せずにそのまま行ってもよい。
【０２６３】
本発明の組成物に使用する、分子中にアミノ基及び側鎖を具備する高分子であって、高分子が、分子中に１級又は２級アミノ基を有する高分子の少なくとも１種を中間体として用い、該中間体の１級又は２級アミノ基に不飽和結合を有する化合物を反応させて側鎖を導入した高分子であり、（Ｂ−５）中間体が（Ｂ−１）〜（Ｂ−４）以外の構成を有する高分子の態様としては、ポリリジン、アミノ基変性ポリシロキサン等が挙げられる。これらは市販されている高分子を使用することができる。
中間体に側鎖を導入する工程は、得られた中間体と不飽和結合を有する化合物とを混合し、中間体の１級又は２級アミノ基と不飽和結合とを反応させることで、アミノ基及び側鎖を具備する高分子を得る。高分子に側鎖を導入する工程は、好ましくは、−５０℃〜溶剤の沸点であり、より好ましくは、−２０℃〜溶剤の沸点である。第２段の工程は、第１段の工程により得られた中間体を単離後に行っても、単離せずにそのまま行ってもよい。
【０２６４】
前記（Ａ−１）、（Ａ−２）、（Ｂ−１）〜（Ｂ−５）の態様の高分子を用いた組成物に用いる溶剤は、種々の観点から適宜選択され得る。例えば前記溶剤は、組成物の物性の調整（粘度、溶解能力、表面張力等）、取り扱いの容易さ（蒸発速度が適切である、又は腐食性、臭気、若しくは毒性が無い等）、工程の簡略化等の観点から用いることができる。溶剤は一種を用いてもよいし、二種以上を混合して用いてもよい。前記溶剤としては、例えば本発明の組成物に使用する高分子の調製に用いられる、水酸基を有する有機溶剤又はプロトン性アミド系溶剤が挙げられるが、それ以外にも以下の溶剤が用いられる。例えば上記マレイミド系高分子を溶解させる能力の高い極性有機溶剤、及び表面張力を変えて組成物の塗布性を改善する能力の高い塗布性改善溶剤が挙げられ、前記溶剤はこれらを含
む混合溶剤であることも好ましい。本発明の組成物を塗布用組成物として用いる場合には、本発明の組成物に上記塗布性改善溶剤を含有する態様が好ましく例示できる。
【０２６５】
極性有機溶剤としては、例えばＮ−メチル−２−ピロリドン、Ｎ，Ｎ’−ジメチルイミダゾリジノン、Ｎ−メチルカプロラクタム、Ｎ，Ｎ−ジメチルプロピオンアミド、Ｎ，Ｎ−ジメチルアセトアミド、ジメチルスルホキシド、Ｎ，Ｎ−ジメチルホルムアミド、Ｎ，Ｎ−ジエチルホルムアミド、Ｎ，Ｎ−ジエチルアセトアミド、Ｎ，Ｎ，Ｎ′，Ｎ′−テトラメチル尿素、ピロリドン、アセトアミド、ホルムアミド、γ−ブチロラクトン、γ−バレロラクトン、δ−バレロラクトン、及びε−カプロラクトン等が挙げられる。前記極性有機溶剤は、Ｎ−メチル−２−ピロリドン、Ｎ，Ｎ−ジメチルアセトアミド、Ｎ，Ｎ−ジメチルホルムアミド、及びＮ，Ｎ’−ジメチルイミダゾリジノンからなる群から選ばれる少なくとも１種であることが好ましい。
【０２６６】
前記塗布性改善溶剤としては、３−メチル−３−メトキシブタノール、テトラリン、イソホロン、エチレングリコールモノブチルエーテル等のエチレングリコールモノアルキルエーテル、ジエチレングリコールモノエチルエーテル等のジエチレングリコールモノアルキルエーテル、エチレングリコールモノアルキル又はフェニルアセテート、トリエチレングリコールモノアルキルエーテル、プロピレングリコールモノブチルエーテル等のプロピレングリコールモノアルキルエーテル、マロン酸ジエチル等のマロン酸ジアルキル、ジプロピレングリコールモノメチルエーテル等のジプロピレングリコールモノアルキルエーテル、及びこれらアセテート類等のエステル化合物が挙げられる。前記塗布性改善溶剤は、前記高極性アルコール、エチレングリコールモノブチルエーテル、ジエチレングリコールモノエチルエーテル、プロピレングリコールモノブチルエーテル、及びジプロピレングリコールモノメチルエーテルからなる群から選ばれる少なくとも１種であることが好ましい。
【０２６７】
前記溶剤における前記高極性溶剤の含有量は、マレイミド系高分子を溶解させる能力の観点から、０〜９５重量％であることが好ましく、１〜９０重量％であることがより好ましく、５〜８０重量％であることがさらに好ましい。
【０２６８】
前記溶剤における前記塗布性改善溶剤の含有量は、表面平滑性等の印刷性の観点から、５〜９５重量％であることが好ましく、１０〜９０重量％であることがより好ましく、２０〜８０重量％であることがさらに好ましい。
【０２６９】
前記溶剤において、前記高極性アルコール、又はそれ以外の溶剤でアルコール性水酸基を有する溶剤の含有量は、前記溶剤の全量に対して０．５〜７０重量％であることが、作業性の観点から好ましく、１〜５０重量％であることがより好ましく、２〜５０重量％であることがさらに好ましい。
【０２７０】
本発明の組成物は、その用途に応じた添加剤を、その用途に応じた適量でさらに含有していてもよい。例示すると、ポリアクリレート等のビニル系重合体、ポリエステル、ポリアミド、ポリイミドやその前駆体等の高分子の酸性添加剤や、その他エポキシなどの低分子が挙げられる。その含有量としては、ビスマレイミド系高分子１００重量部に対して０．０１〜１０，０００重量部であることが好ましい。
【０２７１】
本発明の組成物は、液晶配向膜を形成することができる。液晶配向膜は、ポリイミド系の液晶配向剤からの液晶配向膜の作製と同様の方法、すなわち塗膜を形成する工程、と形成された塗膜を加熱処理する工程、及び必要により配向処理を行う工程を含む方法によって作製することができる。
【０２７２】
前記塗膜の形成工程は、例えば液晶表示素子用の基板、又はフッ化カルシウムやシリコン等の測定用の基板に本発明の液晶配向剤を塗布することによって行うことができる。また前記加熱処理工程は、得られた塗膜を例えば５０〜４００℃、好ましくは１２０〜２８０℃で１分〜３時間、好ましくは１分〜１時間、加熱することによって行うことができる。ここで液晶配向膜の膜厚は、１０〜３００ｎｍであることが好ましく、３０〜１５０ｎｍであることがより好ましい。
【０２７３】
また、前記液晶配向膜の作製は、用途に応じたさらなる工程を含んでいてもよい。このようなさらなる工程としては、例えば、ＩＰＳ型用の液晶配向膜又はＴＮ型用の液晶配向膜を作製する場合における、加熱処理して得られた液晶配向膜中の高分子の主鎖を一方向に配向させるラビング処理する工程が挙げられる。
また、前記液晶配向膜の作製は、材料に応じたさらなる工程を含んでいてもよい。このようなさらなる工程としては、例えば、側鎖を有するマレイミドの側鎖構造がアゾ基、炭素間二重結合、炭素間三重結合のような光配向性を有する基を含む場合、このようなマレイミドをモノマーとして用いたマレイミド系高分子を含有する液晶配向剤の塗膜に紫外線等の放射線を照射して塗膜中のマレイミド系高分子を一方向に配向させる工程が挙げられる。このような光配向工程を適用できる前記液晶配向剤としては、前記マレイミド系高分子の全構成単位に対して前記光配向性を有する基を含む構成単位が５％以上であるマレイミド系高分子を含有する液晶配向剤が挙げられる。このような光配向工程は、例えば特開２００７−２４８６３７号公報や特開２００７−２７９６９１号公報に記載されているように行うことができる。
【０２７４】
本発明の液晶配向膜の膜厚は、液晶配向剤の粘度や液晶配向剤の塗布方法によって調整することができる。また液晶配向膜の膜厚は、段差計やエリプソメータ等の公知の膜厚測定装置によって測定することができる。さらに液晶配向膜中の成分は、必要に応じて加水分解等の処理を行い、ＩＲやＭＳ等の通常の分析手段を利用して分析することができる。
【０２７５】
本発明の液晶表示素子は、前述した本発明の液晶配向膜を有する。本発明の液晶表示素子の構成は、液晶配向膜が前述した本発明の液晶配向膜である以外は、特に限定されない。
【０２７６】
例えば前記液晶表示素子は、対向配置されている一対の基板と、前記一対の基板それぞれの対向している面の一方又は両方に形成されている電極と、前記一対の基盤それぞれの対向している面に形成されている本発明の液晶配向膜と、前記一対の基板間に形成されている液晶層を有する。
【０２７７】
前記対向配置された一対の電極付き基板は、透明基板（例えばガラス基板）であることが好ましい。
【０２７８】
前記一対の基板の少なくとも一方又は両方の基板の表面には、液晶表示素子の形態に応じて電極が設けられる。前記電極は、基板の一面に形成される電極であれば特に限定されない。このような電極には、例えばＩＴＯや金属の蒸着膜等が挙げられる。電極は、基板の表面の全体に形成されていてもよいし、例えばパターン化されている所定の形状に形成されていてもよい。また電極は一対の基板の一方のみに設けられていてもよいし、両方に設けられていてもよい。
【０２７９】
本発明の液晶配向膜は、電極の表面又は基板の表面に形成される。本発明の液晶配向膜の形成については前述したとおりである。
【０２８０】
前記一対の基板間に挟持された液晶層は液晶組成物を含む。ここで液晶組成物は特に制
限はされず、駆動モードに応じて、誘電率異方性が正の液晶組成物及び誘電率異方性が負の液晶組成物のいずれの組成物も用いることができる。前記誘電率異方性が正又は負の液晶組成物に、一つ以上の光学活性化合物を添加して使用することも何ら差し支えない。
【０２８１】
本発明の液晶表示素子は、もちろんその他の部材を有していてもよい。
【０２８２】
本発明の液晶表示素子は任意の方法で製作され得るが、例えば前述の方法をまとめると、１）前記二枚の透明基板上に液晶配向剤を塗布する工程（塗膜形成工程）、２）塗布された液晶配向剤を加熱処理により乾燥する工程、３）必要に応じて得られた液晶配向膜を配向処理する工程、４）二枚の基板を張り合わせた後に、基板の間に液晶組成物を封入する工程、又は一方の基板に液晶組成物を滴下させた後に、もう一方の基板と張り合わせる工程を含む方法で製作される。
【０２８３】
前記液晶配向剤を塗布する工程における塗布方法としては、スピンナー法、印刷法、ディッピング法、滴下法、インクジェット法等が一般に知られている。これらの方法が本発明においても適用可能である。
【０２８４】
また、前記加熱処理工程を施す方法として、オーブン又は赤外炉の中で加熱処理する方法、ホットプレート上で加熱処理する方法等が一般に知られている。これらの方法が本発明においても適用可能である。加熱処理は１回で行う方法、複数回に分けて行う方法、徐々に温度を上昇させながら行う方法のいずれでもよいが、発泡を防ぐための低温での乾燥と、溶剤を十分に除くための高温での乾燥とを組み合わせる方法が好ましい。すなわち、１回目の加熱処理の乾燥工程は、溶剤の緩やかな蒸発が可能な範囲内の比較的低温（５０〜１４０℃）で実施することが好ましい。２回目の加熱処理の工程は残存した溶剤をできるだけ除く目的で比較的高温（１４０〜４００℃）で行うことが好ましい。また、比較的低温（５０〜１４０℃）で加熱処理を開始し、その後徐々に温度を上昇させて比較的高温（１４０〜４００℃）で加熱処理を終了する方法も好ましい。
【０２８５】
次いで、一方の基板上に接着剤を塗布し貼りあわせ真空中で液晶を注入する。滴下注入法の場合には、貼りあわせる前に液晶組成物を基板上に滴下し、その後もう一方の基板で貼りあわせる。貼りあわせに使用した接着剤を熱又は紫外線で硬化させて本発明の液晶表示素子が作製される。
【０２８６】
本発明の液晶表示素子には、偏光板（偏光フィルム）、波長板、光散乱フィルム、駆動回路等が実装されてもよい。
【実施例】
【０２８７】
以下、本発明を実施例により説明するが、本発明はこれらの実施例に限定されない。実施例において用いる化合物は次の通りである。
・ビスマレイミド
【０２８８】
【化８３】
2012180483.tif 000090
【０２８９】
【化８４】
2012180483.tif 000091
【０２９０】
・ジアミン
【０２９１】
【化８５】
2012180483.tif 000092
【０２９２】
【化８６】
2012180483.tif 000093
【０２９３】
・テトラカルボン酸無水物
【０２９４】
【化８７】
2012180483.tif 000094
【０２９５】
・不飽和結合を有する化合物
【０２９６】
【化８８】
2012180483.tif 000095
上記不飽和結合を有する化合物Ｕ１及びＵ２は、特開Ｈ７−５３９６１に記載の方法に従い製造した。
【０２９７】
・アミノ基含有高分子
【０２９８】
【化８９】
2012180483.tif 000096
【０２９９】
・溶剤
テトラヒドロフルフリルアルコール：Ｓ１
Ｎ−メチルピロリドン：Ｓ２
γ−ブチロラクトン：Ｓ３
ブチルセロソルブ（エチレングルコールモノブチルエーテル）：Ｓ４
キシレン：Ｓ５
ベンジルアルコール：Ｓ６
・その他
ｐ−トルエンスルホン酸：Ｚ１
【０３００】
［実施例１−１］ビスマレイミドＭ２の製造
温度計、攪拌機、原料投入口及び窒素ガス導入口を備えた３００ｍＬの四つ口フラスコにＳ２を８０ｍＬ及びＤＡ３を１３．２４２ｇ（３１．３２８ｍｍｏｌ）入れ、乾燥窒素気流下、攪拌、溶解した。次いで、得られた溶液に、氷冷下、Ｔ３を６．７５８ｇ（６８．９２１ｍｍｏｌ）加えて、室温で３時間反応させた。反応中に反応温度が上昇する場合は、反応温度を約７０℃以下に抑えて反応させた。３時間後、Ｚ１を２．０ｇ及びＳ５を２４０ｍＬ加え、徐々に加熱し昇温した。還流が始まったら、生成した水を系外に除きながら反応を７時間継続した。反応終了後室温まで冷却して、反応液を減圧濃縮した。残渣を水中に投入し、固形物を濾過して回収した。さらにカラムクロマトグラフィー（ＳｉＯ2、トルエン／酢酸エチル＝５／１（容量比））で精製して、Ｍ２を１３．５１０ｇ（２３．１８３ｍｍｏｌ、収率７４％）得た。
【０３０１】
［実施例１−２］ビスマレイミドＭ５の製造
温度計、攪拌機、原料投入口及び窒素ガス導入口を備えた３００ｍＬの四つ口フラスコにＳ２を８０ｍＬ及びＤＡ６を１０．７７２ｇ（２４．８９５ｍｍｏｌ）入れ、乾燥窒素気流下、攪拌、懸濁させた。次いで、得られた懸濁液に、氷冷下、Ｔ３を５．３７０５ｇ（５４．７６９ｍｍｏｌ）加えて、室温で３時間反応させた。反応中に反応温度が上昇する場合は、反応温度を約８０℃以下に抑えて反応させた。３時間後、Ｚ１を２．０ｇ及びＳ５を２４０ｍＬ加え、徐々に加熱し昇温した。還流が始まったら、生成した水を系外に除きながら反応を７時間継続した。反応終了後室温まで冷却して、反応液を減圧濃縮した。残渣を水中に投入し、固形物を濾過して回収した。さらに残渣をトルエンに溶解し、エタノール中で再沈殿させて、Ｍ５を１０．０９０ｇ（１７．０２２ｍｍｏｌ、収率７４％）得た。
【０３０２】
［実施例１−３］ビスマレイミドＭ６の製造
ジアミンにＤＡ７を８．３５１ｇ（１６．４１４ｍｍｏｌ）使用し、Ｔ３の量を３．５４０９ｇ（３６．１１０ｍｍｏｌ）にした以外は実施例１−２と同様に実施して、Ｍ６を７．２４５ｇ（１０．８３２ｍｍｏｌ、収率６６％）を得た。
【０３０３】
［実施例１−４］ビスマレイミドＭ７の製造
ジアミンにＤＡ８を２．５２１ｇ（４．７７０ｍｍｏｌ）使用し、Ｔ３の量を１．０２９ｇ（１０．４９４ｍｍｏｌ）にした以外は実施例１−２と同様に実施して、Ｍ６を１．５１１ｇ（２．１９４ｍｍｏｌ、収率４６％）を得た。
【０３０４】
［実施例１−５］ビスマレイミドＭ８の製造
ジアミンにＤＡ９を１２．４９３ｇ（２０．７２３ｍｍｏｌ）使用し、Ｔ３の量を４．４７０ｇ（４５．５９１ｍｍｏｌ）にした以外は実施例１−１と同様に実施して、Ｍ８を１３．０１２ｇ（１７．０５５ｍｍｏｌ、収率８２％）を得た。
【０３０５】
［実施例２−１］マレイミド系高分子溶液ＰＭ１の製造
温度計、攪拌機、原料投入口及び窒素ガス導入口を備えた１００ｍＬの四つ口フラスコにＤＡ１を０．８６３ｇ（１０．０２ｍｍｏｌ）、及びＳ１を２３．５ｇ入れ、乾燥窒素
気流下、攪拌、溶解した。次いで、得られた溶液に、側鎖を有しないビスマレイミドであるＭ１を２．２１７ｇ（５．０１０ｍｍｏｌ）、側鎖を有するビスマレイミドであるＭ２を２．９２０ｇ（５．０１０ｍｍｏｌ）、及びＳ１を２３．５ｇ加えて、室温環境下で２４時間反応させた。２４時間後、Ｓ２を反応液に４７．０ｇ加えて均一になるまで攪拌して、濃度が６重量％のマレイミド系高分子の溶液を得た。この高分子溶液をＰＭ１とする。ＰＭ１の組成及び物性を表７に示す。
【０３０６】
なお、ＰＭ１の粘度は（回転粘度計）によって測定した。また、ＰＭ１の重量平均分子量Ｍｗは、（得られた高分子をリン酸−ＤＭＦ混合溶液（リン酸／ＤＭＦ＝０．６／１００：重量比）で高分子濃度が約１重量％になるように希釈し、２６９５セパレーションモジュール・２４１４示差屈折計（Ｗａｔｅｒｓ製）を用いて、上記混合溶液を展開剤としてＧＰＣ法により測定し、ポリスチレン換算することにより求める。なお、カラムはＨＳＰｇｅｌ  ＲＴ  ＭＢ−Ｍ（Ｗａｔｅｒｓ製）を使用し、カラム温度４０℃、流速０．３５ｍＬ／ｍｉｎの条件で測定する。）
【０３０７】
［実施例２−２〜２−６］マレイミド系高分子溶液ＰＭ２〜６の製造
ビスマレイミド及びジアミンの組合せを表７に示した値に変更した以外は実施例２−１と同様に実施して、濃度が６重量％のマレイミド系高分子の溶液ＰＭ２〜ＰＭ６を得た。
【０３０８】
［比較例１］マレイミド系高分子溶液ＰＭ７の製造
温度計、攪拌機、原料投入口及び窒素ガス導入口を備えた１００ｍＬの四つ口フラスコにＤＡ１を０．９７８ｇ（１１．３５ｍｍｏｌ）、及びＳ１を２３．５ｇ入れ、乾燥窒素気流下、攪拌、溶解した。次いで、得られた溶液に、Ｍ１を５．０２２ｇ（１１．３５ｍｍｏｌ）、及びＳ１を２３．５ｇ加えて、室温環境下で２４時間反応させた。２４時間後、Ｓ２を反応液に４７．０ｇ加えて均一になるまで攪拌して、濃度が６重量％のマレイミド系高分子の溶液を得た。この高分子溶液をＲＰＭ１とする。さらにＲＰＭ１の物性をＰＭ１と同様に測定した。ＲＰＭ１の組成及び物性を表７に示す。
【０３０９】
［比較例２］マレイミド系高分子溶液ＰＭ８の製造
用いるマレイミドを、側鎖を有しないマレイミドであるＭ３とする以外は比較例１に準じ、濃度が６重量％のマレイミド系高分子の溶液を得た。この高分子溶液をＲＰＭ２とする。さらにＲＰＭ２の物性をＰＭ１と同様に測定した。ＰＭ８の組成及び物性を表７に示す。
【０３１０】
［実施例２−７］アミノ基及び側鎖を具備する高分子溶液ＰＭ９の製造
温度計、攪拌機、原料投入口及び窒素ガス導入口を備えた１００ｍＬの四つ口フラスコにＤＡ４を０．０８３７ｇ（０．３９８ｍｍｏｌ）、ＤＡ５を０．０５９０ｇ（０．３９８ｍｍｏｌ）、及びＳ１を２．０ｇ入れ、乾燥窒素気流下、攪拌、溶解した。次いで、得られた溶液に、側鎖を有さないビスマレイミドであるＭ４を０．２８５１ｇ（０．７９６ｍｍｏｌ）、及びＳ１を３．０ｇ加えて、室温環境下で２４時間反応させた。２４時間後、反応液にＵ１を０．４１９１ｇ（０．７９６ｍｍｏｌ）、Ｕ２を０．６５３２ｇ（０．７９６ｍｍｏｌ）、及びＳ６を３．５ｇ加え、６０℃で７２時間反応させた。反応後、室温まで冷却して、濃度が１５重量％のアミノ基及び側鎖を具備する高分子の溶液を得た。この高分子溶液をＰＭ９とする。ＰＭ９の組成及び物性を表７に示す。
【０３１１】
［実施例２−８］アミノ基及び側鎖を具備する高分子溶液ＰＭ１０の製造
温度計、攪拌機、原料投入口及び窒素ガス導入口を備えた１００ｍＬの四つ口フラスコにＷ１を４．８３１ｇ（１．１４３アミン水素当量）及びＳ４を１０ｇ入れ、乾燥窒素気流下、攪拌、溶解した。次いで、得られた溶液に、Ｕ１を０．６０２ｇ（１．１４３ｍｍｏｌ）加え、室温で２４時間反応させた。反応後、濃度が１５重量％のアミノ基及び側鎖
を具備する高分子の溶液を得た。この高分子溶液をＰＭ１０とする。ＰＭ１０の組成及び物性を表７に示す。
【０３１２】
［製造例１］ポリアミック酸ＰＡ１の製造
温度計、攪拌機、原料投入口および窒素ガス導入口を備えた１００ｍｌの四つ口フラスコにＤＡ２を２．９３４ｇ（１４．８０ｍｍｏｌ）、Ｓ２を５４．０ｇ入れて、氷冷した。次いで、氷冷下、攪拌しながらＴ１を１．６１４ｇ（７．４００ｍｍｏｌ）、Ｔ２を１．４５１ｇ（７．４００ｍｍｏｌ）加え、反応系の温度を２５℃に保ちながら３０時間反応させた後、Ｓ４を２５．０ｇ、Ｓ３を１５．０ｇ加え、５０℃に昇温して攪拌を続け、濃度が６重量％のポリアミド酸の溶液（ＰＡ１）を得た。さらにＰＡ１の物性をＰＭ１と同様に測定した。ＰＡ１の組成及び物性を表７に示す。
【０３１３】
【表７】
2012180483.tif 000097
【０３１４】
［実施例３−１］液晶配向剤ＡＬ１の製造
実施例２−１で得られた６重量％の高分子溶液ＰＭ１と、製造例１で得られた６重量％の高分子溶液ＰＡ１とを１／１（重量比）で混合し、さらに、Ｓ２／Ｓ４＝１／１（重量比）の混合溶剤を加えて、全体を高分子の濃度が４重量％となるように希釈して液晶配向剤ＡＬ１を得た。
【０３１５】
［比較例３−１］液晶配向剤ＲＡＬ１の製造
高分子溶液ＰＭ１に代えて高分子溶液ＰＭ７を用いた以外は実施例３と同様にして、液晶配向剤ＲＡＬ１を得た。
【０３１６】
［比較例３−２］液晶配向剤ＲＡＬ２の製造
高分子溶液ＰＭ１に代えて高分子溶液ＰＭ８を用いた以外は実施例３と同様にして、液晶配向剤ＲＡＬ２を得た。
【０３１７】
［比較例３−３］液晶配向剤ＲＡＬ３の製造
実施例１で得られたＭ２を、Ｓ２／Ｓ４＝１／１（重量比）の混合溶剤に溶解して、全体を高分子の濃度が４重量％となるように希釈して液晶配向剤ＲＡＬ３を得た。
【０３１８】
［実施例３−２〜３−６］液晶配向剤ＡＬ２〜６の製造
高分子溶液ＰＭ１に代えて高分子溶液ＰＭ２〜６を用いた以外は実施例３−１と同様にして、液晶配向剤ＡＬ２〜６を得た。
【０３１９】
［実施例３−７］液晶配向剤ＡＬ７の製造
実施例２−７で得られた１５重量％の高分子溶液ＰＭ７に、Ｓ４を加えて、全体を高分子の濃度が５重量％となるように希釈して液晶配向剤ＡＬ７を得た。
【０３２０】
［実施例３−８］液晶配向剤ＡＬ８の製造
高分子溶液ＰＭ７に代えて高分子溶液ＰＭ８を用いた以外は実施例３−７と同様にして、液晶配向剤ＡＬ８を得た。
【０３２１】
液晶配向膜及び液晶表示素子の作製
＜液晶表示素子の作製方法（実施例４−１）＞
液晶配向剤ＡＬ１を、二枚のＩＴＯ電極付きガラス基板にスピンナーにて塗布し、膜厚７０ｎｍの膜を形成した。塗膜後８０℃にて約３分間加熱乾燥した後、２１０℃にて２０分間加熱処理を行い、液晶配向膜を形成した。その後、液晶配向膜を超純水中で５分間超音波洗浄してからオーブン中１２０℃で３０分間乾燥した。
【０３２２】
一方のガラス基板に７μｍのギャップ材を散布し、液晶配向膜を形成した面を内側にして配置させた後、エポキシ硬化剤でシールし、ギャップ７μｍのセルを作製した。該セルに、下記に示す液晶組成物を注入し、注入口を光硬化剤で封止した。次いで、１１０℃で３０分間加熱処理を行い、実施例４−１に係る液晶表示素子を作製した。結果を表８に示す。
また、表８に示すように液晶配向剤を用いて、実施例４−１と同様に実施例４−２〜４−５に係る液晶表示素子を作成した。
【０３２３】
【化９０】
2012180483.tif 000098
【０３２４】
＜液晶表示素子の作製方法（実施例４−７）＞
一対のＩＴＯ透明電極付き基板に、液晶配向剤（ＡＬ７）をスピンコート法で塗布し、８０℃で９０秒間ホットプレート上で乾燥する。次いで、２１０℃で１５分間加熱処理して、膜厚約１００ｎｍのポリイミド膜を形成させる。次いで、基板の法線から約４０°傾いた方向から、偏光板を介して直線偏光（３６５ｎｍでエネルギー約２００ｍＪ／ｃｍ2）を照射して、液晶配向膜が形成された基板を得る。配向膜が形成された面を内側にして、一方の基板には周辺を液晶の注入孔を残してエポキシ系接着剤でシールし、もう一方の基板には４．２５μｍのギャップ材を散布し貼りあわせる。得られたセルに実施例４−１に表した液晶組成物を真空注入し、注入孔を光封止剤で封止してＵＶを照射して注入孔を硬化する。最後に１１０℃で３０分間加熱処理（アイソトロピック処理）し、ＶＡ型液晶表示素子を得た。結果を表８に示す。
【０３２５】
＜液晶表示素子の作製方法（比較例４−１）＞
液晶配向剤ＲＡＬ１を用いた以外は、実施例４−１と同様にし、液晶表示素子の作製を試みた。しかしながら液晶配向剤ＲＡＬ１を用いた場合、液晶が配向しなかった。
【０３２６】
＜液晶表示素子の作製方法（比較例４−２）＞
液晶配向剤ＲＡＬ２を用いた以外は、実施例４−１と同様にし、液晶表示素子の作製を
試みた。しかしながら液晶配向剤ＲＡＬ２を用いた場合、液晶が配向しなかった。
【０３２７】
＜液晶表示素子の作製方法（比較例４−３）＞
液晶配向剤ＲＡＬ３を用いた以外は、実施例４−１と同様に操作を行い、液晶表示素子の作製を試みた。しかしながら、液晶配向剤ＲＡＬ３を用いた場合は均一な塗膜が得られなかった。
【０３２８】
【表８】
2012180483.tif 000099
【０３２９】
＜液晶表示素子の作製方法（実施例４−８〜４−１０）＞
加熱処理の温度を２１０℃から１２０℃、１５０℃、１８０℃に変更した以外は実施例４−１と同様にして、液晶表示素子を作製した。結果を表９に示す。
【０３３０】
【表９】
2012180483.tif 000100
【０３３１】
＜液晶表示素子の作製方法（実施例４−１１）＞
液晶配向剤ＡＬ６を、二枚のＩＴＯ電極付きガラス基板にスピンナーにて塗布し、膜厚７０ｎｍの膜を形成した。塗膜後８０℃にて約３分間加熱乾燥した後、２１０℃にて２０分間加熱処理を行い、液晶配向膜を形成した。次いで、液晶配向膜が形成された基板の表面をラビング装置にてラビング処理して配向処理を行った。まず、得られた液晶配向膜Ａを株式会社飯沼ゲージ製作所製のラビング処理装置を用いて、ラビング布（毛足長１．８ｍｍ：レーヨン）の毛足押し込み量０．４０ｍｍ、ステージ移動速度を６０ｍｍ／ｓｅｃ、ローラー回転速度を１，０００ｒｐｍの条件でラビング処理した。その後、液晶配向膜を超純水中で５分間超音波洗浄してからオーブン中１２０℃で３０分間乾燥した。
【０３３２】
一方のガラス基板に７μｍのギャップ材を散布し、液晶配向膜を形成した面を内側にしてラビング方向が逆平行になるように対向配置させた後、エポキシ硬化剤でシールし、ギャップ７μｍのアンチパラレルセルを作製した。該セルに、下記に示す液晶組成物を注入し、注入口を光硬化剤で封止した。次いで、１１０℃で３０分間加熱処理を行い、液晶表
示素子を作製した。結果を表１０に示す。
【０３３３】
【化９１】
2012180483.tif 000101
【０３３４】
＜プレチルト角（Ｐｔ角）の測定＞
中央精機(株)製の液晶評価装置（ＯＭＳ−ＣＡ３）を使用して、クリスタルローテー
ション法にて室温で測定した。
【０３３５】
【表１０】
2012180483.tif 000102
【０３３６】
表８、９、及び１０から明らかなように、本発明の高分子を使用した高分子溶液は、塗膜の均一性に優れ、さらに液晶配向膜として使用した際の配向性が優れていることがわかる。
【産業上の利用可能性】
【０３３７】
本発明のアミノ基及び側鎖を具備する高分子の内、側鎖を有するマレイミドを原料として得られるものは、ビスマレイミドとジアミンとの付加反応によって形成されることから、酸二無水物基及びジアミンを原料とする方法では形成が困難な構成である、２級又は３級アミノ基を有するポリイミド系高分子を簡便に実現することができる。したがって、マレイミド系高分子を使用することにより、機能性材料の機能のさらなる向上や新たな機能
の発現が期待され、従来では酸二無水物基及びジアミンを原料とするポリイミド由来とされていた機能性材料のさらなる多様化が期待される。
また、本発明のアミノ基及び側鎖を具備する高分子の内、アミノ基含有高分子に側鎖を導入して得られるものは、側鎖を後から導入することにより、従来の方法では煩雑であったアミノ基及び側鎖を具備する高分子を簡便に実現することができる。さらに、側鎖が加水分解に対して安定なアミノ結合で結合しているため、側鎖が加水分解される可能性のあるアミド結合等で結合した高分子と比較して、より使用条件の厳しい環境でも使用することができる。
本発明の高分子は、例えば液晶表示素子に使用する配向剤として有用であり、特にＴＮ、ＯＣＢ、ＶＡモードの液晶表示素子の用途に好適である。
その他本発明の高分子は、溶剤を含有する組成物とすることで、その性質を利用して被覆材料、絶縁材料、プリント配線基板用材料、接着剤、封止材、成形材料、ガス分離膜材料、および線材用材料などの用途に適用することができる。